(57)【要約】  本開示は、樹脂、並びにそれから形成されるポリマー、コポリマー、及び配合物を対象とする。【特許請求の範囲】
【請求項１】
式（ＶＩ）：
【化１】
2020506976.tif 000095
［式中、
Ｘは、シクロペンタジエンであり；
Ｂは、Ｈであり；
（Ｚ）ｎは、結合であり；
ｍは、１〜５の範囲であり；
且つ、Ａは、式（ＩＩＣ）:
【化２】
2020506976.tif 000096
（式中、Ｒａ及びＲｂは、独立して、Ｈ、Ｆ、Ｃ１〜Ｃ１０の線状若しくは環状、分岐状若しくは直鎖の脂肪族の基から選択され；Ｔは、−ＣＨ２−、−フェニル、又は−ＣＨ２−フェニルであり；Ｙは、Ｈ、−ＣＨ３、−ＣＨ＝ＣＨ２、−ＣＨ＝ＣＨ−ＣＨ３、又はアルキンであり；ｔは、０又は、１〜２０の範囲の整数であり；ｕは、０又は１であり；ｚは、１〜５の範囲の整数である。）で規定される構造を有する。］で規定される構造を有する樹脂。
【請求項２】
ｔが１であり；且つＲａ及びＲｂがそれぞれＨである、請求項１に記載の樹脂。
【請求項３】
Ｙが、−ＣＨ＝ＣＨ２である、請求項２に記載の樹脂。
【請求項４】
ｍが２であり、且つ第一のＡ基がビニルベンジル部位を含み；且つ第二のＡ基が−ＣＨ２−ＣＨ＝ＣＨ２である、請求項１に記載の樹脂。
【請求項５】
以下の構造を有する、請求項１に記載の樹脂。
【化３】
2020506976.tif 000097
【請求項６】
式（ＶＩＩ）：
【化４】
2020506976.tif 000098
［式中、
Ｚは、式（ＩＩＩＡ）：
【化５】
2020506976.tif 000099
（式中、
Ｒｅ及びＲｆは、独立して、Ｈ、Ｆ、１〜６個の間の炭素原子を有する、直鎖若しくは分岐状のアルキル基から選択され；且つ
ｙは、１〜約２０の間の範囲の整数である。）で規定される構造を有し；
ｍ及びｓは、独立して、１〜約５の間の範囲の整数であり；
Ａは、Ｈであるか、又は式（ＩＩＣ）：
【化６】
2020506976.tif 000100
（式中、Ｒａ及びＲｂは、独立して、Ｈ、Ｆ、Ｃ１〜Ｃ１０の線状若しくは環状、分岐状若しくは直鎖の脂肪族の基から選択され；
Ｔは、−ＣＨ２−、−フェニル、又は−ＣＨ２−フェニルであり；
Ｙは、Ｈ、−ＣＨ３、−ＣＨ＝ＣＨ２、−ＣＨ＝ＣＨ−ＣＨ３、又はアルキンであり；
ｔは、０又は１〜２０の範囲の整数であり；
ｕは、０又は１であり；且つ
ｚは、１〜５の範囲の整数である。）で規定される構造を有する部位である。］で規定される構造を有する樹脂。
【請求項７】
ｎが１であり、且つＲｅ及びＲｆがそれぞれＨである、請求項６に記載の樹脂。
【請求項８】
ＡがＨである、請求項６に記載の樹脂。
【請求項９】
ｙが６である、請求項８に記載の樹脂。
【請求項１０】
ｙが３である、請求項８に記載の樹脂。
【請求項１１】
以下からなる群から選択される構造を有する、請求項６に記載の樹脂。
【化７】
2020506976.tif 000101
【請求項１２】
（Ａ）ｍ又は（Ａ）ｓの少なくとも一つが、式（ＩＩＣ）： 
【化８】
2020506976.tif 000102
で規定される構造を有する部位を含み、
且つ、Ｒａ及びＲｂがそれぞれＨである、請求項６に記載の樹脂。
【請求項１３】
Ｙが、−ＣＨ＝ＣＨ２である、請求項１２に記載の樹脂。
【請求項１４】
Ｒｅ及びＲｆがそれぞれＨである、請求項１３に記載の樹脂。
【請求項１５】
ｙが６である、請求項１４に記載の樹脂。
【請求項１６】
ｍが１であり、且つｓが０である、請求項１４に記載の樹脂。
【請求項１７】
以下の構造を有する、請求項１２に記載の樹脂。
【化９】
2020506976.tif 000103
【請求項１８】
（Ａ）ｍ及び（Ａ）ｓがそれぞれ、式（ＩＩＣ）：
【化１０】
2020506976.tif 000104
を有する異なる部位を有する、請求項６に記載の樹脂。
【請求項１９】
（Ａ）ｍでは、ｔが１であり、Ｔがフェニルであり；且つ（Ａ）ｓでは、ｔが１であり、ｕが０である、請求項１８に記載の樹脂。
【請求項２０】
（Ａ）ｍでは、ｔが１であり；Ｔが、フェニルであり、Ｙが、−ＣＨ＝ＣＨ２であり；且つ（Ａ）ｓでは、ｔが１であり、ｕが０であり、Ｙが、−ＣＨ＝ＣＨ２である、請求項１８に記載の樹脂。
【請求項２１】
以下の構造を有する、請求項１８に記載の樹脂。
【化１１】
2020506976.tif 000105
【請求項２２】
式（ＩＶＢ）：
【化１２】
2020506976.tif 000106
［式中、それぞれのＡは独立して、Ｈ、Ｆ、又は１〜４０個の間の炭素原子を有する、飽和若しくは不飽和、直鎖若しくは分岐状、線状若しくは環状、置換若しくは無置換の脂肪族の基であり；
Ｚは、１〜２０個の間の炭素原子を有する、直鎖又は分岐状、置換又は無置換の脂肪族の基であるか、又はｎが０の場合には、Ｚは結合であり；
ｍは、１〜５の範囲の整数であり；
ｎは、０又は１であり；
ｐは、０又は１〜１５０の範囲の整数であり；
ｑは、０又は１であり；
ｒは、１〜４の範囲の整数であり；
ｓは、１〜５の範囲の整数であり；
ｗは、０又は１〜１５０の範囲の整数であり；且つ
ｘは、０又は１である。］で規定される構造を有する樹脂。
【請求項２３】
（Ａ）ｍ及び（Ａ）ｓのそれぞれが異なる、請求項２２に記載の樹脂。
【請求項２４】
（Ａ）ｍが、ビニルベンジル基を含み、且つ（Ａ）ｓが、−ＣＨ２−ＣＨ＝ＣＨ２である、請求項２３に記載の樹脂。
【請求項２５】
（Ａ）ｍが、−ＣＨ２−フェニル−ＣＨ＝ＣＨ２である、請求項２４に記載の樹脂。
【請求項２６】
（Ｚ）ｎが、２〜６個の炭素原子を有する、無置換のアルキル基である、請求項２５に記載の樹脂。
【請求項２７】
以下の構造を有する、請求項２２に記載の樹脂。
【化１３】
2020506976.tif 000107
【請求項２８】
式（ＸＩＩＣ）又は（ＸＩＩＤ）：
【化１４】
2020506976.tif 000108
［式中、
Ｚは、式（ＩＩＩＡ）：
【化１５】
2020506976.tif 000109
（式中、Ｒｅ及びＲｆは、独立して、Ｈ、Ｆ、又は１〜６個の間の炭素原子を有する、直鎖若しくは分岐状のアルキル基から選択され；且つ
ｙは、１〜約２０の間の範囲の整数である）で規定される構造を有し；
ｍ及びｓは、独立して、１〜約５の間の範囲の整数であり；
Ａは、Ｈであるか、又は式（ＩＩＣ）：
【化１６】
2020506976.tif 000110
（式中、Ｒａ及びＲｂは、独立して、Ｈ、Ｆ、Ｃ１〜Ｃ１０の線状若しくは環状、分岐状若しくは直鎖の脂肪族の基から選択され；
Ｔは、−ＣＨ２−、−フェニル、又は−ＣＨ２−フェニルであり；
Ｙは、Ｈ、−ＣＨ３、−ＣＨ＝ＣＨ２、−ＣＨ＝ＣＨ−ＣＨ３、又はアルキンである）で規定される構造を有する部位であり；
ｍは、１〜５の範囲の整数であり；
ｎは、０又は１であり；
ｐは、０又は１〜１５０の範囲の整数であり；
ｒは、１〜４の範囲の整数であり；
ｔは、０又は１〜２０の範囲の整数であり；
ｕは、０又は１であり；且つ
ｗは、０又は１〜１５０の範囲の整数であり；
ｘは、０又は１であり；
ｚは、１〜５の範囲の整数であり、
Ｒ１３は、１〜５０個の間の炭素原子を有する、飽和又は不飽和、直鎖又は分岐状、線状又は環状、置換又は無置換の脂肪族又は芳香族の基であるが、それは、Ｏ、Ｎ、又はＳから選択される１個又は複数のヘテロ原子で置換されていてもよく；
Ｒ１４は、１〜４０個の間の炭素原子を有する、飽和又は不飽和、直鎖又は分岐状、線状又は環状、置換又は無置換の脂肪族又は芳香族の基；−（Ｒ１３）ｋ−Ｒ１５−、−Ｒ１５−（Ｒ１３）ｋ−、又は−Ｒ１５−（Ｒ１３）ｋ−Ｒ１５−であり；
それぞれのＲ１５は、独立して、１〜４０個の間の炭素原子を有する、飽和又は不飽和、直鎖又は分岐状、線状又は環状、置換又は無置換の脂肪族又は芳香族の基であり；且つ
ｋは、１〜１０の範囲の整数である。］で規定される構造を有する樹脂。
【請求項２９】
（ｉ）
【化１７】
2020506976.tif 000111
【化１８】
2020506976.tif 000112
【化１９】
2020506976.tif 000113
［式中、ｗ及びｐは、独立して、１〜１５０の範囲の整数である］からなる群から選択される化合物と、
（ｉｉ）ジエノフィルであって、ビス−マレイミド、ビス−マレイミドの誘導体、無水マレイン酸、無水マレイン酸の誘導体、ベンゾキノン、ベンゾキノンの誘導体、アクリレート、及びビス−アクリレートからなる群から選択されるジエノフィルと
の反応生成物を含む樹脂。
【請求項３０】
請求項２２に記載の第一の樹脂、及び請求項２２に記載の第二の樹脂を含み、前記第一の樹脂及び前記第二の樹脂がそれぞれ異なる、組成物。
【請求項３１】
前記第一の樹脂が、前記組成物の中に、前記組成物の約２０重量％〜約８０重量％の間の範囲の量で存在する、請求項３０に記載の組成物。
【請求項３２】
前記第一の樹脂が、前記組成物の中に、前記組成物の約３０重量％〜約６５重量％の間の範囲の量で存在する、請求項３０に記載の組成物。
【請求項３３】
少なくとも、請求項１〜１３のいずれか一項に記載の第三の樹脂をさらに含み、前記第三の樹脂が、前記第一の樹脂及び第二の樹脂とは異なる、請求項３０に記載の組成物。
【請求項３４】
請求項２２に記載の樹脂から誘導される、ポリマー。
【請求項３５】
前記樹脂が、−ＣＨ＝ＣＨ２基、−ＣＨ＝ＣＨ−ＣＨ３基、又はアルキン基の一つを末端とする、少なくとも１つのＡ部位を含む、請求項３４に記載のポリマー。
【請求項３６】
接着剤、ペルオキシド／架橋剤、抗酸化剤、難燃剤、希釈剤、及び充填剤からなる群から選択される添加剤をさらに含む、請求項３４に記載のポリマー。
【請求項３７】
請求項２２に記載の第一の樹脂、及び請求項２２に記載の第二の樹脂を含み、前記第一の樹脂と前記第二の樹脂とが異なる、コポリマー。
【請求項３８】
コポリマーであって、請求項２２に記載のいずれかの樹脂、及び請求項２２に記載の樹脂とは異なる第二の成分を含み、前記第二の成分が、ポリエチレン、ポリプロピレン、ポリブチレン、低ビニルポリブタジエン（主として１，３付加）、高ビニルポリブタジエン（主として１，２付加）、ポリスチレン、ブタジエン−スチレンコポリマー、ＳＭＡポリマー、ＡＢＳポリマー、ポリジシクロペンタジエン、エポキシ樹脂、ポリウレタン、シアネートエステル、ポリ（フェニレンオキシド）、ＥＰＤＭポリマー、環状オレフィンコポリマー（ＣＯＣ）、ポリイミド、ビスマレイミド、ホスファゼン、オレフィン−変性ホスファゼン、アクリレート樹脂、ビニルエステル、ポリラクトン、ポリカーボネート、ポリスルホン、ポリチオエーテル、ポリエーテルエーテルケトン（ＰＥＥＫ）、ポリジメチルシロキサン（ＰＤＭＳ）、ポリエチレンテレフタレート（ＰＥＴ）及びポリブチレンテレフタレート（ＰＢＴ）、スチレン、ジビニルベンゼン、１，２−ビス（ビニルフェニル）エタン、ビニルベンジルエーテル化合物、ビニルエーテル化合物、アリルエーテル化合物、ビニルフェニルモノマー、ビニルモノマー、アリルモノマー、又はそのような成分の誘導体からなる群から選択される、コポリマー。
【請求項３９】
請求項２２に記載の樹脂を含むポリマー又はコポリマーであって、前記ポリマーが、約１．５〜約３の範囲のＤｋ値を有する、ポリマー又はコポリマー。
【請求項４０】
前記Ｄｋ値が、約２．０〜約２．８の範囲である、請求項３９に記載のポリマー又はコポリマー。
【請求項４１】
前記Ｄｋ値が、２．６未満である、請求項３９に記載のポリマー又はコポリマー。
【請求項４２】
前記Ｄｋ値が、２．４未満である、請求項３９に記載のポリマー又はコポリマー。
【請求項４３】
ポリマー又はコポリマーであって、請求項２２に記載の樹脂を含み、前記ポリマーが、約０．０００１〜０．００４の範囲のＤｆ値を有する、ポリマー又はコポリマー。
【請求項４４】
前記Ｄｆ値が、約０．０００９〜約０．００３の範囲である、請求項４３に記載のポリマー又はコポリマー。
【請求項４５】
前記Ｄｆ値が、約０．００２未満である、請求項４３に記載のポリマー又はコポリマー。
【請求項４６】
前記Ｄｆ値が、約０．００１未満である、請求項４３に記載のポリマー又はコポリマー。
【請求項４７】
式（ＩＡ）又は（ＩＢ）：
【化２０】
2020506976.tif 000114
［式中、
Ｘは、シクロペンタジエン系の環を含む部位であり；
Ｂは、Ｈ又はＸ（Ａ）ｓであり；
Ｌは、脱離基であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
ｍは、１〜５の範囲の整数であり；
ｎは、０又は１であり；
ｏは、０又は１であり；
ｐは、０又は１〜１５０の範囲の整数であり；
ｑは、０又は１であり；
ｒは、１〜４の範囲の整数であり；
ｓは、１〜５の範囲の整数であり；
ｗは、０又は１〜１５０の範囲の整数であり；
ｘは、０又は１である。］の樹脂。
【請求項４８】
式（ＩＶＡ）、（ＩＶＢ）、及び（ＩＶＣ）のいずれかで規定される構造を有する、請求項４７に記載の樹脂。
【化２１】
2020506976.tif 000115
【請求項４９】
Ａが、式（ＩＩＡ）：
【化２２】
2020506976.tif 000116
［式中、Ｒ１は、結合であるか、又は約１〜約１０個の炭素原子を有する、飽和若しくは不飽和、直鎖若しくは分岐状、線状若しくは環状、置換若しくは無置換の脂肪族若しくは芳香族の基であり、
Ｑは、結合であるか、又は任意にヘテロ原子を含む連結基であり；
Ｔは、結合であるか、又はＣＨ２−、−フェニル、若しくは−ＣＨ２−フェニルであり；
Ｙは、Ｈ、−ＣＨ３、−ＣＨ＝ＣＨ２、−ＣＨ＝ＣＨ−ＣＨ３、又はアルキン基であり；
ｔ及びｖは、独立して、０又は、１〜２０の範囲の整数であり；
ｕは、０又は１であり；且つ
ｚは、１〜５の範囲の整数である。］で規定される構造を有する、請求項４７〜４８のいずれか一項に記載の樹脂。
【請求項５０】
Ａが、式（ＩＩＢ）：
【化２３】
2020506976.tif 000117
［式中、
Ｑは、Ｃ、Ｏ、Ｎ、又はＳであり；
Ｒａ、Ｒｂ、Ｒｃ、Ｒｄは、独立して、Ｈ、Ｆ、Ｃ１〜Ｃ１０の線状若しくは環状、飽和若しくは不飽和、分岐状若しくは直鎖の芳香族若しくは脂肪族の基から選択され；
Ｔは、−ＣＨ２−、−フェニル、又は−ＣＨ２−フェニルであり；
Ｙは、Ｈ、−ＣＨ３、−ＣＨ＝ＣＨ２、−ＣＨ＝ＣＨ−ＣＨ３、又はアルキン基であり；
ｔ及びｖは、独立して、０又は、１〜２０の範囲の整数であり；
ｕは、０又は１であり；且つ
ｚは、１〜５の範囲の整数である。］で規定される構造を有する、請求項４７〜４９のいずれか一項に記載の樹脂。
【請求項５１】
Ｔが、−フェニル又は−ＣＨ２−フェニルであり、且つＹが、−ＣＨ＝ＣＨ２、−ＣＨ＝ＣＨ−ＣＨ３、又はアルキン基である場合には、ｚが１である、請求項４７〜５０のいずれか一項に記載の樹脂。
【請求項５２】
Ｄｋ値が、約１．５〜約３の範囲である、請求項４７〜５１のいずれか一項に記載の樹脂。
【請求項５３】
Ｄｆ値が、約０．０００１〜約０．００４の範囲である、請求項４７〜５１のいずれか一項に記載の樹脂。
【請求項５４】
印刷回路基板の中に組み込むのに適している、請求項４７〜５３のいずれか一項に記載の樹脂。
【請求項５５】
以下の構造を有する、樹脂。
【化２４】
2020506976.tif 000118
【請求項５６】
以下の構造を有する、樹脂。
【化２５】
2020506976.tif 000119
【請求項５７】
以下の構造を有する、樹脂。
【化２６】
2020506976.tif 000120
【請求項５８】
以下の構造を有する、樹脂。
【化２７】
2020506976.tif 000121
【請求項５９】
以下の構造を有する、樹脂。
【化２８】
2020506976.tif 000122
【請求項６０】
以下の構造：
【化２９】
2020506976.tif 000123
［式中、ｗ及びｐは、独立して、０であるか、又は１〜１５０の範囲の整数である］を有する、樹脂。
【請求項６１】
ｗ及びｐが、独立して、０であるか、又は１〜１００の範囲の整数である、請求項６０に記載の樹脂。
【請求項６２】
ｗ及びｐが、独立して、０であるか、又は１〜５０の範囲の整数である、請求項６０に記載の樹脂。
【請求項６３】
以下の構造を有する、樹脂。
【化３０】
2020506976.tif 000124
【請求項６４】
以下の構造を有する、樹脂。
【化３１】
2020506976.tif 000125
【請求項６５】
以下の構造を有する、樹脂。
【化３２】
2020506976.tif 000126
【請求項６６】
以下の構造を有する、樹脂。
【化３３】
2020506976.tif 000127
【請求項６７】
以下の構造を有する、樹脂。
【化３４】
2020506976.tif 000128
【請求項６８】
以下の構造：
【化３５】
2020506976.tif 000129
［式中、それぞれのｗは、独立して、０であるか、又は１〜１５０の範囲の整数である］を有する、樹脂。
【請求項６９】
請求項１〜２９及び４７〜６８のいずれか一項に記載の、２種の異なる樹脂の混合物を含む、組成物。
【請求項７０】
請求項１〜２９及び４７〜６８のいずれか一項に記載の第一の樹脂と、請求項１〜２９及び４７〜６８のいずれか一項に記載の第二の樹脂との比率が、約１０：９０から約２５：７５までの範囲である、請求項６９に記載の組成物。
【請求項７１】
前記組成物が、請求項１〜２９及び４７〜６８のいずれか一項に記載の第三の樹脂を含み、前記第三の樹脂が、前記第一又は第二の樹脂のいずれとも異なる、請求項６９〜７０のいずれか一項に記載の組成物。
【請求項７２】
前記組成物が、請求項１〜２９及び４７〜６８に記載のいずれの樹脂とも異なる構造を有するポリマー又はコポリマーをさらに含む、請求項６９〜７１のいずれか一項に記載の組成物。
【請求項７３】
前記組成物が、ポリエチレン、ポリプロピレン、ポリブチレン、低ビニルポリブタジエン、高ビニルポリブタジエン、ポリスチレン、ブタジエン−スチレンコポリマー、ＳＭＡポリマー、ＡＢＳポリマー、ポリジシクロペンタジエン、エポキシ樹脂、ポリウレタン、シアネートエステル、ポリ（フェニレンオキシド）、ＥＰＤＭポリマー、環状オレフィンコポリマー、ポリイミド、ビスマレイミド、ホスファゼン、オレフィン−変性ホスファゼン、アクリレート樹脂、ビニルエステル、ポリラクトン、ポリカーボネート、ポリスルホン、ポリチオエーテル、ポリエーテルエーテルケトン、ポリジメチルシロキサン、ポリエチレンテレフタレート、及びポリブチレンテレフタレートからなる群から選択される少なくとも１種のポリマーをさらに含む、請求項６９〜７１のいずれか一項に記載の組成物。
【請求項７４】
請求項１〜２９及び４７〜６８のいずれか一項に記載の、２種の異なる樹脂を含む、ポリマー。
【請求項７５】
請求項７４に記載のポリマー、及び請求項１〜２９及び４７〜６８のいずれか一項に記載の樹脂とは異なる構造を有するポリマー又はコポリマーを含む、配合物。
【請求項７６】
前記ポリマー又はコポリマーが、ポリエチレン、ポリプロピレン、ポリブチレン、低ビニルポリブタジエン、高ビニルポリブタジエン、ポリスチレン、ブタジエン−スチレンコポリマー、ＳＭＡポリマー、ＡＢＳポリマー、ポリジシクロペンタジエン、エポキシ樹脂、ポリウレタン、シアネートエステル、ポリ（フェニレンオキシド）、ＥＰＤＭポリマー、環状オレフィンコポリマー、ポリイミド、ビスマレイミド、ホスファゼン、オレフィン−変性ホスファゼン、アクリレート樹脂、ビニルエステル、ポリラクトン、ポリカーボネート、ポリスルホン、ポリチオエーテル、ポリエーテルエーテルケトン、ポリジメチルシロキサン、ポリエチレンテレフタレート、及びポリブチレンテレフタレートからなる群から選択される、請求項７５に記載の配合物。
【請求項７７】
請求項１〜２９及び４７〜６８のいずれか一項に記載の樹脂をジエノフィルと反応させることにより生成される、反応生成物。
【請求項７８】
前記ジエノフィルが、ニトロソ基、カルボニル基、又はイミド基を含む、請求項７７に記載の反応生成物。
【請求項７９】
前記ジエノフィルが、アルケンである、請求項７７に記載の反応生成物。
【請求項８０】
前記アルケンが、アクリレート又はビス−アクリレートである、請求項７９に記載の反応生成物。
【請求項８１】
前記ジエノフィルが、アクリル酸メチル、アクリル酸エチル、メタクリル酸メチル、メタクリル酸エチル、アクリル酸ビニル、フマル酸ジメチル、マレイン酸ジメチル、フマル酸ジエチル、マレイン酸ジエチル、フマル酸ジフェニル、フマル酸ジビニル、マレイン酸ジビニル、アクロレイン、メチルビニルケトン、ジビニルケトン、アクリルアミド、Ｎ，Ｎ−ジメチルアクリルアミド、Ｎ，Ｎ−ジメチルメタクリルアミド、Ｎ，Ｎ−ジエチルアクリルアミド、Ｎ，Ｎ−ジエチルアクリルアミド、アクリロニトリル、メタクリロニトリル、１，１−ジシアノエチレン、マレオニトリル、フマロニトリル、及びテトラシアノエチレンからなる群から選択される、請求項７７に記載の反応生成物。
【請求項８２】
前記ジエノフィルが、ビス−マレイミドである、請求項７７に記載の反応生成物。
【請求項８３】
前記ビス−マレイミドが、以下からなる群から選択される構造を有する、請求項８２に記載の反応生成物。
【化３６】
2020506976.tif 000130
［式中、それぞれのＲは、独立して、水素、アリール基、置換されたアリール基、脂肪族基、置換された脂肪族基、環状脂肪族基、及び置換された環状脂肪族基から選択される］
【請求項８４】
前記ビス−マレイミドが、１，６’−ビスマレイミド−（２，２，４−トリメチル）ヘキサン、４，４’−ジフェニルメタンビスマレイミド、ポリフェニルメタンビスマレイミド、Ｎ，Ｎ’−（４−メチル−ｍ−フェニレン）−ビスマレイミド、Ｎ，Ｎ’−ｍ−フェニレンビスマレイミド、ビスフェノールＡジフェニルエーテルビスマレイミド、３，３’−ジメチル−５，５’−ジエチル−４，４’−ジフェニルメタンビスマレイミド、Ｎ，Ｎ’−［メチレンビス（２，６−ジエチル−４，１−フェニレン）］ビス（マレイミド）、Ｎ，Ｎ’−［メチレンビス（２−イソプロピル−６−メチル−４，１−フェニレン）］ビス（マレイミド）、１，２−ビス（マレイミド）エタン、１，４−ビス（マレイミド）ブタン、及び１，６−ビス（マレイミド）ヘキサンからなる群から選択される、請求項８２に記載の反応生成物。
【請求項８５】
前記ジエノフィルが、無水マレイン酸、無水マレイン酸の誘導体、ベンゾキノン、及びベンゾキノンの誘導体からなる群から選択される、請求項７７に記載の反応生成物。
【請求項８６】
前記ジエノフィルが、１，４−ベンゾキノン、２−メチルベンゾキノン、２，３−ジメチルベンゾキノン、２，５−ジメチルベンゾキノン、２，６−ジメチルベンゾキノン、２，３，５−トリメチルベンゾキノン、２，３，５，６−テトラメチルベンゾキノン、無水マレイン酸、無水メチルマレイン酸、無水ジメチルマレイン酸、マレイミド、Ｎ−メチルマレイミド、Ｎ−エチルマレイミド、メチルマレイミド、ジメチルマレイミド、メチル−Ｎ−メチルマレイミド、及びジメチル−Ｎ−メチルマレイミドからなる群から選択される、請求項７７に記載の反応生成物。
【請求項８７】
請求項１〜２９及び４７〜６８のいずれか一項に記載の樹脂；請求項７７〜８６のいずれか一項に記載の反応生成物；請求項７５〜７６のいずれか一項に記載の配合物；請求項３４〜４６及び７４のいずれか一項に記載のポリマー；又は、請求項３０〜３３及び６９〜７３のいずれか一項に記載の組成物を含む、基材。
【請求項８８】
集積回路のためのパッケージングである、請求項８７に記載の基材。
【請求項８９】
前記パッケージングが、フリップチップである、請求項８８に記載の基材。
【請求項９０】
請求項１〜２９及び４７〜６８のいずれか一項に記載の樹脂；請求項７７〜８６のいずれか一項に記載の反応生成物；請求項７５〜７６のいずれか一項に記載の配合物；請求項３４〜４６及び７４のいずれか一項に記載のポリマー；、又は、請求項３０〜３３及び６９〜７３のいずれか一項に記載の組成物、を含む積層物。
【請求項９１】
請求項１〜２９及び４７〜６８のいずれか一項に記載の樹脂；請求項７７〜８６のいずれか一項に記載の反応生成物；請求項７５〜７６のいずれか一項に記載の配合物；請求項３４〜４６及び７４のいずれか一項に記載のポリマー；、又は請求項３０〜３３及び６９〜７３のいずれか一項に記載の組成物、を含むフィルム。
【請求項９２】
基材の上に被着したフィルムであって、前記フィルムが、請求項１〜２９及び４７〜６８のいずれか一項に記載の樹脂；請求項７７〜８６のいずれか一項に記載の反応生成物；請求項７５〜７６のいずれか一項に記載の配合物；請求項３４〜４６及び７４のいずれか一項に記載のポリマー；、又は、請求項３０〜３３及び６９〜７３のいずれか一項に記載の組成物、を含むフィルム。
【請求項９３】
前記基材が、ポリマー材料、金属、複合材料、ガラス、及びそれらのいずれかの組合せからなる群から選択される、請求項９２に記載の、基材の上に被着したフィルム。
【請求項９４】
請求項１〜２９及び４７〜６８のいずれか一項に記載の樹脂；請求項７７〜８６のいずれか一項に記載の反応生成物；請求項７５〜７６のいずれか一項に記載の配合物；請求項３４〜４６及び７４のいずれか一項に記載のポリマー；又は請求項３０〜３３及び６９〜７３のいずれか一項に記載の組成物、を含むプレプレグ。
【請求項９５】
織物状にした、ガラス繊維、炭素繊維、ケブラー繊維、スぺクトラ（spectra）繊維、アラミド繊維、又は石英繊維の少なくとも１種をさらに含む、請求項９５に記載のプレプレグ。
【請求項９６】
請求項９４及び９５のいずれか一項に記載のプレプレグを含む、積層物。
【請求項９７】
１５０℃超えのガラス転移温度を有する、請求項９６に記載の積層物。
【請求項９８】
請求項１〜２９及び４７〜６８のいずれか一項に記載の樹脂；請求項７７〜８６のいずれか一項に記載の反応生成物；請求項７５〜７６のいずれか一項に記載の配合物；請求項３４〜４６及び７４のいずれか一項に記載のポリマー；、又は、請求項３０〜３３及び６９〜７３のいずれか一項に記載の組成物、を含む印刷回路基板。
【請求項９９】
前記印刷回路基板が、多層積層物から構成される、請求項９８に記載の印刷回路基板。
【請求項１００】
前記印刷回路基板が、剛直である、請求項９８〜９９のいずれか一項に記載の印刷回路基板。
【請求項１０１】
前記印刷回路基板が、可撓性である、請求項９８〜９９のいずれか一項に記載の印刷回路基板。
【請求項１０２】
請求項９８〜１０１のいずれか一項に記載の印刷回路基板を含む、電子デバイス。
【請求項１０３】
前記電子デバイスが、モノのインターネット（internet-of-things）の基地局である、請求項１０３に記載の電子デバイス。
【請求項１０４】
請求項１〜２９及び４７〜６８のいずれか一項に記載の樹脂；請求項７７〜８６のいずれか一項に記載の反応生成物；請求項７５〜７６のいずれか一項に記載の配合物；請求項３４〜４６及び７４のいずれか一項に記載のポリマー；又は請求項３０〜３３及び６９〜７３のいずれか一項に記載の組成物、を含むレードーム。
【請求項１０５】
請求項１〜２９及び４７〜６８のいずれか一項に記載の樹脂；請求項７７〜８６のいずれか一項に記載の反応生成物；請求項７５〜７６のいずれか一項に記載の配合物；請求項３４〜４６及び７４のいずれか一項に記載のポリマー；又は請求項３０〜３３及び６９〜７３のいずれか一項に記載の組成物、を含むレーダー構造体又はレーダーアレイ。
【請求項１０６】
請求項１〜２９及び４７〜６８のいずれか一項に記載の樹脂；請求項７７〜８６のいずれか一項に記載の反応生成物；請求項７５〜７６のいずれか一項に記載の配合物；請求項３４〜４６及び７４のいずれか一項に記載のポリマー；又は請求項３０〜３３及び６９〜７３のいずれか一項に記載の組成物、を含むアンテナ。
【請求項１０７】
携帯電話用アンテナである、請求項１０６に記載のアンテナ。
【請求項１０８】
衛星電話用アンテナである、請求項１０６に記載のアンテナ。
【請求項１０９】
請求項１〜２９及び４７〜６８のいずれか一項に記載の樹脂；請求項７７〜８６のいずれか一項に記載の反応生成物；請求項７５〜７６のいずれか一項に記載の配合物；請求項３４〜４６及び７４のいずれか一項に記載のポリマー；又は請求項３０〜３３及び６９〜７３のいずれか一項に記載の組成物、を含むアンダーフィル接着剤組成物。
【請求項１１０】
請求項１〜２９及び４７〜６８のいずれか一項に記載の樹脂並びに溶媒を含む、組成物。
【請求項１１１】
前記溶媒が、ジクロロメタン、ＴＨＦ、及びキシレン、トルエン、メチルエチルケトン、アセトン、酢酸メチル、酢酸ブチル、メタノール、エタノール、イソプロパノール、グリコールエーテルＰＭ、グリコールエーテルＥＢ、メチルイソブチルケトン、及びメチルアミルケトンからなる群から選択される、請求項１１０に記載の組成物。
【請求項１１２】
前記組成物の内部の溶媒の量が、前記組成物の重量の約１％〜約９０％の範囲である、請求項１１１に記載の組成物。
【請求項１１３】
請求項１１０〜１１２のいずれか一項に記載の第一の組成物、及び請求項１１０〜１１２のいずれか一項に記載の第二の組成物を含み、前記第一の組成物及び第二の組成物が、異なる樹脂を含む、キット。
【請求項１１４】
請求項１１０〜１１２のいずれか一項に記載の組成物及びジエノフィルを含む、キット。
【請求項１１５】
前記ジエノフィルが、ビス−マレイミドである、請求項１１４に記載のキット。
【請求項１１６】
前記ビス−マレイミドが、以下からなる群から選択される構造を有する、請求項１１５に記載のキット。
【化３７】
2020506976.tif 000131
［式中、それぞれのＲは、独立して、水素、アリール基、置換されたアリール基、脂肪族基、置換された脂肪族基、環状脂肪族基、及び置換された環状脂肪族基から選択される］
【請求項１１７】
前記ビス−マレイミドが、１，６’−ビスマレイミド−（２，２，４−トリメチル）ヘキサン、４，４’−ジフェニルメタンビスマレイミド、ポリフェニルメタンビスマレイミド、Ｎ，Ｎ’−（４−メチル−ｍ−フェニレン）−ビスマレイミド、Ｎ，Ｎ’−ｍ−フェニレンビスマレイミド、ビスフェノールＡジフェニルエーテルビスマレイミド、３，３’−ジメチル−５，５’−ジエチル−４，４’−ジフェニルメタンビスマレイミド、Ｎ，Ｎ’−［メチレンビス（２，６−ジエチル−４，１−フェニレン）］ビス（マレイミド、Ｎ，Ｎ’−［メチレンビス（２−イソプロピル−６−メチル−４，１−フェニレン）］ビス（マレイミド）、１，２−ビス（マレイミド）エタン、１，４−ビス（マレイミド）ブタン、及び１，６−ビス（マレイミド）ヘキサン、及びダイマー酸から誘導されるビス−マレイミドからなる群から選択される、請求項１１５に記載のキット。
【請求項１１８】
請求項１１０〜１１２のいずれか一項に記載の組成物及び架橋剤を含む、キット。
【請求項１１９】
前記架橋剤が、トリアリルシアヌレート、トリアリルイソシアヌレート、ポリブタジエンジメタクリレート、ポリブタジエンジアクリレート、ジビニルベンゼン、１，２−ビス（ビニルフェニル）エタン、ビニルベンジルエーテル化合物、ビニルエーテル化合物、アリルエーテル化合物、ビニルフェニルモノマー、ビニルモノマー、及びアリルモノマーからなる群から選択される、請求項１１８に記載のキット。
【請求項１２０】
請求項１１０〜１１２のいずれか一項に記載の組成物及び充填剤を含む、キット。
【請求項１２１】
式（ＸＩＩＥ）：
【化３８】
2020506976.tif 000132
［式中、
Ｒ１４は、１〜４０個の間の炭素原子を有する、飽和又は不飽和、直鎖又は分岐状、線状又は環状、置換又は無置換の脂肪族又は芳香族の基；−（Ｒ１３）ｋ−Ｒ１５−、−Ｒ１５−（Ｒ１３）ｋ−、又は−Ｒ１５−（Ｒ１３）ｋ−Ｒ１５−であり；
Ｒ１３は、１〜５０個の間の炭素原子を有する、飽和又は不飽和、直鎖又は分岐状、線状又は環状、置換又は無置換の脂肪族又は芳香族の基であるが、それは、Ｏ、Ｎ、又はＳから選択される１個又は複数のヘテロ原子で置換されていてもよく；
それぞれのＲ１５は、独立して、１〜４０個の間の炭素原子を有する、飽和又は不飽和、直鎖又は分岐状、線状又は環状、置換又は無置換の脂肪族又は芳香族の基であり；
ｋは、１〜１０の範囲の整数であり；
それぞれのＢは、Ｈ又はＸ（Ａ）ｓであり；Ｘは、シクロペンタジエン系の環を含む部位であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を有していてもよく；
それぞれのＺは、結合であるか、又は１〜２０個の間の炭素原子を有する、直鎖若しくは分岐状、置換若しくは無置換の脂肪族の基であり；
それぞれのｍは、１〜５の範囲の整数であり；
それぞれのｎは、０又は１であり；
それぞれのｑは、０又は１であり；且つ
それぞれのｓは、１〜５の範囲の整数である。］で規定される構造を有する化合物。
【請求項１２２】
Ａが、Ｈであるか、又は式（ＩＩＣ）：
【化３９】
2020506976.tif 000133
［式中、Ｒａ及びＲｂは、独立して、Ｈ、Ｆ、Ｃ１〜Ｃ１０の線状若しくは環状、分岐状若しくは直鎖の脂肪族の基から選択され；
Ｔは、−ＣＨ２−、−フェニル、又は−ＣＨ２−フェニルであり；
Ｙは、Ｈ、−ＣＨ３、−ＣＨ＝ＣＨ２、−ＣＨ＝ＣＨ−ＣＨ３、又はアルキンであり；
ｔは、０又は１〜２０の範囲の整数であり；
ｕは、０又は１であり；且つｚは、１〜５の範囲の整数である。］で規定される構造を有する部位である、請求項１２１に記載の化合物。
【請求項１２３】
ｔが１であり；Ｒａ及びＲｂがそれぞれＨであり；且つＹが−ＣＨ＝ＣＨ２である、請求項１２２に記載の化合物。
【請求項１２４】
Ｔがフェニルであり、且つｕが１である、請求項１２３に記載の化合物。
【請求項１２５】
少なくとも１個の（Ａ）ｍ部位が、ビニルベンジル部位を含む、請求項１２１に記載の化合物。
【請求項１２６】
ｎ及びｑが共に０である、請求項１２５に記載の化合物。
【請求項１２７】
Ｒ１４が、式（ＸＩＶａ）：
【化４０】
2020506976.tif 000134
［式中、それぞれの−［アルキル］−基は、独立して、直鎖又は分岐状であって、１〜１０個の間の炭素原子を含み；且つそれぞれのｈは、独立して、０であるか、又は１〜４の範囲の整数である。］で規定される構造を有する、請求項１２１に記載の化合物。
【請求項１２８】
少なくとも１個の（アルキル）ｈ基が、−ＣＨ３である、請求項１２７に記載の化合物。
【請求項１２９】
Ｒ１４が、置換されたフェニル基を含む、請求項１２１に記載の化合物。
【請求項１３０】
Ｒ１４が、１〜１０個の間の炭素原子を含む分岐状のアルキル基を含む、請求項１２１に記載の化合物。
【請求項１３１】
式（ＸＩＩＦ）：
【化４１】
2020506976.tif 000135
［式中、
それぞれのＲ１６は、独立して、Ｈであるか、又は１〜１０個の間の炭素原子を有する、置換又は無置換、直鎖又は分岐状、線状又は環状のアルキル基である。］で規定される構造を有する、請求項１２１に記載の化合物。
【請求項１３２】
それぞれのＲ１６が、独立して、Ｈであるか、又は１〜４個の炭素を有する、直鎖若しくは分岐状のアルキル基である、請求項１３１に記載の化合物。
【請求項１３３】
ｎ及びｑが０であり、且つ少なくとも１個の（Ａ）ｍ部位が、ビニルベンジル基を含む、請求項１３１に記載の化合物。
【請求項１３４】
約１．５〜約３の範囲のＤｋ値を有する、請求項１２１に記載の化合物。
【請求項１３５】
約０．０００１〜０．００４の範囲のＤｆ値を有する、請求項１２１に記載の化合物。
【請求項１３６】
１００℃よりも高いＴｇ値を有する、請求項１２１に記載の化合物。
【請求項１３７】
請求項１２１に記載の少なくとも２個の異なる化合物の配合物を含む、組成物。
【請求項１３８】
反応生成物であって、
（ｉ）式（ＶＩ）：
【化４２】
2020506976.tif 000136
［式中、
Ｘは、シクロペンタジエン系の環を含む部位であり；
Ｂは、Ｈ又はＸ（Ａ）ｓであり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を有していてもよく；
Ｚは、結合であるか、又は１〜２０個の間の炭素原子を有する、直鎖若しくは分岐状、置換若しくは無置換の脂肪族の基であり；
ｍは、１〜５の範囲の整数であり；
ｎは、０又は１であり；
ｑは、０又は１であり；且つ
ｓは、１〜５の範囲の整数である。］で規定される構造を有する樹脂と、
（ｉｉ）ビス−マレイミドと
を反応させることによって得られる、反応生成物。
【請求項１３９】
前記ビス−マレイミドが、以下からなる群から選択される構造を有する、請求項１３８に記載の反応生成物。
【化４３】
2020506976.tif 000137
［式中、それぞれのＲは、独立して、水素、アリール基、置換されたアリール基、脂肪族基、置換された脂肪族基、環状脂肪族基、及び置換された環状脂肪族基から選択される］
【請求項１４０】
前記ビス−マレイミドが、１，６’−ビスマレイミド−（２，２，４−トリメチル）ヘキサン、４，４’−ジフェニルメタンビスマレイミド、ポリフェニルメタンビスマレイミド、Ｎ，Ｎ’−（４−メチル−ｍ−フェニレン）−ビスマレイミド、Ｎ，Ｎ’−ｍ−フェニレンビスマレイミド、ビスフェノールＡジフェニルエーテルビスマレイミド、３，３’−ジメチル−５，５’−ジエチル−４，４’−ジフェニルメタンビスマレイミド、Ｎ，Ｎ’−［メチレンビス（２，６−ジエチル−４，１−フェニレン）］ビス（マレイミド）、Ｎ，Ｎ’−［メチレンビス（２−イソプロピル−６−メチル−４，１−フェニレン）］ビス（マレイミド）、１，２−ビス（マレイミド）エタン、１，４−ビス（マレイミド）ブタン、及び１，６−ビス（マレイミド）ヘキサン、及びダイマー酸から誘導されるビス−マレイミドからなる群から選択される、請求項１３８に記載の反応生成物。
【請求項１４１】
約１．５〜約３の範囲のＤｋ値を有する、請求項１３８に記載の反応生成物。
【請求項１４２】
約０．０００１〜０．００４の範囲のＤｆ値を有する、請求項１３８に記載の反応生成物。
【請求項１４３】
以下からなる群より選択される化合物。
【化４４】
2020506976.tif 000138
【化４５】
2020506976.tif 000139
［式中、ｎは、１〜１０の範囲の整数である］
【発明の詳細な説明】
【技術分野】
【０００１】
関連出願の相互参照
本出願は、米国仮特許出願第６２／４３５，３６９号（出願日：２０１６年１２月１６日）の出願日の利益を主張するものであり、その開示を、参照することにより、そのすべてを本明細書に取り入れたものとする。
【０００２】
開示の分野
本開示は、次世代ワイヤレス標準（すなわち、第五世代モバイルネットワークすなわち「５Ｇ」）において有用な熱硬化性樹脂組成物を対象とする。
【背景技術】
【０００３】
開示の背景
５Ｇは、４Ｇ又はロング・ターム・エボリューション（ＬＴＥ）とも呼ばれている、現行のワイヤレス標準の後継方式である。それは、１０Ｇｂｐｓ超、又はＬＴＥのスループットの１００倍を超えるデータ転送速度が可能となると考えられている。基本的には、５Ｇテクノロジーは、向上したモバイルブロードバンド（１，０００倍を超える容量及び１／１０の待ち時間）、モノのインターネット（Internet of Things＝ＩＯＴ）及びその他のWi-Fi系のテクノロジー、及びマシン・ツー・マシン（Ｍ２Ｍ）タイプの通信の三つの独立した要素からなる。
【０００４】
今日のＬＴＥネットワーク（サーバー、ルーター基地局など）は、７００ＭＨｚ〜３．５ＧＨｚで運用されていると考えられる。それと比較して、５Ｇは、ＬＴＥと共存できるだけでなく、認可されていない、すなわちミリメートル周波帯でも作動されるであろう。これには、３０ＧＨｚ〜３００ＧＨｚの間のスペクトル帯も含まれ、それによって、より大きなデータ容量が可能となる。
【発明の概要】
【発明が解決しようとする課題】
【０００５】
提案されている次世代テクノロジー（５Ｇ）では、デバイスの製造において現在使用されている複合材料の多くのものでは達成することが不可能な、より高い性能が必要とされる。５Ｇテクノロジーで必要とされる、より高い信号強度には、ＰＣＢ及びその他のモバイルデバイスで望ましい熱的、物理的、及び機械的性質を保持しながらも、シグナルインテグリティ（たとえば、極めて低い誘電損）及び小さな回路サイズ（たとえば、低誘電率）を維持することが可能となる、新規な複合材料が必要となるであろう。
【課題を解決するための手段】
【０００６】
本開示の一つの態様は、式（ＩＡ）及び（ＩＢ）で規定される一般構造を有する樹脂である。
【化１】
2020506976.tif 000002
ここで、Ｘは、シクロペンタジエン系の環を含む部位であり；Ｂは、Ｈ又はＸ（Ａ）ｓであり；Ｌは、脱離基であり；それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；Ｚは、結合であるか、又は、１〜２０個の間の炭素原子を有する、直鎖若しくは分岐状、置換若しくは無置換の脂肪族の基であり；ｍは、１〜５の範囲の整数であり；ｎは、０又は１であり；ｏは、０又は１であり；ｐは、０又は１〜１５０の範囲の整数であり；ｑは、０又は１であり；ｒは、１〜４の範囲の整数であり；ｓは、１〜５の範囲の整数であり；ｗは、０又は１〜１５０の範囲の整数であり；且つ、ｘは、０又は１である。
【０００７】
いくつかの実施形態においては、その樹脂の誘電値（dielectric value）（Ｄｋ）が、約１．５〜約３の範囲である。いくつかの実施形態においては、そのＤｋ値が、約２．０〜約２．８の範囲である。いくつかの実施形態においては、そのＤｋ値が、２．６未満である。いくつかの実施形態においては、そのＤｋ値が、２．４未満である。いくつかの実施形態においては、その樹脂の損失値（dissipation value）（Ｄｆ）が、約０．０００１〜約０．００４の範囲である。いくつかの実施形態においては、そのＤｆ値が、約０．０００９〜約０．００３の範囲である。いくつかの実施形態においては、そのＤｆ値が、約０．００２未満である。いくつかの実施形態においては、そのＤｆ値が、約０．００１未満である。いくつかの実施形態においては、その樹脂のガラス転移温度（Ｔｇ）が、１００℃よりも高い。いくつかの実施形態においては、その樹脂のガラス転移温度（Ｔｇ）が、少なくとも１５０℃である。
【０００８】
いくつかの実施形態においては、式（ＩＡ）又は（ＩＢ）のいずれかの樹脂を、ジエノフィル又はヘテロジエノフィルと反応させてもよい。いくつかの実施形態においては、式（ＩＡ）又は（ＩＢ）のいずれかの樹脂を、マレイミド基を有する化合物と反応させてもよい。いくつかの実施形態においては、その式（ＩＡ）又は（ＩＢ）のいずれかの樹脂を、ビス−マレイミド又はその類似体若しくは誘導体と反応させてもよい。いくつかの実施形態においては、その式（ＩＡ）又は（ＩＢ）のいずれかの樹脂を、ベンゾキノン又はその類似体若しくは誘導体と反応させてもよい。いくつかの実施形態においては、その式（ＩＡ）又は（ＩＢ）のいずれかの樹脂を、アクリレート又はビス−アクリレートと反応させてもよい。
【０００９】
いくつかの実施形態においては、その式（ＩＡ）又は（ＩＢ）のいずれかの樹脂が、約１００ｇ／ｍｏｌ〜約５００ｇ／ｍｏｌの間の範囲の分子量を有している。言うまでもないことであるが、当業者ならば、その式（ＩＡ）又は（ＩＢ）の樹脂のオリゴマーが、５００ｇ／ｍｏｌよりも大きい分子量を有している可能性があることを認識しているであろう。他の実施形態においては、その式（ＩＡ）又は（ＩＢ）のいずれかの樹脂が、約１００ｇ／ｍｏｌ〜約４００ｇ／ｍｏｌの間の範囲の分子量を有している。さらに他の実施形態においては、その式（ＩＡ）又は（ＩＢ）のいずれかの樹脂が、約１００ｇ／ｍｏｌ〜約２００ｇ／ｍｏｌの間の範囲の分子量を有している。いくつかの実施形態においては、式（ＩＡ）又は（ＩＢ）のいずれかの樹脂を、また別のポリマー又はコポリマーとブレンドしてもよい。いくつかの実施形態においては、式（ＩＡ）又は（ＩＢ）のいずれかの樹脂を、架橋剤と反応させてもよい。
【００１０】
いくつかの実施形態においては、その部位Ａは、式（ＩＩＢ）で規定される一般的構造を有する。
【化２】
2020506976.tif 000003
ここで、Ｑは、Ｃ、Ｏ、Ｎ、又はＳであり；Ｒａ、Ｒｂ、Ｒｃ、Ｒｄは、独立して、Ｈ、Ｆ、Ｃ１〜Ｃ１０の線状若しくは環状、飽和若しくは不飽和、分岐状若しくは直鎖の芳香族又は脂肪族の基から選択され；Ｔは、−ＣＨ２−、−フェニル、又は−ＣＨ２−フェニルであり；Ｙは、Ｈ、−ＣＨ３、−ＣＨ＝ＣＨ２、−ＣＨ＝ＣＨ−ＣＨ３、又はアルキン基であり；ｔ及びｖは、独立して、０又は、１〜２０の範囲の整数であり；ｕは、０又は１であり；且つｚは、１〜５の範囲の整数である。いくつかの実施形態においては、Ｔが、−フェニル又は−ＣＨ２−フェニルであり、且つＹが、−ＣＨ＝ＣＨ２、−ＣＨ＝ＣＨ−ＣＨ３、又はアルキン基である場合には、ｚが１である。いくつかの実施形態においては、ｔ又はｖの内の少なくとも一つが少なくとも１であり、且つＹが、−ＣＨ＝ＣＨ２、−ＣＨ＝ＣＨ−ＣＨ３、又はアルキン基からなる群から選択される。いくつかの実施形態においては、ｔ、ｕ、及びｖがそれぞれ０であり、且つＹが、−ＣＨ＝ＣＨ２、−ＣＨ＝ＣＨ−ＣＨ３、又はアルキン基からなる群から選択される。
【００１１】
いくつかの実施形態においては、その部位Ａが、式（ＩＩＤ）で規定される一般的構造を有する：
【化３】
2020506976.tif 000004
ここで、Ｒａ及びＲｂは、独立して、Ｈ、Ｆ、Ｃ１〜Ｃ１０の線状若しくは環状、分岐状若しくは直鎖の脂肪族の基から選択され；Ｙは、Ｈ、−ＣＨ３、−ＣＨ＝ＣＨ２、−ＣＨ＝ＣＨ−ＣＨ３、又はアルキンであり；且つ、ｔは、０又は、１〜２０の範囲の整数であり；ｚは、１〜５の範囲の整数である。いくつかの実施形態においては、Ｙが、−ＣＨ＝ＣＨ２、−ＣＨ＝ＣＨ−ＣＨ３、又はアルキンである場合、ｚが１である。いくつかの実施形態においては、そのＲａ及びＲｂが、独立して、Ｃ１〜Ｃ６の、線状又は環状、分岐状又は直鎖の脂肪族の基である。いくつかの実施形態においては、ｚが、１又は２である。他の実施形態においては、ｚが、１である。
【００１２】
本開示のまた別の態様は、式（ＩＶＡ）、（ＩＶＢ）、（ＩＶＣ）で規定される一般的構造を有する樹脂である。
【化４】
2020506976.tif 000005
ここで、Ｌは、脱離基であり；それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；Ｚは、結合であるか、又は１〜２０個の間の炭素原子を有する、直鎖若しくは分岐状、置換若しくは無置換の脂肪族の基であり；ｍは、１〜５の範囲の整数であり；ｎは、０又は１であり；ｏは、０又は１であり；ｐは、０又は１〜１５０の範囲の整数であり；ｑは、０又は１であり；ｒは、１〜４の範囲の整数であり；ｓは、１〜５の範囲の整数であり；ｗは、０又は１〜１５０の範囲の整数であり；且つ、ｘは、０又は１である。
【００１３】
いくつかの実施形態においては、それぞれの部位Ａが、独立して、式（ＩＩＡ）で規定される構造を有する：
【化５】
2020506976.tif 000006
ここで、Ｒ１は、結合であるか、又は約１〜約１０個の炭素原子を有する、飽和若しくは不飽和、直鎖若しくは分岐状、線状若しくは環状、置換若しくは無置換の脂肪族若しくは芳香族の基であり；Ｑは、結合であるか、又は任意にヘテロ原子を含む連結基であり；Ｔは、結合であるか、又はＣＨ２−、−フェニル、若しくは−ＣＨ２−フェニルであり；Ｙは、Ｈ、−ＣＨ３、−ＣＨ＝ＣＨ２、−ＣＨ＝ＣＨ−ＣＨ３、又はアルキン基であり；ｔ及びｖは、独立して、０又は、１〜２０の範囲の整数であり；ｕは、０又は１であり；且つｚは、１〜５の範囲の整数である。
【００１４】
いくつかの実施形態においては、式（ＩＶＡ）、（ＩＶＢ）、又は（ＩＶＣ）のいずれかの基（Ａ）ｒ、（Ａ）ｍ及び（Ａ）ｓのそれぞれが、異なっている。いくつかの実施形態においては、（Ａ）ｍには、置換又は無置換のビニルベンジル基が含まれ；且つ（Ａ）ｓが−ＣＨ２−ＣＨ＝ＣＨ２である。いくつかの実施形態においては、（Ｚ）ｎが、２〜６個の炭素原子を有する、無置換のアルキル基である。いくつかの実施形態においては、その式（ＩＶＡ）、（ＩＶＢ）、（ＩＶＣ）の樹脂が、以下の一般的構造を有する。
【化６】
2020506976.tif 000007
ここで、ｗ及びｐは、独立して、１〜１５０の範囲の整数である。
【００１５】
式（ＩＶＡ）、（ＩＶＢ）、及び（ＩＶＣ）の樹脂のいくつかの実施形態においては、ｎ、ｑ、並びにｗ及びｐが、１であり；ｏが０であり；且つｘが１であり；Ａが、−ＣＨ＝ＣＨ２、−ＣＨ＝ＣＨ−ＣＨ３又はアルキンから選択される基を末端とする部位を含み；且つＺが、少なくとも３個の炭素原子を有する脂肪族基を含む。式（ＩＶＡ）、（ＩＶＢ）、及び（ＩＶＣ）の化合物の他の実施形態においては、ｎ、ｑ、及びｗが１であり；ｏが０であり；且つｘが１であり、Ａが、Ｈ又は−ＣＨ３から選択される基を末端とする部位を含み；且つＺが、少なくとも３個の炭素原子を有する脂肪族基を含む。式（ＩＶＡ）、（ＩＶＢ）、及び（ＩＶＣ）の化合物の他の実施形態においては、ｎ、ｑ、及びｗが、１であり；ｏが、０であり；且つｘが、１であり、Ａが、アルキン基を末端とする部位を含み；且つＺが、少なくとも３個の炭素原子を有する脂肪族基を含む。
【００１６】
いくつかの実施形態においては、式（ＩＶＡ）、（ＩＶＢ）又は（ＩＶＣ）のいずれかの樹脂を、ジエノフィル又はヘテロジエノフィルと反応させてもよい。いくつかの実施形態においては、式（ＩＶＡ）、（ＩＶＢ）又は（ＩＶＣ）のいずれかの樹脂を、マレイミド基を有する薬剤と反応させてもよい。いくつかの実施形態においては、その式（ＩＶＢ）又は（ＩＶＣ）のいずれかの樹脂を、ビス−マレイミド又はその類似体若しくは誘導体と反応させてもよい。いくつかの実施形態においては、その式（ＩＶＢ）又は（ＩＶＣ）のいずれかの樹脂を、ベンゾキノン又はその類似体若しくは誘導体と反応させてもよい。いくつかの実施形態においては、その式（ＩＶＢ）又は（ＩＶＣ）のいずれかの樹脂を、アクリレート又はビス−アクリレートと反応させてもよい。いくつかの実施形態においては、式（ＩＶＡ）、（ＩＶＢ）又は（ＩＶＣ）のいずれかの樹脂を、また別のポリマー又はコポリマーとブレンドしてもよい。いくつかの実施形態においては、式（ＩＡ）又は（ＩＢ）のいずれかの樹脂を、架橋剤と反応させてもよい。
【００１７】
本開示のまた別の態様は、式（ＶＡ）又は（ＶＢ）で規定される一般的構造を有する樹脂である。
【化７】
2020506976.tif 000008
ここで、それぞれのＡは、独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；Ｚは、結合であるか、又は１〜２０個の間の炭素原子を有する、直鎖若しくは分岐状、置換若しくは無置換の脂肪族の基であり；ｍは、１〜５の範囲の整数であり；ｎは、０又は１であり；ｏは、０又は１であり；ｐは、０又は１〜１５０の範囲の整数であり；ｑは、０又は１であり；ｒは、１〜４の範囲の整数であり；ｓは、１〜５の範囲の整数であり；ｗは、０又は１〜１５０の範囲の整数であり；且つ、ｘは、０又は１である。
【００１８】
いくつかの実施形態においては、ｐが、１〜２０の間の範囲の整数であり、Ａが水素であり、Ｘが、シクロペンタジエンから誘導され、且つ（Ｚ）ｎが、１〜６個の間の炭素原子を有する、直鎖又は分岐状の脂肪族基である。いくつかの実施形態においては、ｐが、１〜２０の間の範囲の整数であり；Ｘが、水素以外である１個の（Ａ）部位を用いて置換されたシクロペンタジエンから誘導され；且つＢが、Ｘ（Ａ）１である。
【００１９】
いくつかの実施形態においては、式（ＶＡ）又は（ＶＢ）のいずれかの樹脂を、ジエノフィル又はヘテロジエノフィルと反応させてもよい。いくつかの実施形態においては、式（ＶＡ）又は（ＶＢ）のいずれかの樹脂を、マレイミド基を有する化合物と反応させてもよい。いくつかの実施形態においては、その式（ＶＡ）又は（ＶＢ）のいずれかの樹脂を、ビス−マレイミド又はその類似体若しくは誘導体と反応させてもよい。いくつかの実施形態においては、その式（ＶＡ）又は（ＶＢ）のいずれかの樹脂を、ベンゾキノン又はその類似体若しくは誘導体と反応させてもよい。いくつかの実施形態においては、その式（ＶＡ）又は（ＶＢ）のいずれかの樹脂を、アクリレート又はビス−アクリレートと反応させてもよい。いくつかの実施形態においては、式（ＶＡ）又は（ＶＢ）のいずれかの樹脂を、また別のポリマー又はコポリマーとブレンドしてもよい。いくつかの実施形態においては、式（ＩＡ）又は（ＩＢ）のいずれかの樹脂を、架橋剤と反応させてもよい。
【００２０】
本開示のまた別の態様は、式（ＶＩ）で規定される構造を有する樹脂である。
【化８】
2020506976.tif 000009
ここで、Ｘはシクロペンタジエンであり；ＢはＨであり；（Ｚ）ｎは結合であり；ｍは１〜５の範囲であり；且つＡは、式（ＩＩＤ）で規定される構造を有する。
【化９】
2020506976.tif 000010
Ｒａ及びＲｂは、独立して、Ｈ、Ｆ、Ｃ１〜Ｃ１０の線状若しくは環状、分岐状若しくは直鎖の脂肪族の基から選択され；Ｙは、Ｈ、−ＣＨ３、−ＣＨ＝ＣＨ２、−ＣＨ＝ＣＨ−ＣＨ３、又はアルキンであり；且つ、ｔは、０又は、１〜２０の範囲の整数である。いくつかの実施形態においては、ｔが１であり；且つＲａ及びＲｂがそれぞれＨである。いくつかの実施形態においては、Ｙが−ＣＨ＝ＣＨ２である。いくつかの実施形態においては、ｍが２であり、且つ第一のＡ基がビニルベンジル部位を含むが；ここで第二のＡ基が−ＣＨ２−ＣＨ＝ＣＨ２である。
【００２１】
いくつかの実施形態においては、その樹脂が以下の構造を有する。
【化１０】
2020506976.tif 000011
【００２２】
いくつかの実施形態においては、その式（ＶＩ）の樹脂を、ジエノフィル又はヘテロジエノフィルと反応させてもよい。いくつかの実施形態においては、その式（ＶＩ）の樹脂を、マレイミド基を有する化合物と反応させてもよい。いくつかの実施形態においては、その式（ＶＩ）の樹脂を、ビス−マレイミド又はその類似体若しくは誘導体と反応させてもよい。いくつかの実施形態においては、その式（ＶＩ）の樹脂を、ベンゾキノン又はその類似体若しくは誘導体と反応させてもよい。いくつかの実施形態においては、その式（ＶＩ）の樹脂を、アクリレートと反応させてもよい。
【００２３】
本開示のまた別の態様は、式（ＶＩＩ）で規定される構造を有する樹脂である。
【化１１】
2020506976.tif 000012
ここで、Ｚは、式（ＩＩＩＡ）で規定される構造を有し：
【化１２】
2020506976.tif 000013
ここで、Ｒｅ及びＲｆは、独立して、Ｈ、Ｆ、又は１〜６個の間の炭素原子を有する、直鎖若しくは分岐状のアルキル基から選択され；且つｙは、１〜約２０の間の範囲の整数であり；ｍ及びｓは、独立して、１〜約５の間の範囲の整数であり；それぞれのＡは独立して、Ｈ又は式（ＩＩＣ）で規定される構造を有する部位から選択される。
【化１３】
2020506976.tif 000014
ここで、Ｒａ及びＲｂは、独立して、Ｈ、Ｆ、Ｃ１〜Ｃ１０の線状若しくは環状、分岐状若しくは直鎖の脂肪族の基から選択され；Ｔは、−ＣＨ２−、−フェニル、又は−ＣＨ２−フェニルであり；Ｙは、Ｈ、−ＣＨ３、−ＣＨ＝ＣＨ２、−ＣＨ＝ＣＨ−ＣＨ３、又はアルキンであり；ｔは、０又は、１〜２０の範囲の整数であり；ｕは、０又は１であり；且つｚは、１〜５の範囲の整数である。いくつかの実施形態においては、ｎが１であり、且つＲｅ及びＲｆがそれぞれＨである。いくつかの実施形態においては、ＡがＨである。いくつかの実施形態においては、ｙが６である。いくつかの実施形態においては、ｙが３である。いくつかの実施形態においては、その樹脂が、以下からなる群から選択される構造を有する。
【化１４】
2020506976.tif 000015
【００２４】
いくつかの実施形態においては、（Ａ）ｍ又は（Ａ）ｓの少なくとも一つが、式（ＩＩＣ）で規定される構造を有する部位を含んでいる。
【化１５】
2020506976.tif 000016
ここで、Ｒａ及びＲｂがそれぞれＨである。いくつかの実施形態においては、Ｙが−ＣＨ＝ＣＨ２である。いくつかの実施形態においては、Ｒｅ及びＲｆが、それぞれＨである。いくつかの実施形態においては、ｙが６である。いくつかの実施形態においては、ｍが１であり、且つｓが０である。いくつかの実施形態においては、その樹脂が以下の構造を有する。
【化１６】
2020506976.tif 000017
【００２５】
いくつかの実施形態においては、（Ａ）ｍ及び（Ａ）ｓそれぞれに、式（ＩＩＣ）で規定される異なる部位が含まれている：
【化１７】
2020506976.tif 000018
ここで、Ｒａ及びＲｂは、独立して、Ｈ、Ｆ、Ｃ１〜Ｃ１０の線状若しくは環状、分岐状若しくは直鎖の脂肪族の基から選択され；Ｔは、−ＣＨ２−、−フェニル、又は−ＣＨ２−フェニルであり；Ｙは、Ｈ、−ＣＨ３、−ＣＨ＝ＣＨ２、−ＣＨ＝ＣＨ−ＣＨ３、又はアルキンであり；ｔは、０又は、１〜２０の範囲の整数であり；ｕは、０又は１であり；且つｚは、１〜５の範囲の整数である。
【００２６】
いくつかの実施形態においては、（Ａ）ｍで、ｔが１であり、Ｔがフェニルであり；且つ（Ａ）ｓで、ｔが１であり、且つｕが、０である。いくつかの実施形態においては、（Ａ）ｍで、ｔが、１であり；Ｔが、フェニルであり、Ｙが、−ＣＨ＝ＣＨ２であり；且つ（Ａ）ｓで、ｔが、１であり、ｕが、０であり、Ｙが、−ＣＨ＝ＣＨ２である。いくつかの実施形態においては、その樹脂が以下の構造を有する。
【化１８】
2020506976.tif 000019
【００２７】
本開示のまた別の態様は、宇宙航空産業、通信産業、及び電子産業において使用するための材料として特に有用な特性を有する、低誘電材料である。たとえば、ここに開示された樹脂、ポリマー、配合物などは、印刷回路基板において、集積回路のための基材として、又は、その他の超小型回路若しくは用途のための基材若しくはパッケージングとして使用することができる。
【００２８】
本開示のまた別の態様は、式（ＩＡ）又は（ＩＢ）の第一の樹脂及び式（ＩＡ）又は（ＩＢ）の第二の樹脂を含む組成物であるが、ここで、その第一の樹脂及び第二の樹脂のそれぞれが、異なっている（たとえば、少なくとも１種の部位及び／又は基の繰り返し回数及び／又は各種の環の上の各種の部位の位置などで異なっている）。いくつかの実施形態においては、その第一の樹脂が、その組成物の中に、その組成物の約１重量％〜約９９重量％の間の範囲の量で存在している。いくつかの実施形態においては、その第一の樹脂が、その組成物の中に、その組成物の約１０重量％〜約９０重量％の間の範囲の量で存在している。いくつかの実施形態においては、その第一の樹脂が、その組成物の中に、その組成物の約２０重量％〜約８０重量％の間の範囲の量で存在している。いくつかの実施形態においては、その第一の樹脂が、その組成物の中に、その組成物の約３０重量％〜約７０重量％の間の範囲の量で存在している。いくつかの実施形態においては、その第一の樹脂が、その組成物の中に、その組成物の約４０重量％〜約６０重量％の間の範囲の量で存在している。いくつかの実施形態においては、その第一の樹脂が、その組成物の中に、その組成物の約５０重量％〜約５０重量％の間の範囲の量で存在している。いくつかの実施形態においては、その第一の樹脂が、その組成物の中に、その組成物の約６０重量％〜約４０重量％の間の範囲の量で存在している。いくつかの実施形態においては、その第一の樹脂が、その組成物の中に、その組成物の約７０重量％〜約３０重量％の間の範囲の量で存在している。いくつかの実施形態においては、その第一の樹脂が、その組成物の中に、その組成物の約８０重量％〜約２０重量％の間の範囲の量で存在している。いくつかの実施形態においては、その第一の樹脂が、その組成物の中に、その組成物の約９０重量％〜約１０重量％の間の範囲の量で存在している。いくつかの実施形態においては、その第一の樹脂が、その組成物の中に、その組成物の約９９重量％〜約１重量％の間の範囲の量で存在している。
【００２９】
いくつかの実施形態においては、その組成物にはさらに、少なくとも式（ＩＡ）又は（ＩＢ）の第三の樹脂が含まれるが、ここでその第三の樹脂は、その第一の樹脂及び第二の樹脂とは異なるものである。言うまでもないことであるが、その第一の樹脂成分と第二の樹脂成分とが、相互にいかなる比率で含まれていてもよいということは、当業者のよく認識するところであろう。同様にして、その組成物に添加される各種の追加の樹脂（ｎ番目の樹脂）は、どのような比率で存在させてもよい。
【００３０】
本開示のまた別の態様は、式（ＩＡ）又は（ＩＢ）の１種又は複数の樹脂から誘導されたポリマーである（コポリマー、及び本明細書において定義される相互侵入高分子ネットワークを含む）。いくつかの実施形態においては、その式（ＩＡ）又は（ＩＢ）の樹脂の少なくとも一つが、−ＣＨ＝ＣＨ２基、アルキン基、又は−ＣＨ＝ＣＨ−ＣＨ３基の一つを末端とする、少なくとも１つのＡ部位を含んでいる。いくつかの実施形態においては、そのポリマーにはさらに、接着剤、ペルオキシド／架橋剤、抗酸化剤、難燃剤、希釈剤、及び充填剤からなる群から選択される添加剤が含まれる。いくつかの実施形態においては、式（ＩＡ）又は（ＩＢ）の１種又は複数の樹脂から誘導されたポリマーを、ジエノフィル又は架橋剤と反応させてもよい。いくつかの実施形態においては、式（ＩＡ）又は（ＩＢ）の１種又は複数の樹脂から誘導されたポリマーを、式（ＩＡ）又は（ＩＢ）の１種又は複数の樹脂から誘導されたのではない、他のポリマーとブレンドしてもよい。いくつかの実施形態においては、そのＤｋ値が、約２．０〜約２．８の範囲である。いくつかの実施形態においては、そのＤｆ値が、約０．０００１〜０．００４の範囲である。
【００３１】
本開示のまた別の態様は、式（ＩＡ）又は（ＩＢ）の第一の樹脂及び式（ＩＡ）又は（ＩＢ）の第二の樹脂から誘導されたコポリマーであるが、ここでその第一の樹脂と第二の樹脂とは別なものである。
【００３２】
本開示のまた別の態様は、式（ＩＡ）又は（ＩＢ）のいずれかの樹脂、及び、式（ＩＡ）又は（ＩＢ）の樹脂とは異なる第二の成分から誘導されたコポリマーである（ここで定義される、相互侵入高分子ネットワークを含む）。いくつかの実施形態においては、その第二の成分が、ポリエチレン、ポリプロピレン、ポリブチレン、低ビニルポリブタジエン（主として１，３付加）、高ビニルポリブタジエン（主として１，２付加）、ポリスチレン、ブタジエン−スチレンコポリマー、ＳＭＡポリマー、ＡＢＳポリマー、ポリジシクロペンタジエン、エポキシ樹脂、ポリウレタン、シアネートエステル、ポリ（フェニレンオキシド）、ＥＰＤＭポリマー、環状オレフィンコポリマー（ＣＯＣ）、ポリイミド、ビスマレイミド、ホスファゼン、オレフィン−変性ホスファゼン、アクリレート樹脂、ビニルエステル、ポリラクトン、ポリカーボネート、ポリスルホン、ポリチオエーテル、ポリエーテルエーテルケトン（ＰＥＥＫ）、ポリジメチルシロキサン（ＰＤＭＳ）、ポリエチレンテレフタレート（ＰＥＴ）、ポリブチレンテレフタレート（ＰＢＴ）、及びその他の市場で入手可能なポリマーからなる群から選択される。いくつかの他の実施形態においては、その第二の成分が、スチレン、ジビニルベンゼン、１，２−ビス（ビニルフェニル）エタン、ビニルベンジルエーテル化合物、ビニルエーテル化合物、アリルエーテル化合物、ビニルフェニルモノマー、ビニルモノマー、アリルモノマー、又はそのような成分の誘導体からなる群から選択される。
【００３３】
本開示のまた別の態様は、以下のものを含む組成物である：（ａ）次のいずれか、（ｉ）式（ＩＡ）又は（ＩＢ）のいずれかの樹脂；（ｉｉ）式（ＩＡ）又は（ＩＢ）のいずれかの樹脂から形成されるポリマー；又は（ｉｉｉ）式（ＩＡ）又は（ＩＢ）のいずれかの樹脂から形成されるオリゴマー；及び（ｂ）適切な溶媒（この溶媒は、その組成物の全重量の約１％〜約９９％の範囲の量で存在させる）。
【００３４】
本開示のまた別の態様は、式（ＸＩＩＣ）又は（ＸＩＩＤ）のいずれかで規定される一般的構造を有する樹脂である。
【化１９】
2020506976.tif 000020
ここで、Ｘは、シクロペンタジエン系の環を含む部位であり；
Ｚは、式（ＩＩＩＡ）で規定される構造を有し：
【化２０】
2020506976.tif 000021
ここで、Ｒｅ及びＲｆは、独立して、Ｈ、Ｆ、又は１〜６個の間の炭素原子を有する、直鎖若しくは分岐状のアルキル基から選択され；且つｙは、１〜約２０の間の範囲の整数であり；
部位Ａは、Ｈであるか、又は式（ＩＩＣ）で規定される構造を有する部位であり：
【化２１】
2020506976.tif 000022
ここで、Ｒａ及びＲｂは、独立して、Ｈ、Ｆ、Ｃ１〜Ｃ１０の線状若しくは環状、分岐状若しくは直鎖の脂肪族の基から選択され；Ｔは、−ＣＨ２−、−フェニル、又は−ＣＨ２−フェニルであり；Ｙは、Ｈ、−ＣＨ３、−ＣＨ＝ＣＨ２、−ＣＨ＝ＣＨ−ＣＨ３、又はアルキンであり；ｍは、１〜５の範囲の整数であり；ｎは、０又は１であり；ｐは、０又は１〜１５０の範囲の整数であり；ｒは、１〜４の範囲の整数であり；ｔは、０又は、１〜２０の範囲の整数であり；ｕは、０又は１であり；且つｐは、０又は１〜１５０の範囲の整数であり；ｘは、０又は１であり、ｚは、１〜５の範囲の整数であり；
Ｒ１３は、１〜５０個の間の炭素原子を有する、飽和又は不飽和、直鎖又は分岐状、線状又は環状、置換又は無置換の脂肪族又は芳香族の基であるが、それは、Ｏ、Ｎ、又はＳから選択される１個又は複数のヘテロ原子で置換されていてもよく；
Ｒ１４は、１〜４０個の間の炭素原子を有する、飽和又は不飽和、直鎖又は分岐状、線状又は環状、置換又は無置換の脂肪族又は芳香族の基；−（Ｒ１３）ｋ−Ｒ１５−、−Ｒ１５−（Ｒ１３）ｋ−、又は−Ｒ１５−（Ｒ１３）ｋ−Ｒ１５−であり；
それぞれのＲ１５は、独立して、１〜４０個の間の炭素原子を有する、飽和又は不飽和、直鎖又は分岐状、線状又は環状、置換又は無置換の脂肪族又は芳香族の基であり；且つ、ｋは、１〜１０の範囲の整数である。
【００３５】
いくつかの実施形態においては、Ｒ１４には、−［アリール］−［アルキル］−［アリール］が含まれるが、ここでそれぞれのアリール基は、独立して、置換又は無置換であってよく、且つそのアルキル基には、１〜２０個の間の炭素原子が含まれる。いくつかの実施形態においては、それぞれの［アリール］基が、任意に、Ｃ１〜Ｃ１０の直鎖又は分岐状のアルキル基で置換されている。
【００３６】
いくつかの実施形態においては、Ｒ１４が、式（ＸＩＶａ）で規定される構造を有する。
【化２２】
2020506976.tif 000023
ここで、それぞれのアルキル基は、独立して、直鎖又は分岐状であって、１〜１０個の間の炭素原子を含み；且つそれぞれのｈは、独立して、０であるか、又は１〜４の範囲の整数である。
【００３７】
いくつかの実施形態においては、式（ＸＩＩＣ）又は（ＸＩＩＤ）のいずれかの樹脂は、約１．５〜約３の範囲の誘電値（Ｄｋ）を有している。いくつかの実施形態においては、式（ＸＩＩＣ）又は（ＸＩＩＤ）のいずれかの樹脂は、約０．０００１〜約０．００４の範囲の損失値（Ｄｆ）を有している。
【００３８】
本開示のまた別の態様は、式（ＸＩＩＣ）又は（ＸＩＩＤ）のいずれかの、１種又は複数の化合物の配合物を含む組成物である。いくつかの実施形態においては、式（ＸＩＩＣ）又は（ＸＩＩＤ）のいずれかの第一の化合物の、式（ＸＩＩＣ）又は（ＸＩＩＤ）のいずれかの第二の化合物に対する比率が、約１：１０から約１０：１までの範囲である。いくつかの実施形態においては、その比率が、約１：５から約５：１までの範囲である。いくつかの実施形態においては、その比率が、約１：２から約２：１までの範囲である。
【００３９】
本開示のまた別の態様は、式（ＸＩＩＥ）で規定される構造を有する化合物である。
【化２３】
2020506976.tif 000024
ここで、Ｒ１４は、１〜４０個の間の炭素原子を有する、飽和又は不飽和、直鎖又は分岐状、線状又は環状、置換又は無置換の脂肪族又は芳香族の基；−（Ｒ１３）ｋ−Ｒ１５−、−Ｒ１５−（Ｒ１３）ｋ−、又は−Ｒ１５−（Ｒ１３）ｋ−Ｒ１５−であり；
Ｒ１３は、１〜５０個の間の炭素原子を有する、飽和又は不飽和、直鎖又は分岐状、線状又は環状、置換又は無置換の脂肪族又は芳香族の基であって、それらは、Ｏ、Ｎ、又はＳから選択される１個又は複数のヘテロ原子で置換されていてもよく；それぞれのＲ１５は、独立して、１〜４０個の間の炭素原子を有する、飽和又は不飽和、直鎖又は分岐状、線状又は環状、置換又は無置換、脂肪族又は芳香族の基であり；ｋは、１〜１０の範囲の整数であり；
それぞれのＢは、Ｈ又はＸ（Ａ）ｓであり；
Ｘは、シクロペンタジエン系の環を含む部位であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換、脂肪族若しくは芳香族の基であって、且つそれは、任意に、１個又は複数のヘテロ原子を含んでいてもよく；
それぞれのＺは、結合であるか、又は１〜２０個の間の炭素原子を有する、直鎖若しくは分岐状、置換若しくは無置換の脂肪族の基であり；それぞれのｍは、１〜５の範囲の整数であり；それぞれのｎは、０又は１であり；それぞれのｑは、０又は１であり；且つそれぞれのｓは、１〜５の範囲の整数である。
【００４０】
いくつかの実施形態においては、式（ＸＩＩＥ）の中のそれぞれのＡは、独立して、Ｈ又は式（ＩＩＣ）で規定される構造を有する部位である：
【化２４】
2020506976.tif 000025
ここで、Ｒａ及びＲｂは、独立して、Ｈ、Ｆ、Ｃ１〜Ｃ１０の線状若しくは環状、分岐状若しくは直鎖の脂肪族の基から選択され；Ｔは、−ＣＨ２−、−フェニル、又は−ＣＨ２−フェニルであり；Ｙは、Ｈ、−ＣＨ３、−ＣＨ＝ＣＨ２、−ＣＨ＝ＣＨ−ＣＨ３、又はアルキンであり；ｔは、０又は、１〜２０の範囲の整数であり；ｕは、０又は１であり；且つｚは、１〜５の範囲の整数である。いくつかの実施形態においては、ｔが１であり；Ｒａ及びＲｂがそれぞれＨであり；且つＹが−ＣＨ＝ＣＨ２である。いくつかの実施形態においては、Ｔがフェニルであり、ｕが１である。
【００４１】
いくつかの実施形態においては、Ｒ１４が、式（ＸＩＶａ）で規定される構造を有する。
【化２５】
2020506976.tif 000026
ここで、それぞれの−［アルキル］−基は、独立して、直鎖又は分岐状であって、１〜１０個の間の炭素原子を含み；且つそれぞれのｈは、独立して、０であるか、又は１〜４の範囲の整数である。いくつかの実施形態においては、少なくとも１個の（アルキル）ｈ基が、−ＣＨ３である。いくつかの実施形態においては、Ｒ１４には、置換されたフェニル基が含まれる。いくつかの実施形態においては、Ｒ１４には、１〜１０個の間の炭素原子を含む分岐状のアルキル基が含まれる。
【００４２】
いくつかの実施形態においては、式（ＸＩＩＥ）の化合物が、式（ＸＩＩＦ）で規定される構造を有する：
【化２６】
2020506976.tif 000027
ここで、それぞれのＲ１６は、独立して、Ｈであるか、又は１〜１０個の間の炭素原子を有する、置換若しくは無置換、直鎖若しくは分岐状、線状若しくは環状のアルキル基である。
【００４３】
いくつかの実施形態においては、それぞれのＲ１６が、独立して、Ｈであるか、又は１〜４個の炭素を有する、直鎖若しくは分岐状のアルキル基である。いくつかの実施形態においては、ｎ及びｑが０であり、且つ少なくとも１個の（Ａ）ｍ部位が、ビニルベンジル基を含む。いくつかの実施形態においては、その化合物が、約１．５〜約３の範囲のＤｋ値を有している。
【００４４】
いくつかの実施形態においては、その化合物が、約０．０００１〜０．００４の範囲のＤｆ値を有している。いくつかの実施形態においては、その化合物が、１００℃よりも高いＴｇ値を有している。
【００４５】
本開示のまた別の態様は、式（ＸＩＩＥ）又は（ＸＩＩＦ）のいずれかの、１種又は複数の化合物の配合物を含む組成物である。いくつかの実施形態においては、式（ＸＩＩＥ）又は（ＸＩＩＦ）のいずれかの第一の化合物の、式（ＸＩＩＥ）又は（ＸＩＩＦ）のいずれかの第二の化合物に対する比率が、約１：１０から約１０：１までの範囲である。いくつかの実施形態においては、その比率が、約１：５から約５：１までの範囲である。いくつかの実施形態においては、その比率が、約１：２から約２：１までの範囲である。
【００４６】
本開示のまた別の態様は、以下の反応生成物である。
（ｉ）式（ＩＡ）又は（ＩＢ）で規定される化合物：
【化２７】
2020506976.tif 000028
ここで、Ｘは、シクロペンタジエン系の環を含む部位であり；Ｂは、Ｈ又はＸ（Ａ）ｓであり；Ｌは、脱離基であり；それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；Ｚは、結合であるか、又は、１〜２０個の間の炭素原子を有する、直鎖若しくは分岐状、置換若しくは無置換の脂肪族の基であり；ｍは、１〜５の範囲の整数であり；ｎは、０又は１であり；ｏは、０又は１であり；ｐは、０又は１〜１５０の範囲の整数であり；ｑは、０又は１であり；ｒは、１〜４の範囲の整数であり；ｓは、１〜５の範囲の整数であり；ｗは、０又は１〜１５０の範囲の整数であり；且つ、ｘは、０又は１である；及び
（ｉｉ）ジエノフィル。いくつかの実施形態においては、そのジエノフィルが、ビス−マレイミド、ビス−マレイミドの誘導体、無水マレイン酸、無水マレイン酸の誘導体、ベンゾキノン、ベンゾキノンの誘導体、ビス−アクリレート、及びアクリレートからなる群から選択される。いくつかの実施形態においては、その反応生成物が、約１．５〜約３の範囲の誘電値を有している。いくつかの実施形態においては、その反応生成物が、約０．０００１〜約０．００４の範囲の損失値を有している。
【００４７】
本開示のまた別の態様は、以下を反応させることにより形成される生成物である。
（ｉ）式（ＶＩ）で規定される構造を有する樹脂：
【化２８】
2020506976.tif 000029
ここで、Ｘは、シクロペンタジエン系の環を含む部位であり；Ｂは、Ｈ又はＸ（Ａ）ｓであり；それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；Ｚは、結合であるか、又は１〜２０個の間の炭素原子を有する、直鎖若しくは分岐状、置換若しくは無置換の脂肪族の基であり；ｍは、１〜５の範囲の整数であり；ｎは、０又は１であり；ｑは、０又は１であり；且つｓは、１〜５の範囲の整数である；及び
（ｉｉ）ビス−マレイミド。
【００４８】
いくつかの実施形態においては、そのビス−マレイミドが、以下からなる群から選択される構造を有する：
【化２９】
2020506976.tif 000030
ここで、それぞれのＲは、独立して、以下のものから選択される：水素、アリール基、置換されたアリール基、脂肪族基、置換された脂肪族基、環状脂肪族基、及び置換された環状脂肪族基。
【００４９】
いくつかの実施形態においては、そのビス−マレイミドが、１，６’−ビスマレイミド−（２，２，４−トリメチル）ヘキサン、４，４’−ジフェニルメタンビスマレイミド、ポリフェニルメタンビスマレイミド、Ｎ，Ｎ’−（４−メチル−ｍ−フェニレン）−ビスマレイミド、Ｎ，Ｎ’−ｍ−フェニレンビスマレイミド、ビスフェノールＡジフェニルエーテルビスマレイミド、３，３’−ジメチル−５，５’−ジエチル−４，４’−ジフェニルメタンビスマレイミド、Ｎ，Ｎ’−［メチレンビス（２，６−ジエチル−４，１−フェニレン）］ビス（マレイミド）、Ｎ，Ｎ’−［メチレンビス（２−イソプロピル−６−メチル−４，１−フェニレン）］ビス（マレイミド）、１，２−ビス（マレイミド）エタン、１，４−ビス（マレイミド）ブタン、及び１，６−ビス（マレイミド）ヘキサン；Ｃ３０〜Ｃ４０ダイマー酸から誘導されたビスマレイミド；並びにより長鎖のアルキル橋かけ基を有するビスマレイミド（たとえば、Designer Molecules Inc.から販売されているもの（BMI-689及びBMI-3000））からなる群から選択される。
【００５０】
いくつかの実施形態においては、その反応生成物が、約１．５〜約３の範囲のＤｋ値を有している。いくつかの実施形態においては、その反応生成物が、約０．０００１〜０．００４の範囲のＤｆ値を有している。
【００５１】
本開示のまた別の態様は、ここで開示された、樹脂、ポリマー、配合物などのいずれかを含むキットである。いくつかの実施形態においては、その樹脂、ポリマー、配合物などが、適切な溶媒と混合される。いくつかの実施形態においては、そのキットには、複数の樹脂、ポリマー、配合物などが含まれるが、ここで樹脂、ポリマー、配合物などのそれぞれは、個別の容器に入れて供給される。いくつかの実施形態においては、そのキットには、樹脂と、その他の反応剤、薬剤、又は溶媒とが含まれる。たとえば、キットには、式（ＩＡ）又は（ＩＢ）のいずれかの樹脂が含まれていてよく、そしてさらにはビス−マレイミドも含まれていて、それにより、その樹脂とそのビス−マレイミドとが反応して、反応生成物が形成されるようにしてもよい。いくつかの実施形態においては、そのキットにはさらに、使用説明書も含まれる。
【００５２】
驚くべきことには、本出願人らは、ここに記載された樹脂、ポリマー、コポリマー、及び組成物が、約１．５〜約３の範囲の誘電値、及び／又は約０．０００１〜約０．００４の範囲の損失値を有していて、それにより、それらの樹脂、ポリマー、コポリマー、及び組成物を、広く各種の産業にわたって、各種の用途で使用するのに好適な材料とすることができることを見出した。本出願人らは、驚くべきことには、それらの樹脂、ポリマー、コポリマー、及び組成物が、高速通信用途（たとえば、５Ｇ通信システム、デバイス、及びネットワーク）での使用に適していることをさらに見出した。
【発明を実施するための形態】
【００５３】
本開示の目的は、優れた誘電特性、低い熱膨張率、及び低い吸水性を有している、低誘電損を有する誘電材料を提供することである。
【００５４】
定義
そうではないと明示されていない限り、本明細書で主張されている、１つより多い工程又は作業が含まれているいかなる方法においても、その方法の工程又は作業の順が、本明細書に記載されたその方法の工程又は作業の順に必ずしも限定される訳ではない、と理解される。さらに、そうではないとはっきりと記載されていない限り、各種の化学式又は化学構造において、変数（たとえば「ｗ」）が二回以上使用されている場合、化学式又は化学構造におけるそれぞれの変数の使用は、いかなる他の使用からは独立している、ということも理解するべきである。たとえば、同一の式の中で変数の「ｗ」を二回使用した場合、それぞれの「ｗ」は、同一であっても異なっていてもよい、すなわち、「ｗ」が０、又は１〜１５０の範囲の整数と定義されているのなら、それぞれの「ｗ」は、独立して、０、又は１〜１５０の範囲の整数から選択することができる。同様にして、例をさらに挙げれば、部位「Ｒ５」が、−ＣＨ−又は−Ｃ−Ｒ１２と定義されているのなら、化学式又は化学構造の中でＲ５が使用される都度、それぞれのＲ５は、独立して、−ＣＨ−又は−Ｃ−Ｒ１２から選択することができる。
【００５５】
本明細書で使用するとき、単数のための冠詞の「a」、「an」及び「the」には、文脈上、明らかに別な意味合いを示している場合を除き、複数の指示物も含まれている。同様にして、「又は（or）」という用語には、文脈上、明らかに別な意味合いを示している場合を除き、「及び（and）」も含むことが意図されている。「含む（includes）」という用語は、包含的（inclusively）に定義され、そのため、「Ａ又はＢを含む（includes A or B）」という表現は、Ａ、Ｂ、又は、Ａ及びＢが含まれていることを意味している。
【００５６】
本明細書において、範囲が、「約（about）」一つの特定の値から、及び／又は「約（about）」他の特定の値まで、として表される。範囲がそのように表現された場合、他の態様には、一つの特定の値から、及び／又は他の一つの特定の値まで、が含まれる。同様にして、数値が、先行詞の「約（about）」を使用することにより、近似値として表された場合、その特定の値が他の態様を形成すると理解されたい。さらには、その範囲それぞれの終点は、他の終点と関連しているか、他の終点からは独立しているか、の両方の意味を有しているということも理解されたい。
【００５７】
本明細書の、明細書中及び請求項中で使用するとき、一つ又は複数の要素のリストに関連して、「少なくとも１種（１個）（at least one）」という文言は、その複数の要素のリストの中の一つ又は複数の要素から選択される少なくとも一つの要素を意味すると理解するべきであるが、かならずしも、その複数の要素のリストの中に具体的にリストアップされた、それぞれ及びすべての要素の少なくとも一つを含んでいる必要はなく、そしてその複数の要素のリストの中の要素のいかなる組合せも排除することはない。この定義では、「少なくとも１種（１個）」の文言が関連する複数の要素のリストの中で特定される要素以外の要素が、それら特定された要素に関連しているか、いないかに関係なく、任意に存在していてもよいということを許容している。したがって、非限定的な例としては、「Ａ及びＢの少なくとも一つ（at least one of A and B）」（又は、等価的に、「Ａ又はＢの少なくとも一つ（at least one of A or B）」、若しくは、等価的に「Ａ及び／又はＢの少なくとも一つ（at least one of A and/or B）」という文言は、一つの実施形態においては、少なくとも一つ、任意に二つ以上のＡを指し、Ｂが存在しない（そして、任意に、Ｂ以外の要素は含んでいる）ことを指しているし；また別の実施形態においては、少なくとも一つ、任意に二つ以上のＢを指し、Ａが存在しない（そして、任意に、Ａ以外の要素は含んでいる）ことを指しているし；さらにまた別の実施形態においては、少なくとも一つ、任意に、二つ以上のＡと、少なくとも一つ、任意に二つ以上のＢ（そして、任意に、その他の要素も含む）；などが挙げられる。
【００５８】
本明細書の、明細書中及び請求項中で使用するとき、用語「含む（comprising）」、「含む（including）」、「有する（having）」などは、相互に言い換え可能に使用され、同じ意味合いを有している。同様にして、「含む（comprises）」、「含む（includes）」、「有する（has）」なども、相互に言い換え可能に使用され、同じ意味合いを有している。具体的には、それらの用語のそれぞれは、周知の米国特許法の「含む（comprising）」の定義に整合させて定義されており、そのため、「少なくとも以下の（at least the following）」を意味するオープン（open）な用語と解釈され、追加の特徴、制限、態様などを排除するものではないとも解釈されている。したがって、たとえば、「成分ａ、ｂ、及びｃを有するデバイス（a device having components a, b, and c）」という文言は、そのデバイスが、少なくとも成分ａ、ｂ、及びｃを含むことを意味している。同様にして、「工程ａ、ｂ、及びｃを含む方法（a method involving steps a, b, and c）」という文言は、その方法が、少なくとも工程ａ、ｂ、及びｃを含むということを意味している。さらには、本明細書において、工程及びプロセスを特定の順序で説明していても、当業者ならば、その工程及びプロセスの順序を変えることができるということを認識しているであろう。
【００５９】
本明細書の、明細書中及び請求項中で使用するとき、「又は（or）」という用語は、先に定義した「及び／又は（and/or）」と同じ意味合いを有していると理解するべきである。たとえば、リストの中の項目を、「又は（or）」又は「及び／又は（and/or）」で分離した場合、包括的（inclusive）である、すなわち、数又は要素のリストの少なくとも一つ、さらには二つ以上、任意に、リストアップされていないさらなる項目も含まれる、と解釈するべきである。それとは反対に、「唯一という用語（only terms）」は明らかに、たとえば「の唯一のもの（only one of）」、「正に唯一の（exactly one of）」、又は請求項において使用した場合の「からなる（consisting of）」という用語は、数又は要素のリストの中の正に唯一の要素が含まれることを指しているであろう。一般的に言って、本明細書で使用するとき、「又は（or）」という用語は、排他性を意味する用語、たとえば「のいずれか（either）」、「の内の一つ（one of）」、「の内の唯一（only one of）」、又は「の正に一つ（exactly one of）」の後に続く場合、もっぱら択一（exclusive alternatives）（すなわち、「一つか、他のものであるが、両方ではない（one or the other but not both）」とのみ解釈されるべきである。
【００６０】
本明細書で使用するとき、「アルキル」という用語は、完全に飽和の（二重結合又は三重結合を含まない）炭化水素基を含む、直鎖又は分岐状の炭化水素鎖を指している。単なる例として挙げれば、アルキル基は、１〜２０個の炭素原子を有していてよい（本明細書においてこれが出現する場合はいつも、たとえば「１〜２０」のような数値の範囲は、指定された範囲の中のそれぞれの整数を指しており、たとえば「１〜２０個の炭素原子」は、そのアルキル基が、１個の炭素原子、２個の炭素原子、３個の炭素原子など、最高は２０個の炭素原子からなっていてよいということを意味しているものの、本明細書の定義はさらに、数値範囲が指定されていない、「アルキル」という用語の出現もカバーしている）。本明細書においてさらに言えば、その化合物のアルキル基は、「Ｃ１〜Ｃ４アルキル」又は類似の表記法で表記することができる。単なる例として挙げれば、「Ｃ１〜Ｃ４アルキル」は、そのアルキル鎖の中に１〜４個の炭素原子が存在していることを示している、すなわち、そのアルキル鎖は、メチル、エチル、プロピル、イソ−プロピル、ｎ−ブチル、イソブチル、ｓｅｃ−ブチル、及びｔ−ブチルから選択される。典型的なアルキル基としては、以下のものが挙げられるが、これらに限定される訳ではない：メチル、エチル、プロピル、イソプロピル、ブチル、イソブチル、三級ブチル、ペンチル、及びヘキシル。そのアルキル基は、置換されていても、或いは無置換であってもよい。
【００６１】
本明細書で使用するとき、「アルケニル」という用語は、その直鎖又は分岐状の炭化水素鎖の中に、１個又は複数の二重結合を含む、アルキル基を指している。アルケニル基は、無置換であっても、或いは置換されていてもよい。
【００６２】
本明細書で使用するとき、「アルキニル」という用語は、その直鎖又は分岐状の炭化水素鎖の中に、１個又は複数の三重結合を含む、アルキル基を指している。アルキニル基は、無置換であっても、或いは置換されていてもよい。
【００６３】
本明細書で使用するとき、「アリール」という用語は、好ましくは６〜１０個の炭素原子を含む芳香族炭素環基又は置換された炭素環基、たとえば、フェニル又はナフチル又はフェニル又はナフチルを意味しており、それらは、任意に、アルキル、アルケニル、アルキニル、アリール、アラルキル、ヒドロキシ、アルコキシ、アリールオキシ、アラルコキシ、カルボキシ、アロイル、ハロ、ニトロ、トリハロメチル、シアノ、アルコキシカルボニル、アリールオキシカルボニル、アラルコキシカルボニル、アシルアミノ、アロイルアミノ、カルバモイル、アルキルカルバモイル、ジアルキルカルバモイル、アルキルチオ、アリールチオ、アルキレン、又は−ＮＹＹ’（ここで、Ｙ及びＹ’は、独立して、水素、アルキル、アリール、又はアラルキルである）からなる群から選択される置換基の少なくとも一つで置換されていてもよい：。
【００６４】
本明細書で使用するとき、「配合物（blend）」という用語は、いくつかの実施形態においては、２種以上の異なる種の樹脂の混合物、又は樹脂と他のポリマー若しくはコポリマーとの混合物を指している。
【００６５】
本明細書で使用するとき、「硬化（cure又はcuring）」という用語は、樹脂材料を硬化させるプロセスを指している。
【００６６】
本明細書で使用するとき、「シクロアルキル」又は同様の用語（たとえば、環状アルキル基）は、完全に飽和された（二重結合又は三重結合を含まない）単環又は多環の炭化水素環構造を指している。二つ以上の環で構成されている場合、それらの環が、縮合した形で、一体に接合されていてもよい。シクロアルキル基は、それらの環の中に、３〜１０個の原子、又はそれらの環の中に、３〜８個の原子を含むことができる。シクロアルキル基は、無置換であっても、或いは置換されていてもよい。典型的なシクロアルキル基としては、シクロプロピル、シクロブチル、シクロペンチル、シクロヘキシル、シクロヘプチル、及びシクロオクチルが挙げられるが、これらに限定される訳ではない。
【００６７】
本明細書で使用するとき、「Ｃａ〜Ｃｂ」（ここで、「ａ」及び「ｂ」は、整数である）は、アルキル、アルケニル、若しくはアルキニル基の中の炭素原子の数、又はシクロアルキル、シクロアルケニル、シクロアルキニル若しくはアリール基の中の炭素原子の数、又はヘテロアルキル、ヘテロシクリル、ヘテロアリール、若しくはヘテロアリシクリル基の中の炭素原子とヘテロ原子との数を合計したものを指している。すなわち、アルキル、アルケニル、アルキニル、シクロアルキルの環、シクロアルケニルの環、シクロアルキニルの環、アリール、ヘテロアリールの環、又はヘテロアリシクリルの環が、「ａ」個から「ｂ」個まで（両端を含む）の炭素原子を含むことができる。したがって、たとえば、「Ｃ１〜Ｃ４アルキル」基は、１〜４個の炭素を有するすべてのアルキル基、すなわち、ＣＨ３−、ＣＨ３ＣＨ２−、ＣＨ３ＣＨ２ＣＨ２−、（ＣＨ３）２ＣＨ−、ＣＨ３ＣＨ２ＣＨ２ＣＨ２−、ＣＨ３ＣＨ２ＣＨ（ＣＨ３）−、及び（ＣＨ３）３Ｃ−を指している。アルキル、アルケニル、アルキニル、シクロアルキル、シクロアルケニル、シクロアルキニル、アリール、ヘテロアリール、又はヘテロアリシクリル基に関して、「ａ」及び「ｂ」がまったく示されていない場合には、それらの定義の中に記載されている、最も広い範囲を考えるべきである。
【００６８】
本明細書で使用するとき、「ハロゲン原子」又は「ハロゲン」という用語は、元素周期律表の第７列の放射線的に安定な原子、たとえばフッ素、塩素、臭素、及びヨウ素のいずれか一つを意味している。
【００６９】
本明細書で使用するとき、「相互侵入ネットワーク（interpenetrating network）」という用語は、ＩＵＰＡＣで採用された定義に従えば、分子スケールで少なくとも部分的には絡み合って、それらのネットワークの間で、化学的結合及び物理的結合の両方を形成している、２種以上のネットワークを含むポリマー系を指している。ＩＰＮのネットワークは、化学結合を破壊しない限り、分離することができない。別の言い方をすれば、ＩＰＮ構造は、部分的に化学的に架橋されているか、及び／又は部分的に物理的に絡み合っている、２種以上のポリマーネットワークを表している。
【００７０】
本明細書で使用するとき、「ポリマー」という用語は、ホモポリマー、コポリマー、相互侵入ネットワーク、及びオリゴマーを包括したものと定義される。したがって、ポリマーという用語は、本明細書においては、ホモポリマー、コポリマー、相互侵入高分子ネットワークなどの用語と相互に言い換え可能に使用することができる。「ホモポリマー」という用語は、単一種のモノマーから誘導されたポリマーとして定義される。「コポリマー」という用語は、２種以上のモノマーから誘導されたポリマーとして定義され、２種のモノマー種を共重合させることにより得られるコポリマー、３種のモノマー種から得られるもの（「ターポリマー」）、４種のモノマー種から得られるもの（「四元ポリマー」）などが含まれる。「オリゴマー」という用語は、その中の繰り返し単位の数が２０を超えないような低分子量ポリマーとして定義される。「コポリマー」という用語はさらに、ランダムコポリマー、交互コポリマー、グラフトコポリマー、及びブロックコポリマーを包括しているとも定義される。コポリマーには、その用語が一般的に使用される場合、相互侵入高分子ネットワークも含まれる。「ランダムコポリマー」という用語は、その中で、鎖の中のどの部分であっても、所定のモノマー単位を見出す確率が、それの隣の単位の状態とは無関係であるようなマクロモレキュールを含むコポリマーとして定義される。ランダムコポリマーの中では、モノマー単位のシーケンス分布が、ベルヌーイ統計学に従う。「交互コポリマー」という用語は、２種のモノマー単位が、交互シーケンスとして含まれているマクロモレキュールを含むコポリマーとして定義される。
【００７１】
基又は部位が、「置換された（substituted）」又は「任意に、置換された（optionally substituted）」（又は「任意に、有する（optionally having）」又は「任意に、含む（optionally comprising）」）と記載された場合は常に、その基が、無置換であっても、或いは記載された置換基の一つ又は複数を用いて置換されていてもよい。同様にして、ある基が、「置換又は無置換である」と記載されている場合には、置換される場合、その置換基は、１個又は複数の提示された置換基から選択され得る。置換基が提示されていない場合には、その示された「任意に置換される」又は「置換される」基は、アルキル、アルケニル、アルキニル、シクロアルキル、シクロアルケニル、シクロアルキニル、アリール、ヘテロアリール、ヘテロアリシクリル、アラルキル、ヘテロアラルキル、（ヘテロアリシクリル）アルキル、ヒドロキシ、保護されたヒドロキシル、アルコキシ、アリールオキシ、アシル、メルカプト、アルキルチオ、アリールチオ、シアノ、シアネート、ハロゲン、チオカルボニル、Ｏ−カルバミル、Ｎ−カルバミル、Ｏ−チオカルバミル、Ｎ−チオカルバミル、Ｃ−アミド、Ｎ−アミド、Ｓ−スルホンアミド、Ｎ−スルホンアミド、Ｃ−カルボキシ、保護されたＣ−カルボキシ、Ｏ−カルボキシ、イソシアナト、チオシアナト、イソチオシアナト、ニトロ、シリル、スルフェニル、スルフィニル、スルホニル、ハロアルキル、ハロアルコキシ、トリハロメタンスルホニル、トリハロメタンスルホンアミド、アミノ、エーテル、アミノ（たとえば、一置換されたアミノ基、又は二置換されたアミノ基）、及び保護されたそれらの誘導体から個別及び独立して選択される１個又は複数の基を用いて、置換され得ることを意味する。上述の基はどれでも、Ｏ、Ｎ、又はＳも含めたヘテロ原子を、１個又は複数含んでいてもよい。たとえば、部位が、アルキル基で置換されている場合、そのアルキル基には、Ｏ、Ｎ、又はＳから選択されるヘテロ原子が含まれていてもよい（たとえば、−（ＣＨ２−ＣＨ２−Ｏ−ＣＨ２−ＣＨ２）−）。
【００７２】
「プレプレグ（prepreg）」という用語は、本明細書で使用するとき、樹脂系を用いてあらかじめ含浸された補強用布帛を指している。
【００７３】
樹脂又は２種以上の樹脂を含む組成物
本開示の一つの態様は、樹脂であって、式（ＩＡ）及び（ＩＢ）で規定される樹脂が含まれる。本開示のまた別の態様は、式（ＩＡ）及び（ＩＢ）の樹脂の混合物を含む組成物である。たとえば、組成物には、式（ＩＡ）の第一の樹脂及び式（ＩＢ）の第二の樹脂が含まれていてもよいが、ここでその第一の樹脂と第二の樹脂とは、少なくとも１個の置換基若しくは部位においてか、又は各種の繰り返し基の数において異なっている。言うまでもないことであるが、いかなる組成物も、いかなる数の式（ＩＡ）又は（ＩＢ）の樹脂を含んでいてもよいし、そして、その組成物の中に、各種の異なる樹脂が、同じ量又は異なる量で存在していてもよいということは、当業者のよく認識するところであろう。さらなる例を挙げれば、組成物には、式（ＩＡ）又は（ＩＢ）の第一の樹脂、式（ＩＡ）又は（ＩＢ）の第二の樹脂、及び式（ＩＡ）又は（ＩＢ）の第三の樹脂が含まれていてもよく、ここで、その第一、第二、及び第三の樹脂のそれぞれが、少なくとも１個の置換基で異なっており、そして、第一の樹脂が、その組成物の約２０重量％〜約４０重量％の間の範囲の量で存在し、その第二の樹脂が。その組成物の１０重量％〜約３０重量％の範囲の量で存在し、そしてその第三の樹脂が、その組成物の重量による組成の残りを占めている。
【００７４】
本開示の一つの態様は、式（ＩＡ）及び（ＩＢ）で規定される構造を有する樹脂である。
【化３０】
2020506976.tif 000031
ここで、
Ｘは、シクロペンタジエン系の環を含む部位であり；
Ｂは、Ｈ又はＸ（Ａ）ｓであり；
Ｌは、脱離基であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
ｍは、１〜５の範囲の整数であり；
ｎは、０又は１であり；
ｏは、０又は１であり；
ｐは、０又は１〜１５０の範囲の整数であり；
ｑは、０又は１であり；
ｒは、１〜４の範囲の整数であり；
ｓは、１〜５の範囲の整数であり；
ｗは、０又は１〜１５０の範囲の整数であり；且つ
ｘは、０又は１である。
【００７５】
式（ＩＡ）又は（ＩＢ）のある種の実施形態においては、ｎが０であり、Ｚが結合であってもよいということは、当業者のよく認識するところであろう。
【００７６】
その式（ＩＡ）又は（ＩＢ）の樹脂のいずれかが、相互に異なっていてもよいと記述されている場合は、それは、それらの樹脂が、以下の点で異なり得るということを意味している：（ｉ）その樹脂を構成している各種の部位において異なる；（ｉｉ）存在している部位の繰り返し基のいずれかの数において異なる、（ｉｉｉ）環状若しくは芳香族の各種の基の中で何かの部位の位置が異なる点において異なる；及び／又は（ｉｖ）各種の部位及び／又は基の間で、異性体的若しくは立体化学的の差がある。
【００７７】
各種の基Ｘが、又は、ＢがＸ（Ａ）ｓである場合の各種の基Ｂもやはり、式（ＩＡ）及び（ＩＢ）に記されているようなＡ基のいくつかで、置換されていてもよいということは、当業者のよく認識するところであろう。いずれかの単一のＸ基が、複数のＡ基を含んでいる場合には、それぞれのＡ基は、同一であっても、或いは異なっていてもよい。たとえば、Ｘがシクロペンタジエンから誘導され、且つｍが２である場合には、Ｘが、第一のＡ基及び第二のＡ基で置換されていてもよいが、この場合、その第一のＡ基と第二のＡ基とは、異なっている。同様にして、異なるＸ基に、同一又は異なる数のＡ基が含まれていてもよいが、言うまでもないことであるが、その同一又は異なるＡ基には、何の制限もない。
【００７８】
いくつかの実施形態においては、ｐが、１〜１００の範囲の整数である。他の実施形態においては、ｐが、１〜７５の範囲の整数である。さらに他の実施形態においては、ｐが、１〜５０の範囲の整数である。さらなる実施形態においては、ｐが、１〜２０の範囲の整数である。もっとさらなる実施形態においては、ｐが、１〜１０の範囲の整数である。なおさらなる実施形態においては、ｐが、０である。いくつかの実施形態においては、ｗが、１〜１００の範囲の整数である。他の実施形態においては、ｗが、１〜７５の範囲の整数である。さらに他の実施形態においては、ｗが、１〜５０の範囲の整数である。さらなる実施形態においては、ｗが、１〜２０の範囲の整数である。もっとさらなる実施形態においては、ｗが、１〜１０の範囲の整数である。なおさらなる実施形態においては、ｗが、０である。
【００７９】
いくつかの実施形態においては、Ｌが、ハライド又は−ＯＨである。他の実施形態においては、Ｌが、Ｆ、Ｃｌ、Ｂｒ、及び−ＯＨからなる群から選択される。
【００８０】
本明細書で使用するとき、「シクロペンタジエン系の環」又は「シクロペンタジエン」（本明細書においては、相互に言い換え可能に使用される）という用語は、シクロペンタジエンに限定されるのではなく、シクロペンタジエンの誘導体、すなわち水素以外の置換基を含むもの、又は式（ＩＡ）若しくは（ＩＢ）において定義されたようなＡ基を用いて置換することが可能なものも含まれる。「シクロペンタジエン系の環」又は「シクロペンタジエン」という用語にはさらに、部分的にシクロペンタジエン環を含む、縮合環構造のもの、たとえばインデンも含むよう意図されている。例を挙げれば、Ｘには、シクロペンタジエン；インデン；１個又は複数のＣ１〜Ｃ４の直鎖又は分岐状のアルキル基で置換されたインデン；フルオレン；及び１個又は複数のＣ１〜Ｃ４の直鎖又は分岐状のアルキル基で置換されたフルオレンが包含される。さらなる例を挙げれば、Ｘがシクロペンタジエン環であると記載されている場合、これは、Ｘの基本構造を指しており、そして当業者の認めるところであろうが、シクロペンタジエン環の「暗黙の（implicit）」水素のいくつかが、式（ＩＡ）又は（ＩＢ）に示されているように、いくつかの数のＡ基によって置換されてもよい。
【００８１】
いくつかの実施形態においては、それぞれの−Ｘ（Ａ）ｒ（Ｚ）ｎ−基が、同一であっても、或いは異なっていてもよい。同様にして、それぞれの−Ｘ（Ａ）ｍ（Ｚ）ｎ−基が、同一であっても、或いは異なっていてもよい。いくつかの実施形態においては、式（ＩＡ）又は（ＩＢ）の化合物には、異なる−Ｘ（Ａ）ｒ（Ｚ）ｎ−基又は異なる−Ｘ（Ａ）ｍ（Ｚ）ｎ−基が含まれていてもよいが、ここで、それぞれの−Ｘ（Ａ）ｒ（Ｚ）ｎ−基又は−Ｘ（Ａ）ｍ（Ｚ）ｎ−基は、ランダムに、ブロックか、又はランダムブロックで備えられている。
【００８２】
たとえば、式（ＩＡ）又は（ＩＢ）の化合物には、２種の異なる−Ｘ（Ａ）ｒ（Ｚ）ｎ−基が含まれていてもよいが、その場合、それらの−Ｘ（Ａ）ｒ（Ｚ）ｎ−基の内の少なくとも一つには、異なる（Ａ）部位が含まれる。さらなる例を挙げれば、式（ＩＡ）又は（ＩＢ）の化合物には、ビニルベンジル基を用いて置換された第一の−Ｘ（Ａ）ｒ（Ｚ）ｎ−基と、アリル基を用いて置換された第二の−Ｘ（Ａ）ｒ（Ｚ）ｎ−基とが含まれていてよいが、第一及び第二の−Ｘ（Ａ）ｒ（Ｚ）ｎ−基のそれぞれは、ブロック、或いはランダムブロックの中でランダムに分布していてもよい。
【００８３】
さらに他の例を挙げれば、異なる−Ｘ（Ａ）ｒ（Ｚ）ｎ−基を有する式（ＩＡ）又は（ＩＢ）の化合物は、式（ＩＣ）で表される構造を有していてよい：
【化３１】
2020506976.tif 000032
ここで、ｗ及びｐは、それぞれ独立して、１〜１５０の範囲の整数である。
【００８４】
いくつかの実施形態においては、その式（ＩＡ）又は（ＩＢ）の樹脂が、２個、３個又はそれ以上の異なる−Ｘ（Ａ）ｍ（Ｚ）ｎ−基、又は２個、３個、若しくはそれ以上の異なる−Ｘ（Ａ）ｒ（Ｚ）ｎ−基を有していてもよいが、それらは、その樹脂の中でランダムに配置されていてよい。それに加えて、２個以上の異なる−Ｘ（Ａ）ｍ（Ｚ）ｎ−基又は−Ｘ（Ａ）ｒ（Ｚ）ｎ−基はいずれも、含まれている（Ａ）部位の点で異なっていてよいということは当業者のよく認識しているところであろうが、それらの異なる−Ｘ（Ａ）ｍ（Ｚ）ｎ−基又は−Ｘ（Ａ）ｒ（Ｚ）ｎ−基がその代わりに、含まれている（Ｚ）基の点で、又は（Ａ）及び／又は（Ｚ）基の各種組合せの点で、異なっていてもよい。
【００８５】
いくつかの実施形態においては、Ａが、式（ＩＩＡ）で規定される構造を有する。
【化３２】
2020506976.tif 000033
ここで、Ｒ１は、結合であるか、又は約１〜約１０個の炭素原子を有する、飽和若しくは不飽和、直鎖若しくは分岐状、線状若しくは環状、置換若しくは無置換の脂肪族若しくは芳香族の基であり、
Ｑは、結合であるか、又は任意にヘテロ原子を含む連結基であり；
Ｔは、結合であるか、又は−ＣＨ２−、−フェニル、若しくは−ＣＨ２−フェニルであり；
Ｙは、Ｈ、−ＣＨ３、−ＣＨ＝ＣＨ２、−ＣＨ＝ＣＨ−ＣＨ３、又はアルキン基であり；
ｔ及びｖは、独立して、０又は、１〜２０の範囲の整数であり；
ｕは、０又は１であり；且つ
ｚは、１〜５の範囲の整数である。
【００８６】
いくつかの実施形態においては、Ｔが、−フェニル又は−ＣＨ２−フェニルであり、且つＹが、−ＣＨ＝ＣＨ２、−ＣＨ＝ＣＨ−ＣＨ３、又はアルキン基である場合には、ｚが１である。
【００８７】
いくつかの実施形態においては、Ｒ１が−ＣＨ２−である。他の実施形態においては、Ｒ１が−Ｃ（ＣＨ３）２−である。
【００８８】
いくつかの実施形態においては、Ａが、式（ＩＩＢ）で規定される構造を有する。
【化３３】
2020506976.tif 000034
ここで、
Ｑは、Ｃ、Ｏ、Ｎ、又はＳであり；
Ｒａ、Ｒｂ、Ｒｃ、Ｒｄは、独立して、Ｈ、Ｆ、Ｃ１〜Ｃ１０の線状若しくは環状、飽和若しくは不飽和、分岐状若しくは直鎖の芳香族又は脂肪族の基から選択され；
Ｔは、−ＣＨ２−、−フェニル、又は−ＣＨ２−フェニルであり；
Ｙは、Ｈ、−ＣＨ３、−ＣＨ＝ＣＨ２、−ＣＨ＝ＣＨ−ＣＨ３、又はアルキン基であり；
ｔ及びｖは、独立して、０又は、１〜２０の範囲の整数であり；
ｕは、０又は１であり；且つ
ｚは、１〜５の範囲の整数である。
【００８９】
いくつかの実施形態においては、Ｔが、−フェニル又は−ＣＨ２−フェニルであり、且つＹが、−ＣＨ＝ＣＨ２、−ＣＨ＝ＣＨ−ＣＨ３、又はアルキン基である場合には、ｚが１である。
【００９０】
式（ＩＩＢ）の部位のいくつかの実施形態においては、ｖが、０又は１である。
【００９１】
いくつかの実施形態においては、ｔ又はｖの内の少なくとも一つが、少なくとも１である。いくつかの実施形態においては、ｔ又はｖの内の少なくとも一つが１であり、ｕが１であり、且つＹが、−ＣＨ＝ＣＨ２、−ＣＨ＝ＣＨ−ＣＨ３、又はアルキン基からなる群から選択される。いくつかの実施形態においては、ｔの少なくとも一つが１であり、ｕが０であり、ｖが０であり、且つＹが、−ＣＨ＝ＣＨ２、−ＣＨ＝ＣＨ−ＣＨ３、又はアルキン基からなる群から選択される。
【００９２】
他の実施形態においては、ｔ、ｕ、及びｖがそれぞれ０であり、且つＹが、−ＣＨ＝ＣＨ２、−ＣＨ＝ＣＨ−ＣＨ３、又はアルキン基からなる群から選択される。
【００９３】
いくつかの実施形態においては、Ｒａ、Ｒｂ、Ｒｃ、Ｒｄが、独立して、Ｈ、Ｆ、Ｃ１〜Ｃ６の直鎖又は分岐状のアルキル基；シクロペンタジエン、−ＣＨ２−シクロペンタジエン、又は−ＣＨ２−ＣＨ２−シクロペンタジエンから選択される。
【００９４】
いくつかの実施形態においては、ＱがＣであり、Ｒａ及びＲｂが−ＣＨ３であり、Ｒｃ及びＲｄがＨであり、ｕが０であり、且つＹが−ＣＨ３である。他の実施形態においては、ＱがＣであり、Ｒａ及びＲｂが−ＣＨ３であり、Ｒｃ及びＲｄがＨであり、ｕが０であり、Ｙが−ＣＨ３であり、且つｔが、１〜６の範囲の整数である。
【００９５】
いくつかの実施形態においては、ＱがＣであり、Ｒａ及びＲｂがＨであり、Ｒｃ及びＲｄの一つが、−ＣＨ２−ＣＨ３又は−ＣＨ３であって、Ｒｃ及びＲｄの残りのものが、−ＣＨ２−ＣＨ２−ＣＨ２−ＣＨ３又は−ＣＨ２−ＣＨ２−ＣＨ２−ＣＨ２−ＣＨ３であり、ｕが０であり、且つＹがＨである。他の実施形態においては、ＱがＣであり、Ｒａ及びＲｂがＨであり、Ｒｃ及びＲｄの一つが、−ＣＨ２−ＣＨ３又は−ＣＨ３であって、Ｒｃ及びＲｄの残りのものが、−ＣＨ２−ＣＨ２−ＣＨ２−ＣＨ３又は−ＣＨ２−ＣＨ２−ＣＨ２−ＣＨ２−ＣＨ３であり、ｕが０であり、ＹがＨであり、且つｔが、１〜６の範囲の整数である。
【００９６】
いくつかの実施形態においては、ＱがＣであり、Ｒａ及びＲｂがＨであり、Ｒｃ及びＲｄの一つが、−ＣＨ２−ＣＨ３又は−ＣＨ３であって、Ｒｃ及びＲｄの残りのものが、−ＣＨ２−ＣＨ２−ＣＨ２−ＣＨ３又は−ＣＨ２−ＣＨ２−ＣＨ２−ＣＨ２−ＣＨ３であり、ｕが０であり、且つＹが−ＣＨ３である。他の実施形態においては、ＱがＣであり、Ｒａ及びＲｂがＨであり、Ｒｃ及びＲｄの一つが、−ＣＨ２−ＣＨ３又は−ＣＨ３であって、Ｒｃ及びＲｄの残りのものが、−ＣＨ２−ＣＨ２−ＣＨ２−ＣＨ３又は−ＣＨ２−ＣＨ２−ＣＨ２−ＣＨ２−ＣＨ３であり、ｕが０であり、Ｙが−ＣＨ３であり、且つｔが、１〜６の範囲の整数である。
【００９７】
いくつかの実施形態においては、ＱがＣであり、Ｒａ及びＲｂがＨであり、Ｒｃ及びＲｄがいずれも−ＣＨ３であり、ｕが０であり、且つＹがＨである。いくつかの実施形態においては、ＱがＣであり、Ｒａ及びＲｂがＨであり、Ｒｃ及びＲｄがいずれも−ＣＨ３であり、ｕが０であり、ＹがＨであり、且つｔが、１〜６の範囲の整数である。他の実施形態においては、ＱがＣであり、Ｒａ及びＲｂがＨであり、Ｒｃ及びＲｄがいずれも−ＣＨ３であり、ｕが０であり、且つＹが−ＣＨ３である。他の実施形態においては、ＱがＣであり、Ｒａ及びＲｂがＨであり、Ｒｃ及びＲｄがいずれも−ＣＨ３であり、ｕが０であり、Ｙが−ＣＨ３であり、且つｔが、１〜６の範囲の整数である。
【００９８】
いくつかの実施形態においては、ＱがＣであり、Ｒａ及びＲｂがＨであり、Ｒｃ及びＲｄが、独立して、シクロペンタジエン又は−ＣＨ２−シクロペンタジエンから選択され、ｕが０であり、ｖが１であり、且つＹがＣＨ３である。他の実施形態においては、ＱがＣであり、Ｒａ及びＲｂがＨであり、Ｒｃ及びＲｄが、独立して、シクロペンタジエン又は−ＣＨ２−シクロペンタジエンから選択され、ｕが０であり、ｖが１であり、且つＹがＨである。
【００９９】
いくつかの実施形態においては、Ａが、式（ＩＩＣ）で規定される構造を有する。
【化３４】
2020506976.tif 000035
ここで、
Ｒａ及びＲｂは、独立して、Ｈ、Ｆ、Ｃ１〜Ｃ１０の線状若しくは環状、分岐状若しくは直鎖の脂肪族の基から選択され；
Ｔは、−ＣＨ２−、−フェニル、又は−ＣＨ２−フェニルであり；
Ｙは、Ｈ、−ＣＨ３、−ＣＨ＝ＣＨ２、−ＣＨ＝ＣＨ−ＣＨ３、又はアルキンであり；
ｔは、０又は１〜２０の範囲の整数であり；
ｕは、０又は１であり；且つ
ｚは、１〜５の範囲の整数である。
【０１００】
いくつかの実施形態においては、Ｔが、−フェニル又は−ＣＨ２−フェニルであり、且つＹが、−ＣＨ＝ＣＨ２、−ＣＨ＝ＣＨ−ＣＨ３、又はアルキンである場合には、ｚが１である。
【０１０１】
いくつかの実施形態においては、そのＲａ及びＲｂが、独立して、Ｃ１〜Ｃ６の、線状又は環状、分岐状又は直鎖の脂肪族の基である。いくつかの実施形態においては、そのＲａ及びＲｂが、独立して、Ｃ１〜Ｃ６アルキル基である。いくつかの実施形態においては、そのＲａ及びＲｂが、独立して、Ｃ１〜Ｃ４アルキル基である。
【０１０２】
いくつかの実施形態においては、ｔが１であり、ｕが１であり、且つＹが−ＣＨ＝ＣＨ２である。他の実施形態においては、ｔが０であり、ｕが１であり、且つＹが−ＣＨ＝ＣＨ２である。さらに他の実施形態においては、ｔが、１〜１０の範囲であり、Ｒａ及びＲｂが、独立して、Ｈ、−ＣＨ２−ＣＨ３、−ＣＨ（ＣＨ３）−ＣＨ３又は−ＣＨ３であり、且つｕが０である。さらなる実施形態においては、ｔが、１〜１０の範囲であり、Ｒａ及びＲｂが、独立して、Ｈ、−ＣＨ２−ＣＨ３、−ＣＨ（ＣＨ３）−ＣＨ３又は−ＣＨ３であり、且つｕが１である。なおさらなる実施形態においては、ｔが０であり、ｕが１であり、且つＹが−ＣＨ＝ＣＨ−ＣＨ３である。なおさらなる実施形態においては、ｔが０であり、ｕが１であり、且つＹがアルキンである。もっと他の実施形態においては、ｕが１であり、且つＴがフェニルである。なおもっとさらなる実施形態においては、ｔが１であり、ｕが１であり、Ｔがフェニルであり、且つＲａ及びＲｂがいずれもＨである。
【０１０３】
いくつかの実施形態においては、Ａが、式（ＩＩＤ）で規定される構造を有する。
【化３５】
2020506976.tif 000036
ここで、
Ｒａ及びＲｂは、独立して、Ｈ、Ｆ、Ｃ１〜Ｃ１０の線状若しくは環状、分岐状若しくは直鎖の脂肪族の基から選択され；Ｙは、Ｈ、−ＣＨ３、−ＣＨ＝ＣＨ２、−ＣＨ＝ＣＨ−ＣＨ３、又はアルキンであり；且つ、ｔは、０又は、１〜２０の範囲の整数であり；ｚは、１〜約５の範囲の整数である。いくつかの実施形態においては、Ｙが、−ＣＨ＝ＣＨ２、−ＣＨ＝ＣＨ−ＣＨ３、又はアルキンである場合、ｚが１である。いくつかの実施形態においては、そのＲａ及びＲｂが、独立して、Ｃ１〜Ｃ６の、線状又は環状、分岐状又は直鎖の脂肪族の基である。いくつかの実施形態においては、ｚが、１又は２である。他の実施形態においては、ｚが、１である。
【０１０４】
いくつかの実施形態においては、そのＲａ及びＲｂが、独立して、Ｃ１〜Ｃ６アルキル基である。いくつかの実施形態においては、そのＲａ及びＲｂが、独立して、Ｃ１〜Ｃ４アルキル基である。
【０１０５】
基Ｙがフェニル環のどの位置に存在していてもよいということは、当業者のよく認識するところであろう。言うまでもないことであるが、いずれの式（ＩＡ）又は（ＩＢ）の樹脂も、異なるＹ基を含むことができる。同様にして、いずれの式（ＩＡ）又は（ＩＢ）の樹脂も、同一のＹ基を含んでいてよいが、そのＹ基は、フェニル環の中の異なる場所に位置していてもよい。さらには、いくつかのＡ基が単一のＹ基を含むのに対して、他のＡ基が、同一であっても、或いは異なっていてもよいし、それらの位置で異なっていてもよい、複数のＹ基を含んでいてもよい。
【０１０６】
いくつかの実施形態においては、ｔが、１〜６の範囲の整数であり、Ｒａ及びＲｂがいずれもＨであり、且つＹが−ＣＨ＝ＣＨ２である。他の実施形態においては、ｔが、１又は２であり、Ｒａ及びＲｂがいずれもＨであり、且つＹが−ＣＨ＝ＣＨ２である。さらに他の実施形態においては、ｔが、１〜６の範囲の整数であり、Ｒａ及びＲｂがいずれもＨであり、且つＹが−ＣＨ＝ＣＨ２である。他の実施形態においては、ｔが、１又は２であり、Ｒａ及びＲｂがいずれもＨであり、且つＹが−ＣＨ＝ＣＨ２である。さらに他の実施形態においては、ｔが、１又は２であり、Ｒａ及びＲｂがいずれも−ＣＨ３であり、且つＹが−ＣＨ＝ＣＨ２である。
【０１０７】
いくつかの実施形態においては、Ｚが、式（ＩＩＩＡ）で規定される構造を有する。
【化３６】
2020506976.tif 000037
ここで、
Ｒｅ及びＲｆは、独立して、Ｈ、Ｆ、又は１〜６個の間の炭素原子を有する、直鎖若しくは分岐状のアルキル基から選択され；且つ
ｙは、１〜約２０の間の範囲の整数である。
【０１０８】
いくつかの実施形態においては、Ｒｅ及びＲｆは、独立して、Ｈであるか、又は１〜４個の間の炭素原子を有する、直鎖若しくは分岐状のアルキル基から選択され；且つｙは、１〜約１０の間の範囲の整数である。他の実施形態においては、Ｒｅ及びＲｆは、独立して、Ｈであるか、又は１〜４個の間の炭素原子を有する、直鎖のアルキル基から選択され；且つｙは、１〜約６の間の範囲の整数である。
【０１０９】
さらに他の実施形態においては、Ｒｅ及びＲｆの両方がＨであり；且つｙが、１〜約１０の間の範囲の整数である。さらなる実施形態においては、Ｒｅ及びＲｆの両方がＨであり；且つｙが、１〜約６の間の範囲の整数である。もっとさらなる実施形態においては、Ｒｅ及びＲｆの両方がＨであり；且つｙが、２〜約６の間の範囲の整数である。なおもっとさらなる実施形態においては、Ｒｅ及びＲｆの両方がＨであり；且つｙが、３〜約６の間の範囲の整数である。もっとさらなる実施形態においては、Ｒｅ及びＲｆの両方がＨであり；且つＹが３である。もっとさらなる実施形態においては、Ｒｅ及びＲｆの両方がＨであり；且つＹが６である。
【０１１０】
いくつかの実施形態においては、Ｒｅ及びＲｆが、独立して、Ｈ、−ＣＨ２−ＣＨ３、又は−ＣＨ３から選択される。他の実施形態においては、Ｒｅ及びＲｆの一つが、Ｈ又は−ＣＨ３から選択され、且つＲｅ及びＲｆの残りがＨである。さらに他の実施形態においては、Ｒｅ及びＲｆが両方ともＨである。
【０１１１】
いくつかの実施形態においては、Ｚが、式（ＩＩＩＢ）で規定される構造を有する。
【化３７】
2020506976.tif 000038
ここで、ｙは、１〜約２０の間の範囲の整数である。式（ＩＩＩＢ）の部位のいくつかの実施形態においては、ｙが、１〜６の範囲である。式（ＩＩＩＢ）の部位のいくつかの実施形態においては、ｙが、１〜４の範囲である。式（ＩＩＩＢ）の部位のいくつかの実施形態においては、ｙが、１〜３の範囲である。式（ＩＩＩＢ）の部位のいくつかの実施形態においては、ｙが、２〜６の範囲である。式（ＩＩＩＢ）の部位のいくつかの実施形態においては、ｙが、２〜４の範囲である。
【０１１２】
いくつかの実施形態においては、Ｚが、式（ＩＩＩＣ）で規定される構造を有する。
【化３８】
2020506976.tif 000039
ここで、ｙは、先に定義されてものである。式（ＩＩＩＣ）の部位のいくつかの実施形態においては、ｙが、１〜６の範囲である。式（ＩＩＩＣ）の部位のいくつかの実施形態においては、ｙが、１〜４の範囲である。式（ＩＩＩＣ）の部位のいくつかの実施形態においては、ｙが、１〜３の範囲である。式（ＩＩＩＣ）の部位のいくつかの実施形態においては、ｙが、２〜６の範囲である。式（ＩＩＩＣ）の部位のいくつかの実施形態においては、ｙが、２〜４の範囲である。
【０１１３】
いくつかの実施形態においては、式（ＩＡ）又は（ＩＢ）の化合物が、式（ＩＶＡ）、（ＩＶＢ）、又は（ＩＶＣ）で規定される構造を有する。
【化３９】
2020506976.tif 000040
ここで、
Ｌは、脱離基であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
ｍは、１〜５の範囲の整数であり；
ｎは、０又は１であり；
ｏは、０又は１であり；
ｐは、０又は１〜１５０の範囲の整数であり；
ｑは、０又は１であり；
ｒは、１〜４の範囲の整数であり；
ｗは、０又は１〜１５０の範囲の整数であり；且つ
ｘは、０又は１である。
【０１１４】
Ａ基、すなわち、（Ａ）ｍ、（Ａ）ｒ、又は（Ａ）ｓが、いずれかのシクロペンタジエン系の基のどの場所に位置していてもよいということは、当業者のよく認識するところであろう。２個以上のＡ基が、いずれかのシクロペンタジエン系の環に存在している場合、それらのＡ基が、それぞれのシクロペンタジエン系の基の中で、同一の場所か、又は異なる場所に位置していてもよいということもまた、当業者のよく認識するところであろう。たとえば、一つの
【化４０】
2020506976.tif 000041
基が、第一の環の位置（たとえば、Ｚｎ基を持つ炭素から一つ分離れた炭素）にＡ基を含んでいてもよく、それに対して他の
【化４１】
2020506976.tif 000042
基が、第二の又は第三の環の位置（たとえば、Ｚｎ基を持つ炭素から二つ又は三つ分離れた炭素）にＡ基を含んでいてもよい。同様にして、例をさらに挙げれば、一つの
【化４２】
2020506976.tif 000043
基が、第一の環の位置（たとえば、Ｚｎ基を持つ炭素から一つ分離れた炭素）にＡ基を含んでいてもよく、それに対して他の
【化４３】
2020506976.tif 000044
基が、第二の又は第三の環の位置（たとえば、Ｚｎ基を持つ炭素から二つ又は三つ分離れた炭素）にＡ基を含んでいてもよい。
【０１１５】
式（ＩＶＡ）、（ＩＶＢ）、又は（ＩＶＣ）の化合物のいくつかの実施形態においては、ｍ、ｐ、ｑ、及びｘが０であり；（Ｚ）ｎが、１〜２０個の間の炭素原子を有する直鎖又は分岐状の脂肪族基であり；ｏが１であり；且つＬが、脱離基である。他の実施形態においては、ｍ、ｐ、ｑ、及びｘが０であり；（Ｚ）ｎが、１〜１０個の間の炭素原子を有する直鎖又は分岐状の脂肪族基であり、ｏが１であり、且つＬが、脱離基である。さらに他の実施形態においては、ｍ、ｐ、ｑ、及びｘが０であり；（Ｚ）ｎが、１〜６個の間の炭素原子を有する直鎖又は分岐状の脂肪族基であり、ｏが１であり、且つＬが、脱離基である。さらなる実施形態においては、ｍ、ｐ、ｑ、及びｘが０であり；（Ｚ）ｎが、１〜６個の間の炭素原子を有する直鎖のアルキル基であり、ｏが１であり、且つＬが、脱離基である。さらなる実施形態においては、ｍ、ｐ、ｑ、及びｘが０であり；（Ｚ）ｎが、１〜４個の間の炭素原子を有する直鎖のアルキル基であり、ｏが１であり、且つＬが、脱離基である。式（ＩＶＡ）、（ＩＶＢ）、又は（ＩＶＣ）の化合物のいくつかの実施形態においては、ｍ、ｐ、ｑ、及びｘが０であり；Ｚが、１〜６個の間の炭素原子を有する脂肪族基であり；且つＬが、ハライド又は−ＯＨ基である。
【０１１６】
式（ＩＶＡ）、（ＩＶＢ）、又は（ＩＶＣ）の化合物のいくつかの実施形態においては、ｎ、ｑ、及びｗが１であり；ｏが０であり、ｘが１であり；Ａが、−ＣＨ＝ＣＨ２、−ＣＨ＝ＣＨ−ＣＨ３又はアルキンから選択される基で末端となる部位を含み；且つＺが、少なくとも３個の炭素原子を有する脂肪族基を含む。式（ＩＶＡ）、（ＩＶＢ）、又は（ＩＶＣ）の化合物の他の実施形態においては、ｎ、ｑ、及びｗが１であり；ｏが０であり、ｘが１であり；Ａが、Ｈ又は−ＣＨ３から選択される基で末端となる部位を含み；且つＺが、少なくとも３個の炭素原子を有する脂肪族基を含む。式（ＩＶＡ）、（ＩＶＢ）、又は（ＩＶＣ）の化合物の他の実施形態においては、ｎ、ｑ、及びｗが、１であり；ｏが０であり、ｘが１であり、Ａが、アルキン基で末端となる部位を含み；且つＺが、少なくとも３個の炭素原子を有する脂肪族基を含む。
【０１１７】
式（ＩＶＡ）、（ＩＶＢ）、又は（ＩＶＣ）の化合物のいくつかの実施形態においては、ｎ、ｑ、及びｗが、１であり；ｏが０であり、ｘが１であり；Ａが、水素、又は−ＣＨ＝ＣＨ２、−ＣＨ＝ＣＨ−ＣＨ３若しくはアルキンから選択される基で末端となる部位を含み；且つ、式（ＩＶＡ）、（ＩＶＢ）、又は（ＩＶＣ）の化合物が、少なくとも２個の異なる
【化４４】
2020506976.tif 000045
基を含んでいる。
【０１１８】
式（ＩＶＡ）、（ＩＶＢ）、又は（ＩＶＣ）の化合物のいくつかの実施形態においては、ｎ、ｑ、及びｗが、１であり；ｏが０であり、ｘが１であり；且つ、式（ＩＶ）の化合物には、少なくとも２個の異なる
【化４５】
2020506976.tif 000046
基を含み、ここで、第一のサブセットである
【化４６】
2020506976.tif 000047
基には、ビニルスチレン部位を含み、且つ第二のサブセットである
【化４７】
2020506976.tif 000048
基には、アリル部位を含んでいる。
【０１１９】
同様にして、式（ＩＶＡ）、（ＩＶＢ）、又は（ＩＶＣ）の化合物の他の実施形態においては、ｎ、ｑ、及びｗが、１であり；ｏが０であり、ｘが１であり；Ａが、水素、又は−ＣＨ＝ＣＨ２、−ＣＨ＝ＣＨ−ＣＨ３若しくはアルキンから選択される基で末端となる部位を含み；且つ、式（ＩＶＡ）、（ＩＶＢ）、又は（ＩＶＣ）の化合物が、少なくとも２個の異なる
【化４８】
2020506976.tif 000049
基を含んでいる。
【０１２０】
式（ＩＶＡ）、（ＩＶＢ）、又は（ＩＶＣ）の化合物のいくつかの実施形態においては、ｎ、ｑ、及びｗが、１であり；ｏが０であり、ｘが１であり；且つ、式（ＩＶ）の化合物には、少なくとも２個の異なる
【化４９】
2020506976.tif 000050
基を含み、ここで、第一のサブセットである
【化５０】
2020506976.tif 000051
基には、ビニルスチレン部位を含み、且つ第二のサブセットである
【化５１】
2020506976.tif 000052
基には、アリル部位を含んでいる。
【０１２１】
いくつかの実施形態においては、式（ＩＡ）又は（ＩＢ）の化合物が、式（ＶＡ）又は（ＶＢ）で規定される構造を有する：
【化５２】
2020506976.tif 000053
ここで、
Ｘは、シクロペンタジエン系の環を含む部位であり；
Ｂは、Ｈ又はＸ（Ａ）ｓであり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
ｍは、１〜５の範囲の整数であり；
ｎは、０又は１であり；
ｐは、０又は１〜１５０の範囲の整数であり；
ｑは、０又は１であり；
ｒは、１〜４の範囲の整数であり；
ｓは、１〜５の範囲の整数であり；且つ
ｗは、０又は１〜１５０の範囲の整数である。
【０１２２】
式（ＶＡ）又は（ＶＢ）の化合物のいくつかの実施形態においては、ｐが、１〜２０の間の範囲の整数であり、且つＢが、Ｘ（Ａ）ｓである。いくつかの実施形態においては、ｐが、１〜２０の間の範囲の整数であり、Ａが水素であり、且つＸが、シクロペンタジエンであるか又はシクロペンタジエンから誘導される。いくつかの実施形態においては、ｐが、１〜２０の間の範囲の整数であり、Ａが水素であり、Ｘが、シクロペンタジエンであるか、又はシクロペンタジエンから誘導され、且つ（Ｚ）ｎが、１〜６個の間の炭素原子を有する、直鎖又は分岐状の脂肪族基である。いくつかの実施形態においては、ｐが、１〜２０の間の範囲の整数であり；Ｘが、水素以外である１個の（Ａ）部位を用いて置換されたシクロペンタジエンであり；且つＢが、Ｘ（Ａ）１である。いくつかの実施形態においては、ｐが、１〜２０の間の範囲の整数であり、Ｘが、水素以外である１個の（Ａ）部位を用いて置換されたシクロペンタジエンであり、ＢがＸ（Ａ）１であり、且つ（Ｚ）ｎが、１〜６個の間の炭素原子を有する、直鎖又は分岐状の脂肪族基である。
【０１２３】
いくつかの実施形態においては、式（ＩＡ）又は（ＩＢ）の化合物が、式（ＶＩ）で規定される構造を有する。
【化５３】
2020506976.tif 000054
ここで、
Ｘは、シクロペンタジエン系の環を含む部位であり；
Ｂは、Ｈ又はＸ（Ａ）ｓであり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
ｍは、１〜５の範囲の整数であり；
ｎは、０又は１であり；
ｑは、０又は１であり；且つ
ｓは、１〜５の範囲の整数である。
【０１２４】
式（ＶＩ）の化合物のいくつかの実施形態においては、（Ｚ）ｎが結合である。式（ＶＩ）の化合物のいくつかの実施形態においては、ｍが２であり、且つそれぞれのＡ基が異なっている。いくつかの実施形態においては、ｍが２であり、且つ第一のＡ基がビニルベンジル基を含み、且つ第二のＡ基が−ＣＨ２−ＣＨ＝ＣＨ２である。
【０１２５】
いくつかの実施形態においては、Ｘがシクロペンタジエンであり、ＢがＨであり；（Ｚ）ｎが結合であり；ｍが１〜５の範囲であり；且つＡが、本明細書において定義されたものである。いくつかの実施形態においては、Ａが、式（ＩＩＤ）で規定される構造を有する部位である。
【０１２６】
いくつかの実施形態においては、Ａが水素であり、且つＸ及びＢがいずれも、シクロペンタジエンであるか、又はシクロペンタジエンの誘導物である。他の実施形態においては、Ａが水素であり、Ｘ及びＢがいずれも、シクロペンタジエンであるか、又はシクロペンタジエンの誘導物であり、且つ（Ｚ）ｎが、１〜６個の間の炭素原子を有する、直鎖又は分岐状の脂肪族基である。さらに他の実施形態においては、Ｘが、水素以外である１個の（Ａ）部位を用いて置換されたシクロペンタジエンであり、且つＢがＸ（Ａ）１である。さらなる実施形態においては、Ｘが、水素以外である１個の（Ａ）部位を用いて置換されたシクロペンタジエンであり、ＢがＸ（Ａ）１であり、且つ（Ｚ）ｎが、１〜６個の間の炭素原子を有する、直鎖又は分岐状の脂肪族基である。
【０１２７】
いくつかの実施形態においては、ｎ及びｑがいずれも、０である。いくつかの実施形態においては、ｎ及びｑがいずれも、０であり、且つｍが１である。いくつかの実施形態においては、ｎ及びｑがいずれも、０であり、且つｍが２である。いくつかの実施形態においては、ｎ及びｑがいずれも、０であり、且つＡが、−ＣＨ＝ＣＨ２基、−ＣＨ＝ＣＨ−ＣＨ３基、及びアルキン基からなる群から選択される部位を末端とする。いくつかの実施形態においては、ｎ及びｑがいずれも、０であり、且つＡが、−ＣＨ＝ＣＨ２基、−ＣＨ＝ＣＨ−ＣＨ３基、及びアルキン基からなる群から選択される部位を末端とし、且つｍが１である。いくつかの実施形態においては、ｎ及びｑがいずれも、０であり、且つＡが、−ＣＨ＝ＣＨ２基、−ＣＨ＝ＣＨ−ＣＨ３基、及びアルキン基からなる群から選択される部位を末端とし、且つｍが１〜３の範囲の整数である。いくつかの実施形態においては、ｎ及びｑがいずれも、０であり、且つＡが、−ＣＨ＝ＣＨ２基、−ＣＨ＝ＣＨ−ＣＨ３基、及びアルキン基からなる群から選択される部位を末端とし、且つｍが２〜４の範囲の整数である。いくつかの実施形態においては、ｎ及びｑがいずれも、０であり、且つＡが、−ＣＨ＝ＣＨ２基、−ＣＨ＝ＣＨ−ＣＨ３基、及びアルキン基からなる群から選択される部位を末端とし、且つｍが２である。
【０１２８】
いくつかの実施形態においては、式（ＶＩ）の化合物が、式（ＶＩＩ）で規定される構造を有する。
【化５４】
2020506976.tif 000055
ここで、それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
ｍは、１〜５の範囲の整数であり；
ｎは、０又は１であり；
ｑは、０又は１であり；且つ
ｓは、１〜５の範囲の整数である。
【０１２９】
いくつかの実施形態においては、式（ＩＶＡ）の化合物が、式（ＶＩＩＩ）で規定される構造を有する。
【化５５】
2020506976.tif 000056
ここで、
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
ｍは、１〜５の範囲の整数であり；
ｎは、０又は１であり；
ｐは、０又は１〜１５０の範囲の整数であり；
ｒは、１〜４の範囲の整数であり；且つ
ｓは、１〜５の範囲の整数である。
【０１３０】
式（ＩＡ）又は（ＩＢ）の化合物の、具体的ではあるが、非限定的な例を以下に示すが、それらそれぞれは、（ｉ）他のポリマー、コポリマー、又は充填剤物質とブレンドしてもよいし；（ｉｉ）架橋剤を用いて架橋させてもよいし；（ｉｉｉ）重合させて、ホモポリマー、コポリマー、又は相互侵入高分子ネットワークを形成させてもよいし；及び／又は（ｉｖ）（本明細書において以下で説明する）ジエノフィルと反応させてもよい。いくつかの実施形態においては、以下で示す樹脂の非限定的な例のそれぞれが、約１．５〜約３の範囲の、樹脂の誘電値（Ｄｋ）を有している。いくつかの実施形態においては、以下で示す樹脂の非限定的な例のそれぞれが、約０．０００１〜約０．００４の範囲の、樹脂の損失値（Ｄｆ）を有している。いくつかの実施形態においては、以下で示す樹脂の非限定的な例のそれぞれが、１００℃よりも高いガラス転移温度（Ｔｇ）を有している。いくつかの実施形態においては、以下で示す樹脂の非限定的な例のそれぞれが、少なくとも１５０℃のガラス転移温度（Ｔｇ）を有している。言うまでもないことであるが、以下で示す樹脂の非限定的な例のそれぞれが、キットの中に組み込まれてもよいし、及び／又は適切な溶媒中の形で供給されてもよい。
【化５６】
2020506976.tif 000057
ここで、ｗ及びｐは、独立して、１〜１５０の範囲の整数であり、
【化５７】
2020506976.tif 000058
【化５８】
2020506976.tif 000059
ここで、ｗ及びｐは、それぞれ独立して、１〜１５０の範囲の整数である。
【０１３１】
式（ＩＡ）及び（ＩＢ）の化合物を調製するための一般的な合成方法
いくつかの実施形態においては、シクロペンタジエン、シクロペンタジエン誘導体、シクロペンタジエン基を含む部位、又はシクロペンタジエン誘導体を含む部位を、出発物質として準備するが、それらは、塩基（たとえば、ＮａＨ）の存在下で、それぞれのアニオンに転化させることができる。シクロペンタジエンアニオンの生成が可能となるように、適切な反応条件、触媒、及び装置（たとえば相間移動プロセス）を使用する場合には、好適な塩基としてはさらに、水酸化物及びアルコキシドも挙げられる。
【０１３２】
いくつかの実施形態においては、式（ＩＡ）又はＩＢの樹脂は、式（ＩＸＡ）、（ＩＸＢ）、又は（ＩＸＣ）いずれかの出発物質から合成することができる：
【化５９】
2020506976.tif 000060
ここで、Ｒａ及びＲｂは、独立して、Ｈ、Ｆ、Ｃ１〜Ｃ１０の線状若しくは環状、飽和若しくは不飽和、分岐状若しくは直鎖、芳香族若しくは脂肪族の基から選択され；Ｔは、−ＣＨ２−、−フェニル、又は−ＣＨ２−フェニルであり；Ｙは、Ｈ、−ＣＨ３、−ＣＨ＝ＣＨ２、−ＣＨ＝ＣＨ−ＣＨ３、又はアルキン基であり；ｔは、１〜２０の範囲の整数であり；ｕは、０又は１であり；且つＬは、脱離基である。
【０１３３】
いくつかの実施形態においては、適切な溶媒（たとえば、ＴＨＦ）の中、中程度の温度（典型的には、約０℃〜約１００℃の間）で、シクロペンタジエン基を含む化合物と、過剰の強塩基、たとえば水素化ナトリウムとを組み合わせることによって、シクロペンタジエンアニオンを生成させる。次いで、このシクロペンタジエンアニオン溶液を、式（ＩＸＡ）、（ＩＸＢ）、（ＩＸＣ）、（ＸＡ）、（ＸＢ）、及び（ＸＣ）の１種又は複数の出発物質と、所望のモル当量で組み合わせて、中程度の温度で、約３０分間か、又は反応生成物への満足のいく転化率が達成されるまで、反応させることができる。水、アルコール、又は酸性の水溶液を添加することによって、未反応の塩基を、中和させたり、希釈したりすることができる。反応溶媒を真空除去することによって、粗反応生成物の混合物を単離することができる。炭化水素溶媒の中への希釈、不溶性の反応副生物の濾過、中性又は酸性の水溶液を用いた洗浄による反応副生物の除去、及び真空下での溶媒の除去を組み合わせることによって、純度がより高い反応生成物の混合物を得ることが可能であり、式（ＩＡ）又は（ＩＢ）の樹脂を高収率で得ることができる。他の実施形態においては、シクロペンタジエンを含む化合物；所望のモル当量の、式（ＩＸＡ）、（ＩＸＢ）、（ＩＸＣ）、（ＸＡ）、（ＸＢ）、及び（ＸＣ）からの１種又は複数の出発物質；並びに、塩化テトラ−アルキルアンモニウム相間移動触媒を組み合わせたものを、強塩基水溶液（たとえば、水中約５０重量％の水酸化カリウム）と混合し、反応物の生成が完了するまで、激しく撹拌する。この二相反応混合物から、反応性の出発物質の存在下で、シクロペンタジエンアニオンが発生し、所望の反応生成物が得られる。有機層を分離してから、中性又は酸性の水溶液を用いて洗浄して、反応副生物及び触媒を除去することにより、反応生成物を単離して、式（ＩＡ）又は（ＩＢ）の樹脂を高収率で得ることが可能である。
【０１３４】
たとえば、（たとえば、本明細書において、「Ｘ」で表したような）シクロペンタジエン基を含む化合物を、最初に塩基を用いて処理し、次いで、式（ＩＸＡ）、（ＩＸＢ）、又は（ＩＸＣ）のいずれかの化合物と反応させて、式（ＩＡ）又は（ＩＢ）の樹脂を得ることができる。
【０１３５】
シクロペンタジエン基を含む化合物を、最初に塩基を用いて処理し、次いで、式（ＸＡ）、（ＸＢ）、及び（ＸＣ）のいずれかの化合物と反応させて、式（ＩＡ）又は（ＩＢ）の樹脂を得る。
【化６０】
2020506976.tif 000061
【０１３６】
所望の特性に合致する熱硬化性樹脂配合物を生成させるためには、式（ＩＸＡ）、（ＩＸＢ）、（ＩＸＣ）、（ＸＡ）、（ＸＢ）、及び（ＸＣ）並びにシクロペンタジエン又はその誘導体の出発物質は、どのような順序で組み合わせてもよい。シクロペンタジエン又はその誘導体のアニオンの調製を完了させた後に、式（ＩＸＡ）、（ＩＸＢ）、（ＩＸＣ）、（ＸＡ）、（ＸＢ）、及び（ＸＣ）のいずれかの化合物、並びになんらかの追加の反応性化合物との反応を行わせることができる。別な方法として、シクロペンタジエン又はその誘導体のアニオンを、式（ＩＸＡ）、（ＩＸＢ）、（ＩＸＣ）、（ＸＡ）、（ＸＢ）、及び（ＸＣ）のいずれかの化合物、並びになんらかの追加の反応性化合物の存在下に発生させて、そのアニオンが、生成後速やかに反応するようにすることも可能である。
【０１３７】
さらには、シクロペンタジエン又はその誘導体のアニオンと、式（ＩＸＡ）、（ＩＸＢ）、（ＩＸＣ）、（ＸＡ）、（ＸＢ）、及び（ＸＣ）のいずれかの化合物との反応をさせた後で、式（ＩＡ）又は（ＩＢ）を有する初期反応生成物が生成する。利用することが可能な、十分な量の強塩基が残っているなら、中間体として機能する、発生した式（ＩＡ）又は（ＩＢ）の樹脂が、さらに脱プロトン化されることが可能となり、式（ＩＸＡ）、（ＩＸＢ）、（ＩＸＣ）、（ＸＡ）、（ＸＢ）、及び（ＸＣ）のいずれかの追加の化合物とさらに反応することが可能な、安定なアニオンが再び生じて、式（ＩＡ）又は（ＩＢ）のいずれかを有するまた別の反応生成物が生成する。このプロセスは、複数回繰り返すことができる。同様にして、反応成分を各種の方法で組み合わせて、全体の反応生成物分布に影響を与えることができるが、これについては当業者は理解している。望むのならば、本開示の反応成分の一つ又は複数を、反応プロセスの間に、系内で生成させることも可能である。
【０１３８】
その熱硬化性樹脂配合物の粘度は、反応成分のモル比と、塩基のモル当量とを調節することによって、意のままに調節することができる。そのシクロペンタジエン又はその誘導体の特定の構造が、反応性のアニオンを二回以上形成させることが可能な場合には、塩基の、シクロペンタジエン又はその誘導体に対するモル比を高くすると、シクロペンタジエン又はその誘導体と他の反応成分との間で、複数回の反応が促進され、そして、シクロペンタジエン又はその誘導体あたりの反応の回数が高くなるほど、その反応生成組成物の粘度が、典型的には、高くなる。より小さな分子の生成に有利となるようなモル比での、シクロペンタジエン又はその誘導体と、式（ＩＸＡ）、（ＩＸＢ）、（ＩＸＣ）、（ＸＡ）、（ＸＢ）、及び（ＸＣ）のいずれかの化合物との反応では、粘度がより低い生成組成物が得られるが、それに対して、１分子あたり、２個以上の反応性脱離基を有する、式（ＩＸＡ）、（ＩＸＢ）、（ＩＸＣ）、（ＸＡ）、（ＸＢ）、及び（ＸＣ）のいずれかの化合物を使用することによって、より高粘度のオリゴマー性化合物分布が有利となりうる。いくつかの実施形態においては、２当量以上の強塩基の存在下で、約１当量のシクロペンタジエン又はその誘導体を、２当量以上の式（ＩＸＡ）、（ＩＸＢ）、（ＩＸＣ）、（ＸＡ）、（ＸＢ）、及び（ＸＣ）のいずれかの化合物と反応させて、シクロペンタジエン又は誘導体の１単位あたり、炭素−炭素結合形成反応をすることが可能な２個以上の部位を特徴とする反応生成組成物を形成させる。
【０１３９】
反応化合物は、適切な樹脂配合物を生成させるのに十分な各種の温度で、組み合わせることができる。シクロペンタジエン又はその誘導体と強塩基との反応は、典型的には、約−７０℃〜約２００℃の温度で実施されるが、最適な反応温度は、その化学反応で使用される、溶媒と装置の性質に大きく依存する。いくつかの実施形態においては、その反応が、約２０℃〜約１００℃の間の温度で実施される。
【０１４０】
その反応は、各種適切な溶媒の中で実施することができるが、そのような溶媒としては、エーテル（テトラヒドロフラン、ダイグライム）及び炭化水素溶媒（キシレン、トルエン）が挙げられる。反応成分が、十分な混和性を有していて、所望の反応生成物を発生させることができるのなら、その反応はさらに、無溶媒で実施してもよい。反応は、追加の有機溶媒有り又は無しで、そしてたとえば四置換されたアンモニウム塩のような追加の相間移動触媒の存在下又は非存在下での、水性塩基と有機反応剤との二相系で実施することができる。反応生成物の混合物は、固体の反応副生物（塩）の濾過、水溶性物質を除去するための溶媒抽出、及び蒸発、蒸留、又は真空蒸留による溶媒の除去、により単離することができる。
【０１４１】
式（ＩＡ）又は式（ＩＢ）の化合物とジエノフィルとの間の反応生成物として形成される樹脂
本開示のまた別の態様は、（ｉ）ジエンを含む式（ＩＡ）又は（ＩＢ）の樹脂と、（ｉｉ）ジエノフィル（又はヘテロジエノフィル）との間の反応生成物（すなわち、ディールス−アルダー反応生成物）として形成される樹脂である。「ジエノフィル」という用語は、ジエンに対する反応性があって、４＋２シクロ付加反応生成物を形成するアルケンを指している。本発明の方法及び組成物において有用なジエノフィルとしては、隣接する電子求引性基（たとえば、ニトロソ、カルボニル、又はイミド基を含む置換基）の電気陰性効果又は共鳴効果のために、電子密度が低くなった炭素含有ジエノフィル（たとえば、アルケン又はアルキン）が挙げられるが、これらに限定される訳ではない。いくつかの実施形態においては、そのジエノフィルが、本明細書に記載されたような、アルケンたとえば、エチレン、プロピレン若しくはその他の直鎖アルケン（たとえば、アクリレート又は環状アルケン（たとえば、シクロペンタジエン）である。
【０１４２】
いくつかの実施形態においては、そのジエノフィルがビス−マレイミドである。本明細書で使用するとき、ビス−マレイミドという用語には、モノ−、ビス−、トリス−、テトラキス−、及びさらに高い官能性のマレイミド及びそれらの混合物が含まれる。いくつかの実施形態においては、ビス−マレイミド樹脂は、無水マレイン酸又は置換された無水マレイン酸たとえばメチルマレイン酸無水物と、芳香族又は脂肪族のジ−又はポリアミンとの反応によって、調製することができる。好適なビス−マレイミドの例としては、１，６’−ビスマレイミド−（２，２，４−トリメチル）ヘキサン（ＣＡＳ  ３９９７９−４６−９）、BMI-3000（イミドで鎖延長されたＢＭＩオリゴマー、Designer Molecules Inc. から入手可能）、BMI-689（ダイマージアミンのビスマレイミド、ＣＡＳ−Ｎｏ．６８２８００−７９−９）、４，４’−ジフェニルメタンビスマレイミド（ＣＡＳ−Ｎｏ．１３６７６−５４−５）、ポリフェニルメタンビスマレイミド（ＣＡＳ−Ｎｏ．２８６３０−２６−４）、Ｎ，Ｎ’−（４−メチル−ｍ−フェニレン）−ビスマレイミド（ＣＡＳ−Ｎｏ．６４２２−８３−９）、Ｎ，Ｎ’−ｍ−フェニレンビスマレイミド（ＣＡＳ−Ｎｏ．３００６−９３−７）、プレポリマービスマレイミド樹脂（たとえば、Hos-Technik Homide 250、ＣＡＳ−Ｎｏ．２６１４０−６７−０として入手可能）、ビスフェノールＡジフェニルエーテルビスマレイミド（ＣＡＳ−Ｎｏ．７９９２２−５５−７）、３，３’−ジメチル−５，５’−ジエチル−４，４’−ジフェニルメタンビスマレイミド、（ＣＡＳ−Ｎｏ．１０５３９１−３３−１）、Ｎ，Ｎ’−［メチレンビス（２，６−ジエチル−４，１−フェニレン）］ビス（マレイミド）（ＣＡＳ−Ｎｏ．１０５３５７−１２−８）、Ｎ，Ｎ’−［メチレンビス（２−イソプロピル−６−メチル−４，１−フェニレン）］ビス（マレイミド）、１，２−ビス（マレイミド）エタン（ＣＡＳ−Ｎｏ．５１３２−３０−９）、１，４−ビス（マレイミド）ブタン（ＣＡＳ−Ｎｏ．２８５３７−７０−４）、及び１，６−ビス（マレイミド）ヘキサン（ＣＡＳ−Ｎｏ．４８５６−７８−５）が挙げられるが、これらに限定される訳ではない。
【０１４３】
いくつかの実施形態においては、好適なビス−マレイミドは、以下の例で示される構造を有する。
【化６１】
2020506976.tif 000062
ここで、Ｒ官能基は、独立して、水素、芳香族化合物、置換された芳香族化合物、脂肪族、置換された脂肪族、環状脂肪族、及び置換された環状脂肪族から選択される。
【０１４４】
その他の好適なジエノフィルとしては、無水マレイン酸、無水マレイン酸の誘導体、ベンゾキノン、及びベンゾキノンの誘導体が挙げられるが、これらに限定される訳ではない。好適なベンゾキノンの誘導体としては、１，４−ベンゾキノン、２−メチルベンゾキノン、２，３−ジメチルベンゾキノン、２，５−ジメチルベンゾキノン、２，６−ジメチルベンゾキノン、２，３，５−トリメチルベンゾキノン、２，３，５，６−テトラメチルベンゾキノンなど、及びそれらの組合せが挙げられる。好適なマレイン酸誘導体としては、無水マレイン酸、無水メチルマレイン酸、無水ジメチルマレイン酸、マレイミド、Ｎ−メチルマレイミド、Ｎ−エチルマレイミド、メチルマレイミド、ジメチルマレイミド、メチル−Ｎ−メチルマレイミド、ジメチル−Ｎ−メチルマレイミドなど、及びそれらの組合せが挙げられるが、これらに限定される訳ではない。
【０１４５】
いくつかの実施形態においては、そのジエノフィルが、ビス−アクリレート又はアクリレートである。他の実施形態においては、そのジエノフィルが、フマル酸ジアルキル、マレイン酸ジアルキル、ジアルキルアセチレンジカルボキシレートである。いくつかの実施形態においては、そのジエノフィルが、アクリル酸メチル、アクリル酸エチル、メタクリル酸メチル、メタクリル酸エチル、アクリル酸ビニル、フマル酸ジメチル、マレイン酸ジメチル、フマル酸ジエチル、マレイン酸ジエチル、フマル酸ジフェニル、フマル酸ジビニル、マレイン酸ジビニル、アクロレイン、メチルビニルケトン、ジビニルケトン、アクリルアミド、Ｎ，Ｎ−ジメチルアクリルアミド、Ｎ，Ｎ−ジメチルメタクリルアミド、Ｎ，Ｎ−ジエチルアクリルアミド、Ｎ，Ｎ−ジエチルアクリルアミド、アクリロニトリル、メタクリロニトリル、１，１−ジシアノエチレン、マレオニトリル、フマロニトリル、及びテトラシアノエチレンからなる群から選択される。その他のアクリレートとしては、ヘキサンジオールジアクリレート及びその他のＣ４〜Ｃ１０アルカンジアクリレート、ビスフェノールＡジアクリレート、ペンタエリスリトールテトラアクリレート、プロピレングリコールジアクリレート、エチレングリコールジアクリレート、トリメチロールプロパントリアクリレート、シクロヘキサンジメタノールジアクリレート、トリシクロデカンジメタノールジアクリレート、ネオペンチルグリコールジアクリレート、トリス（２−ヒドロキシエチル）イソシアヌレートトリアクリレート、及びポリブタジエンジアクリレート、又は、それらのエトキシル化若しくはプロポキシル化誘導体が挙げられる。さらに他のアクリレートとしては、ヘキサンジオールジ（メタ）アクリレート及びその他のＣ４〜Ｃ１０アルカンジ（メタ）アクリレート、ビスフェノールＡジ（メタ）アクリレート、ペンタエリスリトールテトラ（メタ）アクリレート、プロピレングリコールジ（メタ）アクリレート、エチレングリコールジ（メタ）アクリレート、トリメチロールプロパントリ（メタ）アクリレート、シクロヘキサンジメタノールジ（メタ）アクリレート、トリシクロデカンジメタノールジ（メタ）アクリレート、ネオペンチルグリコールジ（メタ）アクリレート、トリス（２−ヒドロキシエチル）イソシアヌレートトリ（メタ）アクリレート、及びポリブタジエンジ（メタ）アクリレート、又はそれらのエトキシル化若しくはプロポキシル化誘導体が挙げられる。
【０１４６】
いくつかの実施形態においては、本開示は、以下の（ｉ）と（ｉｉ）との間の反応生成物を提供する：
（ｉ）以下の構造の一つを有する樹脂：
【化６２】
2020506976.tif 000063
【化６３】
2020506976.tif 000064
［ここで、ｗ及びｐはそれぞれ、独立して、１〜１５０の範囲の整数である］
及び
（ｉｉ）ジエノフィル［ここで、そのジエノフィルは、ビス−マレイミド、ビス−マレイミドの誘導体、無水マレイン酸、無水マレイン酸の誘導体、ベンゾキノン、ベンゾキノンの誘導体、及びアクリレートからなる群から選択される。］
【０１４７】
いくつかの実施形態においては、組成物が提供され、その組成物には、少なくとも２種の、上記の反応生成物が含まれる。いくつかの実施形態においては、第一の反応生成物対第二の反応生成物の比率が、約１：１０から約１０：１までの範囲である。いくつかの実施形態においては、その比率が、約１：５から約５：１までの範囲である。いくつかの実施形態においては、その比率が、約１：２から約２：１までの範囲である。
【０１４８】
いくつかの実施形態においては、式（ＩＡ）又は（ＩＢ）のいずれかの化合物とジエノフィルとの間の反応生成物が、式（ＸＩＡ）及び（ＸＩＢ）で示される構造を有する。
【化６４】
2020506976.tif 000065
ここで、
Ｒ４及びＲ５は、独立して、−ＣＨ−又は−Ｃ−Ｒ１２であり；
Ｒ６及びＲ７は、独立して、−Ｃ（Ｏ）、−ＣＨ２−、−ＣＨ２−ＣＨ２−、−Ｃ（Ｏ）ＣＨ２−、又は−ＣＨ２−Ｃ（Ｏ）−であり；
Ｒ８は、−Ｃ（Ｈ）、Ｏ、Ｎ、又はＳであり；且つ
Ｒ９は、Ｈ、又は１〜４０個の間の炭素原子を有する、飽和若しくは不飽和、直鎖若しくは分岐状、線状若しくは環状、置換若しくは無置換の脂肪族若しくは芳香族の基、Ｒ１０−Ｒ１１、Ｒ１０−（Ｒ１３）ｋ−Ｒ１１、又はＲ１０−（Ｒ１３）ｋ−Ｒ１０−Ｒ１１であるか；又は、Ｒ８がＯ又はＳである場合には、Ｒ９が、１個又は複数の電子対であり；
それぞれのＲ１０は、独立して、１〜４０個の間の炭素原子を有する、飽和又は不飽和、直鎖又は分岐状、線状又は環状、置換又は無置換の脂肪族又は芳香族の基であり；
Ｒ１１は、式（ＸＩＣ）で規定される構造を有し：
【化６５】
2020506976.tif 000066
Ｒ１２は、Ｆ、又はＣ１〜Ｃ４アルキル基であり；
Ｒ１３は、１〜５０個の間の炭素原子を有する、飽和又は不飽和、直鎖又は分岐状、線状又は環状、置換又は無置換の脂肪族又は芳香族の基であるが、それは、Ｏ、Ｎ、又はＳから選択される１個又は複数のヘテロ原子で置換されていてもよく；
ｋは、１〜１０の範囲の整数であり；且つ
ここで、
Ｘは、シクロペンタジエン系の環を含む部位であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
それぞれのｍは、１〜５の範囲の整数であり；
それぞれのｎは、０又は１であり；
それぞれのｐは、０又は１〜１５０の範囲の整数であり；
それぞれのｒは、１〜４の範囲の整数であり；
それぞれのｓは、１〜５の範囲の整数であり；
それぞれのｗは、０又は１〜１５０の範囲の整数であり；且つ
ｘは、０又は１である。
【０１４９】
式（ＸＩＡ）及び（ＸＩＢ）の樹脂のいくつかの実施形態においては、Ｒ９又はＲ１０が、１〜２０個の間の炭素原子を有する、直鎖又は分岐状、線状又は環状のアルキル基であって、それは、任意に、１個又は複数のヘテロ原子（たとえば、Ｏ、Ｎ、又はＳ）で置換されていてもよい。いくつかの実施形態においては、Ｒ９又はＲ１０が、１〜２０個の間の炭素原子を有し、且つ少なくとも１個の芳香族又は複素環式芳香族基を有する部位であるが、その芳香族又は複素環式芳香族基は、置換されていても、或いは無置換であってもよい。例を挙げれば、Ｒ９又はＲ１０の一つが、−フェニル−［Ｃ１〜Ｃ４アルキル基］−フェニル−であってもよい。
【０１５０】
いくつかの実施形態においては、Ｒ１０には、−［アリール］−［アルキル］−［アリール］が含まれるが、ここでそれぞれのアリール基は、独立して、置換又は無置換であってよく、且つそのアルキル基には、１〜２０個の間の炭素原子が含まれる。いくつかの実施形態においては、それぞれの［アリール］基が、任意に、Ｃ１〜Ｃ１０の直鎖又は分岐状のアルキル基で置換されている。
【０１５１】
いくつかの実施形態においては、Ｒ１０が、式（ＸＩＶａ）で規定される構造を有する。
【化６６】
2020506976.tif 000067
ここで、それぞれのアルキル基は、独立して、直鎖又は分岐状であって、１〜１０個の間の炭素原子を含み；且つそれぞれのｈは、独立して、０であるか、又は１〜４の範囲の整数である。いくつかの実施形態においては、それぞれのアルキル基が、独立して、１〜６個の間の炭素原子を含む。いくつかの実施形態においては、それぞれのアルキル基が、独立して、１〜４個の間の炭素原子を含む。いくつかの実施形態においては、それぞれのアルキル基が、独立して、１個又は２個の炭素原子を含む。
【０１５２】
いくつかの実施形態においては、少なくとも１個の（アルキル）ｈ基が、−ＣＨ３である。いくつかの実施形態においては、少なくとも１個の（アルキル）ｈ基が、−ＣＨ２−ＣＨ３である。いくつかの実施形態においては、少なくとも１個の（アルキル）ｈ基が、−Ｃ（Ｈ）−（ＣＨ３）２である。
【０１５３】
いくつかの実施形態においては、それぞれの（アルキル）ｈ基が、−ＣＨ２−ＣＨ３である。いくつかの実施形態においては、それぞれのアリール基が、２個の（アルキル）ｈ基を含み、それぞれの（アルキル）ｈ基が、−ＣＨ２−ＣＨ３である。
【０１５４】
いくつかの実施形態においては、それぞれのアリール基が、２個の（アルキル）ｈ基を含むが、その第一の（アルキル）ｈ基が、−ＣＨ３であり、もう一つの（アルキル）ｈ基が、−Ｃ（Ｈ）（ＣＨ３）２である。
【０１５５】
いくつかの実施形態においては、Ｒ１０が、以下の構造を有する：
【化６７】
2020506976.tif 000068
ここで、そのアルキル基は、直鎖又は分岐状であって、１〜１０個の間の炭素原子を含む。いくつかの実施形態においては、そのアルキル基が、１〜４個の間の炭素原子を含む。いくつかの実施形態においては、そのアルキル基が、−ＣＨ２−である。
【０１５６】
いくつかの実施形態においては、Ｒ１０が、１〜１２個の間の炭素原子を含む分岐状のアルキル基である。いくつかの実施形態においては、Ｒ１０が、１〜１０個の間の炭素原子を含む分岐状のアルキル基である。いくつかの実施形態においては、Ｒ１０が、１〜９個の間の炭素原子を含む分岐状のアルキル基である。いくつかの実施形態においては、Ｒ１０が、−ＣＨ２−Ｃ（ＣＨ３）２−ＣＨ２−ＣＨ（ＣＨ３）−ＣＨ２−ＣＨ２−である。
【０１５７】
いくつかの実施形態においては、Ｒ１０が、任意に４個までのアルキル基で置換された、６員の芳香族環である。
【０１５８】
いくつかの実施形態においては、Ｒ１０が、任意に４個までのアルキル基で置換された、６員のシクロアルキル環である。
【０１５９】
いくつかの実施形態においては、Ｒ１０が、−［アルキル］−［シクロアルキル］−［アルキル］−であって、ここでそれぞれのアルキル基が、線状又は分岐状であり、且つ１〜１０個の炭素原子を含んでおり、且つここでそのシクロアルキル基が、４〜８個の間の炭素原子を含み、そのシクロアルキル基は、任意に、それぞれ１〜１０個の間の炭素原子を有する、１個又は複数の直鎖状又は分岐状のアルキル基で置換されている。
【０１６０】
いくつかの実施形態においては、式（ＩＡ）又は（ＩＢ）のいずれかの化合物とジエノフィルとの間の反応生成物が、式（ＸＩＤ）及び（ＸＩＥ）で示される構造を有する。
【化６８】
2020506976.tif 000069
ここで、
Ｒ４及びＲ５は、独立して、−ＣＨ−又は−Ｃ−Ｒ１２であり；
Ｒ７は、−Ｃ（Ｏ）、−ＣＨ２−、−ＣＨ２−ＣＨ２−、−Ｃ（Ｏ）ＣＨ２−、又は−ＣＨ２−Ｃ（Ｏ）−であり；
Ｒ８は、−Ｃ（Ｈ）−、Ｏ、Ｎ、又はＳであり；且つ
Ｒ９は、Ｈであるか、又は１〜４０個の間の炭素原子を有する、飽和若しくは不飽和、直鎖若しくは分岐状、線状若しくは環状、置換若しくは無置換の脂肪族若しくは芳香族の基であり；
Ｒ１２は、Ｆ、又はＣ１〜Ｃ４アルキル基であり；
Ｘは、シクロペンタジエン系の環を含む部位であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
ｍは、１〜５の範囲の整数であり；
ｎは、０又は１であり；
ｐは、０又は１〜１５０の範囲の整数であり；
ｒは、１〜４の範囲の整数であり；
ｓは、１〜５の範囲の整数であり；且つ
ｗは、０又は１〜１５０の範囲の整数であり；且つ
ｘは、０又は１である。
【０１６１】
いくつかの実施形態においては、式（ＩＡ）又は（ＩＢ）のいずれかの化合物とジエノフィルとの間の反応生成物が、式（ＸＩＦ）及び（ＸＩＧ）で示される構造を有する。
【化６９】
2020506976.tif 000070
ここで、
Ｒ４及びＲ５は、独立して、−ＣＨ−又は−Ｃ−Ｒ１２であり；
Ｒ６及びＲ７は、それぞれ、−Ｃ（Ｏ）−であり；
それぞれのＲ９は、独立して、Ｈであるか、又は１〜４０個の間の炭素原子を有し、任意に、Ｏ、Ｎ、又はＳを用いて置換された、飽和若しくは不飽和、直鎖若しくは分岐状、線状若しくは環状、置換若しくは無置換の脂肪族基であり；
Ｒ１２は、Ｆ、又はＣ１〜Ｃ４アルキル基であり；且つ
ここで、
Ｘは、シクロペンタジエン系の環を含む部位であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
ｍは、１〜５の範囲の整数であり；
ｎは、０又は１であり；
ｐは、０又は１〜１５０の範囲の整数であり；
ｒは、１〜４の範囲の整数であり；
ｓは、１〜５の範囲の整数であり；且つ
ｗは、０又は１〜１５０の範囲の整数であり；且つ
ｘは、０又は１である。
【０１６２】
いくつかの実施形態においては、それぞれのＲ９が、独立して、−Ｏ−アルキルから選択される。いくつかの実施形態においては、それぞれのＲ９が、独立して、−Ｏ−（Ｃ１〜Ｃ２０）−から選択される。いくつかの実施形態においては、それぞれのＲ９が、独立して、−Ｏ−（Ｃ１〜Ｃ１０）から選択される。いくつかの実施形態においては、それぞれのＲ９が、独立して、−Ｏ−（Ｃ１〜Ｃ６）から選択される。いくつかの実施形態においては、それぞれのＲ９が、独立して、−Ｏ−（Ｃ１〜Ｃ４）から選択される。いくつかの実施形態においては、それぞれのＲ９が、独立して、−Ｏ−（Ｃ１〜Ｃ３）から選択される。
【０１６３】
いくつかの実施形態においては、式（ＩＡ）又は（ＩＢ）のいずれかの化合物とジエノフィルとの間の反応生成物が、式（ＸＩＩＡ）及び（ＸＩＩＢ）で示される構造を有する。
【化７０】
2020506976.tif 000071
ここで、
Ｒ４及びＲ５は、独立して、−ＣＨ−又は−Ｃ−Ｒ１２であり；
Ｒ６及びＲ７は、独立して、−Ｃ（Ｏ）、−ＣＨ２−、−ＣＨ２−ＣＨ２−、−Ｃ（Ｏ）ＣＨ２−、又は−ＣＨ２−Ｃ（Ｏ）−であり；
Ｒ８は、−ＣＨ−又は−Ｎ−であり；
Ｒ１２は、Ｆ、又はＣ１〜Ｃ４アルキル基であり；
Ｒ１３は、１〜５０個の間の炭素原子を有する、飽和又は不飽和、直鎖又は分岐状、線状又は環状、置換又は無置換の脂肪族又は芳香族の基であるが、それは、Ｏ、Ｎ、又はＳから選択される１個又は複数のヘテロ原子で置換されていてもよく；
Ｒ１４は、１〜４０個の間の炭素原子を有する、飽和又は不飽和、直鎖又は分岐状、線状又は環状、置換又は無置換の脂肪族又は芳香族の基；−（Ｒ１３）ｋ−Ｒ１５−、−Ｒ１５−（Ｒ１３）ｋ−、又は−Ｒ１５−（Ｒ１３）ｋ−Ｒ１５−であり；
それぞれのＲ１５は、独立して、１〜４０個の間の炭素原子を有する、飽和又は不飽和、直鎖又は分岐状、線状又は環状、置換又は無置換の脂肪族又は芳香族の基であり；
ｋは、１〜１０の範囲の整数であり；
ここで、
Ｘは、シクロペンタジエン系の環を含む部位であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
それぞれのｍは、１〜５の範囲の整数であり；
それぞれのｎは、０又は１であり；
それぞれのｐは、０又は１〜１５０の範囲の整数であり；
それぞれのｒは、１〜４の範囲の整数であり；
それぞれのｓは、１〜５の範囲の整数であり；且つ
それぞれのｗは、０又は１〜１５０の範囲の整数であり；且つ
ｘは、０又は１である。
【０１６４】
いくつかの実施形態においては、Ｒ１４には、−［アリール］−［アルキル］−［アリール］−が含まれるが、ここでそれぞれのアリール基は、独立して、置換又は無置換であってよく、且つそのアルキル基には、１〜２０個の間の炭素原子が含まれる。いくつかの実施形態においては、それぞれの［アリール］基が、任意に、Ｃ１〜Ｃ１０の直鎖又は分岐状のアルキル基で置換されている。
【０１６５】
いくつかの実施形態においては、Ｒ１４が、式（ＸＩＶａ）で規定される構造を有する。
【化７１】
2020506976.tif 000072
ここで、それぞれのアルキル基は、独立して、直鎖又は分岐状であって、１〜１０個の間の炭素原子を含み；且つそれぞれのｈは、独立して、０であるか、又は１〜４の範囲の整数である。いくつかの実施形態においては、それぞれのアルキル基が、独立して、１〜６個の間の炭素原子を含む。いくつかの実施形態においては、それぞれのアルキル基が、独立して、１〜４個の間の炭素原子を含む。いくつかの実施形態においては、それぞれのアルキル基が、独立して、１個又は２個の炭素原子を含む。
【０１６６】
いくつかの実施形態においては、少なくとも１個の（アルキル）ｈ基が、−ＣＨ３である。いくつかの実施形態においては、少なくとも１個の（アルキル）ｈ基が、−ＣＨ２−ＣＨ３である。いくつかの実施形態においては、少なくとも１個の（アルキル）ｈ基が、−Ｃ（Ｈ）（ＣＨ３）２である。
【０１６７】
いくつかの実施形態においては、それぞれの（アルキル）ｈ基が、−ＣＨ２−ＣＨ３である。いくつかの実施形態においては、それぞれのアリール基が、２個の（アルキル）ｈ基を含み、それぞれの（アルキル）ｈ基が、−ＣＨ２−ＣＨ３である。
【０１６８】
いくつかの実施形態においては、それぞれのアリール基が、２個の（アルキル）ｈ基を含むが、その第一の（アルキル）ｈ基が、−ＣＨ３であり、もう一つの（アルキル）ｈ基が、−Ｃ（Ｈ）（ＣＨ３）２である。
【０１６９】
いくつかの実施形態においては、Ｒ１４が、以下の構造を有する。
【化７２】
2020506976.tif 000073
ここで、そのアルキル基は、直鎖又は分岐状であって、１〜１０個の間の炭素原子を含む。いくつかの実施形態においては、そのアルキル基が、１〜４個の間の炭素原子を含む。いくつかの実施形態においては、そのアルキル基が、−ＣＨ２−である。
【０１７０】
いくつかの実施形態においては、Ｒ１４が、１〜１２個の間の炭素原子を含む分岐状のアルキル基である。いくつかの実施形態においては、Ｒ１４が、１〜１０個の間の炭素原子を含む分岐状のアルキル基である。いくつかの実施形態においては、Ｒ１４が、１〜９個の間の炭素原子を含む分岐状のアルキル基である。いくつかの実施形態においては、Ｒ１４が、−ＣＨ２−Ｃ（ＣＨ３）２−ＣＨ２−ＣＨ（ＣＨ３）−ＣＨ２−ＣＨ２−である。
【０１７１】
いくつかの実施形態においては、Ｒ１４が、任意に４個までのアルキル基で置換された、６員のシクロアルキル環である。いくつかの実施形態においては、Ｒ１４が、任意に４個までの−ＣＨ３基で置換された、６員のシクロアルキル環である。いくつかの実施形態においては、Ｒ１４が、任意に２個までの−ＣＨ３基で置換された、６員のシクロアルキル環である。
【０１７２】
いくつかの実施形態においては、Ｒ１４が、任意に４個までのアルキル基で置換された、６員のシクロアルキル環である。
【０１７３】
いくつかの実施形態においては、Ｒ１４が、−［アルキル］−［シクロアルキル］−［アルキル］−であって、ここでそれぞれのアルキル基が、線状又は分岐状であり、且つ１〜１０個の炭素原子を含んでおり、且つここでそのシクロアルキル基が、４〜８個の間の炭素原子を含み、そのシクロアルキル基は、任意に、それぞれ１〜１０個の間の炭素原子を有する、１個又は複数の直鎖状又は分岐状のアルキル基で置換されている。
【０１７４】
本開示のまた別の態様は、式（ＸＩＩＡ）又は（ＸＩＩＢ）のいずれかの、１種又は複数の化合物の配合物を含む組成物である。いくつかの実施形態においては、式（ＸＩＩＡ）又は（ＸＩＩＢ）のいずれかの第一の化合物の、式（ＸＩＩＡ）又は（ＸＩＩＢ）のいずれかの第二の化合物に対する比率が、約１：１０から約１０：１までの範囲である。いくつかの実施形態においては、その比率が、約１：５から約５：１までの範囲である。いくつかの実施形態においては、その比率が、約１：２から約２：１までの範囲である。
【０１７５】
いくつかの実施形態においては、式（ＩＡ）又は（ＩＢ）のいずれかの化合物とジエノフィルとの間の反応生成物が、式（ＸＩＩＣ）及び（ＸＩＩＤ）で示される構造を有する。
【化７３】
2020506976.tif 000074
ここで、
Ｒ１３は、１〜５０個の間の炭素原子を有する、飽和又は不飽和、直鎖又は分岐状、線状又は環状、置換又は無置換の脂肪族又は芳香族の基であるが、それは、Ｏ、Ｎ、又はＳから選択される１個又は複数のヘテロ原子で置換されていてもよく；
Ｒ１４は、１〜４０個の間の炭素原子を有する、飽和又は不飽和、直鎖又は分岐状、線状又は環状、置換又は無置換の脂肪族又は芳香族の基；−（Ｒ１３）ｋ−Ｒ１５−、−Ｒ１５−（Ｒ１３）ｋ−、又は−Ｒ１５−（Ｒ１３）ｋ−Ｒ１５−であり；
それぞれのＲ１５は、独立して、１〜４０個の間の炭素原子を有する、飽和又は不飽和、直鎖又は分岐状、線状又は環状、置換又は無置換の脂肪族又は芳香族の基であり；
ｋは、１〜１０の範囲の整数であり；
ここで、
Ｘは、シクロペンタジエン系の環を含む部位であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
それぞれのｍは、１〜５の範囲の整数であり；
それぞれのｎは、０又は１であり；
それぞれのｐは、０又は１〜１５０の範囲の整数であり；
それぞれのｒは、１〜４の範囲の整数であり；
それぞれのｓは、１〜５の範囲の整数であり；且つ
それぞれのｗは、０又は１〜１５０の範囲の整数であり；且つ
ｘは、０又は１である。
【０１７６】
いくつかの実施形態においては、Ｒ１４には、−［アリール］−［アルキル］−［アリール］−が含まれるが、ここでそれぞれのアリール基は、独立して、置換又は無置換であってよく、且つそのアルキル基には、１〜２０個の間の炭素原子が含まれる。いくつかの実施形態においては、それぞれの［アリール］基が、任意に、Ｃ１〜Ｃ１０の直鎖又は分岐状のアルキル基で置換されている。
【０１７７】
いくつかの実施形態においては、Ｒ１４が、式（ＸＩＶａ）で規定される構造を有する。
【化７４】
2020506976.tif 000075
ここで、それぞれのアルキル基は、独立して、直鎖又は分岐状であって、１〜１０個の間の炭素原子を含み；且つそれぞれのｈは、独立して、０であるか、又は１〜４の範囲の整数である。いくつかの実施形態においては、それぞれのアルキル基が、独立して、１〜６個の間の炭素原子を含む。いくつかの実施形態においては、それぞれのアルキル基が、独立して、１〜４個の間の炭素原子を含む。いくつかの実施形態においては、それぞれのアルキル基が、独立して、１個又は２個の炭素原子を含む。
【０１７８】
いくつかの実施形態においては、少なくとも１個の（アルキル）ｈ基が、−ＣＨ３である。いくつかの実施形態においては、少なくとも１個の（アルキル）ｈ基が、−ＣＨ２−ＣＨ３−である。いくつかの実施形態においては、少なくとも１個の（アルキル）ｈ基が、−Ｃ（Ｈ）（ＣＨ３）２である。
【０１７９】
いくつかの実施形態においては、それぞれの（アルキル）ｈ基が、−ＣＨ２−ＣＨ３である。いくつかの実施形態においては、それぞれのアリール基が、２個の（アルキル）ｈ基を含み、それぞれの（アルキル）ｈ基が、−ＣＨ２−ＣＨ３である。
【０１８０】
いくつかの実施形態においては、それぞれのアリール基が、２個の（アルキル）ｈ基を含むが、その第一の（アルキル）ｈ基が、−ＣＨ３であり、もう一つの（アルキル）ｈ基が、−Ｃ（Ｈ）（ＣＨ３）２である。
【０１８１】
いくつかの実施形態においては、Ｒ１４が、以下の構造を有する。
【化７５】
2020506976.tif 000076
ここで、そのアルキル基は、直鎖又は分岐状であって、１〜１０個の間の炭素原子を含む。いくつかの実施形態においては、そのアルキル基が、１〜４個の間の炭素原子を含む。いくつかの実施形態においては、そのアルキル基が、−ＣＨ２−である。
【０１８２】
いくつかの実施形態においては、Ｒ１４が、１〜１２個の間の炭素原子を含む分岐状のアルキル基である。いくつかの実施形態においては、Ｒ１４が、１〜１０個の間の炭素原子を含む分岐状のアルキル基である。いくつかの実施形態においては、Ｒ１４が、１〜９個の間の炭素原子を含む分岐状のアルキル基である。いくつかの実施形態においては、Ｒ１４が、−ＣＨ２−Ｃ（ＣＨ３）２−ＣＨ２−ＣＨ（ＣＨ３）−ＣＨ２−ＣＨ２−である。
【０１８３】
いくつかの実施形態においては、Ｒ１４が、任意に４個までのアルキル基で置換された、６員のシクロアルキル環である。いくつかの実施形態においては、Ｒ１４が、任意に４個までの−ＣＨ３基で置換された、６員のシクロアルキル環である。いくつかの実施形態においては、Ｒ１４が、任意に２個までの−ＣＨ３基で置換された、６員のシクロアルキル環である。
【０１８４】
いくつかの実施形態においては、Ｒ１４が、任意に４個までのアルキル基で置換された、６員のシクロアルキル環である。
【０１８５】
いくつかの実施形態においては、Ｒ１４が、−［アルキル］−［シクロアルキル］−［アルキル］−であって、ここでそれぞれのアルキル基が、線状又は分岐状であり、且つ１〜１０個の炭素原子を含んでおり、且つここでそのシクロアルキル基が、４〜８個の間の炭素原子を含み、そのシクロアルキル基は、任意に、それぞれ１〜１０個の間の炭素原子を有する、１個又は複数の直鎖状又は分岐状のアルキル基で置換されている。
【０１８６】
いくつかの実施形態においては、式（ＩＡ）又は（ＩＢ）のいずれかの化合物とジエノフィルとの間の反応生成物が、式（ＸＩＩＥ）で示される構造を有する。
【化７６】
2020506976.tif 000077
ここで、
Ｒ１３は、１〜５０個の間の炭素原子を有する、飽和又は不飽和、直鎖又は分岐状、線状又は環状、置換又は無置換の脂肪族又は芳香族の基であるが、それは、Ｏ、Ｎ、又はＳから選択される１個又は複数のヘテロ原子で置換されていてもよく；
Ｒ１４は、１〜４０個の間の炭素原子を有する、飽和又は不飽和、直鎖又は分岐状、線状又は環状、置換又は無置換の脂肪族又は芳香族の基；−（Ｒ１３）ｋ−Ｒ１５−、−Ｒ１５−（Ｒ１３）ｋ−、又は−Ｒ１５−（Ｒ１３）ｋ−Ｒ１５−であり；
それぞれのＲ１５は、独立して、１〜４０個の間の炭素原子を有する、飽和又は不飽和、直鎖又は分岐状、線状又は環状、置換又は無置換の脂肪族又は芳香族の基であり；
ｋは、１〜１０の範囲の整数であり；
Ｂは、Ｈ又はＸ（Ａ）ｓであり；
Ｘは、シクロペンタジエン系の環を含む部位であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
それぞれのｍは、１〜５の範囲の整数であり；
それぞれのｎは、０又は１であり；
それぞれのｑは、０又は１であり；且つ
それぞれのｓは、１〜５の範囲の整数である。
【０１８７】
いくつかの実施形態においては、Ｒ１４には、−［アリール］−［アルキル］−［アリール］−が含まれるが、ここでそれぞれのアリール基は、独立して、置換又は無置換であってよく、且つそのアルキル基には、１〜２０個の間の炭素原子が含まれる。いくつかの実施形態においては、それぞれの［アリール］基が、任意に、Ｃ１〜Ｃ１０の直鎖又は分岐状のアルキル基で置換されている。
【０１８８】
いくつかの実施形態においては、Ｒ１４が、式（ＸＩＶａ）で規定される構造を有する。
【化７７】
2020506976.tif 000078
ここで、それぞれのアルキル基は、独立して、直鎖又は分岐状であって、１〜１０個の間の炭素原子を含み；且つそれぞれのｈは、独立して、０であるか、又は１〜４の範囲の整数である。いくつかの実施形態においては、それぞれのアルキル基が、独立して、１〜６個の間の炭素原子を含む。いくつかの実施形態においては、それぞれのアルキル基が、独立して、１〜４個の間の炭素原子を含む。いくつかの実施形態においては、それぞれのアルキル基が、独立して、１個又は２個の炭素原子を含む。いくつかの実施形態においては、少なくとも１個の（アルキル）ｈ基が、−ＣＨ３である。いくつかの実施形態においては、少なくとも１個の（アルキル）ｈ基が、−ＣＨ２−ＣＨ３である。いくつかの実施形態においては、少なくとも１個の（アルキル）ｈ基が、−Ｃ（Ｈ）（ＣＨ３）２である。いくつかの実施形態においては、それぞれの（アルキル）ｈ基が、−ＣＨ２−ＣＨ３である。いくつかの実施形態においては、それぞれのアリール基が、２個の（アルキル）ｈ基を含み、それぞれの（アルキル）ｈ基が、−ＣＨ２−ＣＨ３である。いくつかの実施形態においては、それぞれのアリール基が、２個の（アルキル）ｈ基を含むが、その第一の（アルキル）ｈ基が、−ＣＨ３であり、もう一つの（アルキル）ｈ基が、−Ｃ（Ｈ）（ＣＨ３）２である。
【０１８９】
いくつかの実施形態においては、Ｒ１４が、以下の構造を有する。
【化７８】
2020506976.tif 000079
ここで、そのアルキル基は、直鎖又は分岐状であって、１〜１０個の間の炭素原子を含む。いくつかの実施形態においては、そのアルキル基が、１〜４個の間の炭素原子を含む。いくつかの実施形態においては、そのアルキル基が、−ＣＨ２−である。
【０１９０】
いくつかの実施形態においては、Ｒ１４が、１〜１２個の間の炭素原子を含む分岐状のアルキル基である。いくつかの実施形態においては、Ｒ１４が、１〜１０個の間の炭素原子を含む分岐状のアルキル基である。いくつかの実施形態においては、Ｒ１４が、１〜９個の間の炭素原子を含む分岐状のアルキル基である。いくつかの実施形態においては、Ｒ１４が、−ＣＨ２−Ｃ（ＣＨ３）２−ＣＨ２−ＣＨ（ＣＨ３）−ＣＨ２−ＣＨ２−である。
【０１９１】
いくつかの実施形態においては、Ｒ１４が、任意に４個までのアルキル基で置換された、６員の芳香族環である。
【０１９２】
いくつかの実施形態においては、Ｒ１４が、任意に４個までのアルキル基で置換された、６員のシクロアルキル環である。いくつかの実施形態においては、Ｒ１４が、任意に４個までの−ＣＨ３基で置換された、６員のシクロアルキル環である。いくつかの実施形態においては、Ｒ１４が、任意に２個までの−ＣＨ３基で置換された、６員のシクロアルキル環である。
【０１９３】
いくつかの実施形態においては、Ｒ１４が、−［アルキル］−［シクロアルキル］−［アルキル］−であって、ここでそれぞれのアルキル基が、線状又は分岐状であり、且つ１〜１０個の炭素原子を含んでおり、且つここでそのシクロアルキル基が、４〜８個の間の炭素原子を含み、そのシクロアルキル基は、任意に、それぞれ１〜１０個の間の炭素原子を有する、１個又は複数の直鎖状又は分岐状のアルキル基で置換されている。
【０１９４】
いくつかの実施形態においては、Ｒ１４が、−［アリール］−（Ｒ１３）ｋ−［アリール］−であって、ここでそれぞれのアリール基は、独立して、置換又は無置換であってよい。いくつかの実施形態においては、それぞれの−［アリール］−基が、任意に、Ｃ１〜Ｃ１０の直鎖又は分岐状のアルキル基で置換されている。いくつかの実施形態においては、それぞれの−［アリール］−基が無置換である。
【０１９５】
いくつかの実施形態においては、Ｒ１４が、−［アルキル］−（Ｒ１３）ｋ−であって、ここでそのアルキル基には、１〜４０個の間の炭素原子が含まれていてよい。いくつかの実施形態においては、Ｒ１４が、−［アルキル］−［シクロアルキル］−［アルキル］−（Ｒ１３）ｋ−であって、そのシクロアルキル基が、４〜８個の間の炭素原子を含む、そのシクロアルキル基は、任意に、それぞれ１〜１０個の間の炭素原子を有する、１種又は複数の直鎖又は分岐状のアルキル基を用いて置換されている。
【０１９６】
いくつかの実施形態においては、Ｒ１３が、置換されたフェニル基を含む部位を含んでいる。
【０１９７】
いくつかの実施形態においては、式（ＩＡ）又は（ＩＢ）のいずれかの化合物とジエノフィルとの間の反応生成物が、式（ＸＩＩＦ）で示される構造を有する。
【化７９】
2020506976.tif 000080
ここで、
それぞれのＲ１６は、独立して、Ｈであるか、又は１〜１０個の間の炭素原子を有する、置換若しくは無置換、直鎖若しくは分岐状、線状若しくは環状のアルキル基であり；
Ｂは、Ｈ又はＸ（Ａ）ｓであり；
Ｘは、シクロペンタジエン系の環を含む部位であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
それぞれのｍは、１〜５の範囲の整数であり；
それぞれのｎは、０又は１であり；
それぞれのｑは、０又は１であり；且つ
それぞれのｓは、１〜５の範囲の整数である。
【０１９８】
いくつかの実施形態においては、それぞれのＲ１６が、独立して、Ｈであるか、又はＣ１〜Ｃ４アルキル基である。
【０１９９】
いくつかの実施形態においては、式（ＩＡ）又は（ＩＢ）のいずれかの化合物とジエノフィルとの間の反応生成物が、式（ＸＩＩＩ）で示される構造を有する。
【化８０】
2020506976.tif 000081
ここで、
Ｘは、シクロペンタジエン系の環を含む部位であり；
それぞれのＡは独立して、Ｈ、Ｆ、又は、１〜４０個の間の炭素原子を有する、飽和若しくは不飽和、直鎖若しくは分岐状、線状若しくは環状、置換若しくは無置換の脂肪族若しくは芳香族の基であって、且つそれは、任意に、１個又は複数のヘテロ原子を含んでいてもよく；
Ｚは、結合であるか、又は１〜２０個の間の炭素原子を有する、直鎖若しくは分岐状、置換若しくは無置換の脂肪族の基であり；
それぞれのｍは、１〜５の範囲の整数であり；
それぞれのｎは、０又は１であり；
それぞれのｐは、０又は１〜１５０の範囲の整数であり；
それぞれのｒは、１〜４の範囲の整数であり；且つ
ｗは、０又は１〜１５０の範囲の整数であり；且つ
ｘは、０又は１である。
【０２００】
式（ＸＩＩＩ）の化合物のいくつかの実施形態においては、ｗ又はｐの内の一つが、０である。他の実施形態においては、ｗ及びｐの両方が、０である。
【０２０１】
式（ＩＡ）又は（ＩＢ）のいずれかの樹脂と、ジエノフィルとの反応生成物の具体例を、ここの合成例で説明する。
【０２０２】
式（ＸＩＡ）、（ＸＩＢ）、（ＸＩＤ）〜（ＸＩＧ）、（ＸＩＩＡ）〜（ＸＩＩＦ）、及び（ＸＩＩＩ）いずれかの化合物の合成
いくつかの実施形態においては、式（ＸＩＡ）、（ＸＩＢ）、（ＸＩＤ）〜（ＸＩＧ）、（ＸＩＩＡ）〜（ＸＩＩＦ）、及び（ＸＩＩＩ）の化合物を、式（ＩＡ）又は（ＩＢ）の樹脂と、１種又は複数の好適なジエノフィル（本明細書に記載されたものも含む）との組合せだけでブレンドすることによって調製することができる。他の実施形態においては、式（ＸＩＡ）、（ＸＩＢ）、（ＸＩＤ）〜（ＸＩＧ）、（ＸＩＩＡ）〜（ＸＩＩＦ）、及び（ＸＩＩＩ）の化合物を、式（ＩＡ）又は（ＩＢ）の樹脂と、１種又は複数の好適なジエノフィルとを、有機溶媒中、中程度の温度（典型的には０℃〜１００℃の間）でブレンドすることによって調製することができる。式（ＩＡ）又は（ＩＢ）の樹脂と、好適なジエノフィルとの間の反応は、典型的には、早く且つ自己開始性であるので、式（ＸＩＡ）、（ＸＩＢ）、（ＸＩＤ）〜（ＸＩＧ）、（ＸＩＩＡ）〜（ＸＩＩＦ）、及び（ＸＩＩＩ）の化合物は、生成させたままで使用することもできるし、或いは、所望により、真空中で反応溶媒を除去することによって精製して使用することもできる。
【０２０３】
いくつかの実施形態においては、ジエノフィルの量に対して、ジエンを過剰に使用する。他の実施形態においては、ジエン対ジエノフィルの量比を、約１：１から約１：４までの範囲とする。他の実施形態においては、ジエン対ジエノフィルの量比を、約１：１から約１：２までの範囲とする。
【０２０４】
いくつかの実施形態においては、式（ＸＩＡ）、（ＸＩＢ）、（ＸＩＤ）〜（ＸＩＧ）、（ＸＩＩＡ）〜（ＸＩＩＦ）、及び（ＸＩＩＩ）の化合物を、以下の、非限定的な合成スキームに概説した方法に従って調製してもよい。
【０２０５】
スキーム１：ビスマレイミドを使用する、樹脂の一般的合成
【化８１】
2020506976.tif 000082
ここで、Ｒは、本明細書において定義されているＲ１４である。
【０２０６】
スキーム２：４，４’メチレンビス（２，６−ジエチルアニリン）を使用した樹脂の合成
【化８２】
2020506976.tif 000083
【０２０７】
スキーム３：４，４’メチレンビス（２−イソプロピル−６−メチルアニリン）を使用した樹脂の合成
【化８３】
2020506976.tif 000084
【０２０８】
スキーム４：無水マレイン酸を使用した樹脂の合成
【化８４】
2020506976.tif 000085
【０２０９】
スキーム５：オリゴマー化ダイマージアミンからの樹脂の合成
【化８５】
2020506976.tif 000086
ここで、ｎは、１〜１０の範囲の整数である。
【０２１０】
スキーム６：１，６−ビスマレイミド−（２，２，４−トリメチル）ヘキサンを使用した樹脂の合成
【化８６】
2020506976.tif 000087
【０２１１】
スキーム７：ポリフェニルメタンビスマレイミドを使用した樹脂の合成
【化８７】
2020506976.tif 000088
ここで、ｎは、１〜１０の範囲の整数である。
【０２１２】
スキーム８：４，４−ジフェニルメタンビスマレイミドを使用した樹脂の合成
【化８８】
2020506976.tif 000089
【０２１３】
スキーム９：Ｎ，Ｎ’−（４−メチル−ｍ−フェニレン）−ビスマレイミドを使用した樹脂の合成
【化８９】
2020506976.tif 000090
【０２１４】
スキーム１０：樹脂の合成（自己−ディールス・アルダー反応）
【化９０】
2020506976.tif 000091
【０２１５】
スキーム１１：Ｎ，Ｎ’−ｍ−フェニレンビスマレイミドを使用した樹脂の合成
【化９１】
2020506976.tif 000092
【０２１６】
スキーム１２：ダイマージアミンのビスマレイミドを使用した樹脂の合成
【化９２】
2020506976.tif 000093
【０２１７】
スキーム１３：モノ−マレイミドを使用した樹脂の合成
【化９３】
2020506976.tif 000094
【０２１８】
樹脂のポリマー、コポリマー、及び配合物
いくつかの実施形態においては、ポリマーが提供されるが、そのポリマーは、式（ＩＡ）又は（ＩＢ）の１種又は複数の樹脂（又は本明細書に開示された、各種の同様の樹脂）から誘導される。いくつかの実施形態においては、その式（ＩＡ）又は（ＩＢ）の樹脂の少なくとも一つが、−ＣＨ＝ＣＨ２基、−ＣＨ＝ＣＨ−ＣＨ３、又はアルキン基の一つを末端とする、少なくとも１個のＡ部位を含んでいる。いくつかの実施形態においては、そのポリマーにはさらに、接着剤、ペルオキシド／架橋剤、抗酸化剤、難燃剤、希釈剤、及び充填剤からなる群から選択される添加剤が含まれる。
【０２１９】
いくつかの実施形態においては、コポリマーが提供されるが、そのコポリマーは、式（ＩＡ）又は（ＩＢ）の第一の樹脂及び式（ＩＡ）又は（ＩＢ）の第二の樹脂から誘導されるが、ここでその第一の樹脂と第二の樹脂とは別なものである。いくつかの実施形態においては、相互侵入高分子ネットワークが提供されるが、その相互侵入高分子ネットワークは、式（ＩＡ）又は（ＩＢ）の第一の樹脂及び式（ＩＡ）又は（ＩＢ）の第二の樹脂から誘導されるが、ここでその第一の樹脂と第二の樹脂とは別なものである。
【０２２０】
いくつかの実施形態においては、コポリマー又は相互侵入高分子ネットワークが提供されるが、そのコポリマー又は相互侵入高分子ネットワークは、式（ＩＡ）又は（ＩＢ）の樹脂と、式（ＩＡ）又は（ＩＢ）の樹脂とは異なる第二の成分とから誘導される。いくつかの実施形態においては、その第二の成分が、ポリエチレン、ポリプロピレン、ポリブチレン、低ビニルポリブタジエン（主として１，３付加）、高ビニルポリブタジエン（主として１，２付加）、ポリスチレン、ブタジエン−スチレンコポリマー、ＳＭＡポリマー、ＡＢＳポリマー、ポリジシクロペンタジエン、エポキシ樹脂、ポリウレタン、シアネートエステル、ポリ（フェニレンオキシド）、ＥＰＤＭポリマー、環状オレフィンコポリマー（ＣＯＣ）、ポリイミド、ビスマレイミド、ホスファゼン、オレフィン−変性ホスファゼン、アクリレート樹脂、ビニルエステル、ポリラクトン、ポリカーボネート、ポリスルホン、ポリチオエーテル、ポリエーテルエーテルケトン（ＰＥＥＫ）、ポリジメチルシロキサン（ＰＤＭＳ）、ポリエチレンテレフタレート（ＰＥＴ）、ポリブチレンテレフタレート（ＰＢＴ）、及びその他の市場で入手可能なポリマーからなる群から選択される。いくつかの他の実施形態においては、その第二の成分が、スチレン、ジビニルベンゼン、１，２−ビス（ビニルフェニル）エタン、ビニルベンジルエーテル化合物、ビニルエーテル化合物、アリルエーテル化合物、ビニルフェニルモノマー、ビニルモノマー、アリルモノマー、又はそのような成分の誘導体からなる群から選択される。好適な成分としては、ビニル官能化シアネートエステルHTL-300（Lonza Chemicalsから入手可能）、低ビニル及び高ビニルRiconポリブタジエン（Total/Cray Valley）、ブタジエン−スチレンRiconコポリマー（Total/Cray Valley）、Sartomer アクリレートモノマー（Arkema）、オレフィン含有ホスファゼンSPV-100（Otsuka Chemicals）、ビスマレイミドBMPI-300（Lonza Chemicals）、ビスマレイミドCycom 5250（Cytec Solvay）、ビスマレイミドBMI-1700（Designer Molecules Inc.）、ビスマレイミドBMI-3000（Designer Molecules, Inc.）、ビスマレイミドBMI-689（Designer Molecules, Inc.）、ビスマレイミドHomide 250（HOS-Technik GmbH）、ビスマレイミドBMI-2300（Daiwakaskei Industry Co., LTD）、ビスマレイミドBMI-TMH（Daiwakaskei Industry Co., LTD）、ビスマレイミドCompimide 353A（Evonik）、ビスマレイミドCompimide C796（Evonik）、メタクリレート官能化ポリフェニレンエーテル SA9000（Sabic, Saudi Basic Industries Corporation）、官能化フェニレンエーテルオリゴマー OPE-2EA及びOPE-2St（MGC, Mitsubishi Gas Company）、ポリイミドPETI 330（UBE Industries, Ltd）、ビニル−エステル樹脂Advalite 35070-00（Reichhold）、エポキシ樹脂Celloxide 8000及びCelloxide 2021P（Daicel）又はAraldite MY 721及びGY 281及びGY 240（Huntsman）。
【０２２１】
本開示の樹脂組成物は、単離させたまま、又は他のコポリマーとの配合物の形態で、接着剤、ペルオキシド／架橋剤、抗酸化剤、難燃剤、希釈剤、及びその他の当業者公知の添加剤又は充填剤で使用することができる。
【０２２２】
当業者に認められているように、本明細書に開示された樹脂は、他のポリマーとブレンドしてもよい。そのような他のポリマーが反応性を有していて、それらを、本開示の樹脂組成物と共重合させて、ランダム又はブロックコポリマーを生成させてもよい。それとは別に、そのような他のポリマーを代わりの手段によって形成させて、相互侵入高分子ネットワークすなわちポリマーの相分散体を形成させてもよい。そのような他のポリマーとしては、ポリエチレン、ポリプロピレン、ポリブチレン、低ビニルポリブタジエン（主として１，３付加）、高ビニルポリブタジエン（主として１，２付加）、ポリスチレン、ブタジエン−スチレンコポリマー、ＳＭＡポリマー（スチレン無水マレイン酸ポリマー）、ＡＢＳポリマー（アクリロニトリルブタジエンスチレンポリマー）、ポリジシクロペンタジエン、エポキシ樹脂、ポリウレタン、シアネートエステル、ポリ（フェニレンオキシド）、ＥＰＤＭポリマー（エチレン、プロピレン、ジエンモノマーから誘導されたポリマー）、環状オレフィンコポリマー（ＣＯＣ）、ポリイミド、ビスマレイミド、ホスファゼン、オレフィン−変性ホスファゼン、アクリレート樹脂、ビニルエステル、ポリラクトン、ポリカーボネート、ポリスルホン、ポリチオエーテル、ポリエーテルエーテルケトン（ＰＥＥＫ）、ポリジメチルシロキサン（ＰＤＭＳ）、ポリエチレンテレフタレート（ＰＥＴ）、ポリブチレンテレフタレート（ＰＢＴ）、及びその他の市場で入手可能なポリマーが挙げられるが、これらに限定される訳ではない。そのようなポリマーは、任意に、所望に合わせて、変性又は官能化させてもよい。
【０２２３】
いくつかの実施形態においては、本明細書に開示された樹脂を、電気的特性変性剤（electrical property modifier）とブレンドしてもよい。電気的特性変性剤の例としては、シアネートエステルから誘導された化合物及びビスマレイミドトリアジンコポリマーが挙げられる。シアネートエステルから誘導された化合物は、広義には、一般的にビスフェノール又はノボラック誘導体をベースとする化学物質を指していて、その中では、ビスフェノール又はノボラック誘導体の少なくとも１個のヒドロキシル基の水素原子が、シアニド基で置換されている。したがって、シアネートエステルから誘導された化合物は一般的に、−ＯＣＮ基を有している。いくつかの実施態様においては、シアネートエステルから誘導された化合物とは、４，４’−エチリデンビスフェニレンシアネート、４，４’−ジシアナトジフェニル、２，２−ビス（４−シアナトフェニル）プロパン、ビス（４−シアナト−３，５−ジメチルフェニル）メタン、ビス（４−シアナトフェニル）チオエーテル、ビス（４−シアナトフェニル）エーテル、メチルエチルケトン中のビスフェノールＡジシアネートのプレポリマー、１，１−ビス（４−シアナトフェニル）エタン、１，１−ビス（４−シアナトフェニル）メタン、１，３−ビス（４−シアナトフェニル−１−（メチルエチリデン））ベンゼン、ビス（４−シアナトフェニル）エーテル、ビス（４−シアナトフェニル）−２，２−ブタン、１，３−ビス［２−（４−シアナトフェニル）プロピル］ベンゼン、トリス（４−シアナトフェニル）エタン、シアネート化ノボラック、及びシアネート化フェノールジシクロペンタジエンアダクトを示すが、これらに限定される訳ではない。
【０２２４】
本開示の樹脂を、各種の添加剤及び接着剤とブレンドして、ガラス、炭素繊維又はアラミド繊維のような補強用の基材に対する、樹脂の接着性及び相溶性を改良してもよい。適切な接着性増強用添加剤としては、無水マレイン酸、スチレン無水マレイン酸、官能化トリアルコキシシラン、無水マレイン酸−グラフト化ポリオレフィン、さらには本開示において先に説明した、基材の接着性を改良することが可能なその他のポリマーが挙げられるが、これらに限定される訳ではない。
【０２２５】
本開示の樹脂組成物は、高温での自己重合反応によるか、又は添加したラジカル開始剤の作用によって、硬化させて固体物質とすることができる。好適なラジカル開始剤としては、ジアルキルペルオキシド、ジアシルペルオキシド、及びアゾ化合物。特に好適なラジカル開始剤としては、ジクミルペルオキシド及び２，５−ジメチル−２，５−ジ−（ｔｅｒｔ−ブチルペルオキシ）ヘキシン−３（Trigonox 145-E85）が挙げられるが、これらに限定される訳ではない。ラジカル開始剤は、使用した重合開始剤に応じて、十分な重合を与えるのに適した、ｐｐｍレベルから３重量％までの範囲の各種のレベルで添加してよい。ラジカル開始剤を使用する場合には、その組成物の約０．５重量％〜約１．５重量％の範囲の量で使用するのがよい。
【０２２６】
本開示の樹脂組成物は、約１２０℃〜約２００℃の範囲の間の温度で、約３０分間〜約２４０分間の間の時間をかけて硬化させて、固体物質とすることができる。いくつかの実施形態においては、その樹脂組成物を、約１５０℃〜約１７５℃の間の温度で、約６０分間〜約１８０分間の間の時間をかけて硬化させて、固体物質とする。次いで、任意に、その開示物を、より高い温度にまで加熱して、所望の追加のポリマー硬化をさせることもできる。いくつかの実施形態においては、この開示の樹脂を完全硬化させた場合、１００℃より高いガラス転移温度（Ｔｇ）を有する、固体の熱硬化性物質が得られる。いくつかの実施形態においては、この開示の樹脂を完全硬化させた場合、１５０℃より高いガラス転移温度（Ｔｇ）を有する、固体の熱硬化性物質が得られる。いくつかの実施形態においては、この開示の樹脂を完全硬化させた場合、２００℃より高いガラス転移温度（Ｔｇ）を有する、固体の熱硬化性物質が得られる。いくつかの実施形態においては、この開示の樹脂を完全硬化させた場合、約１００℃〜約４００℃の範囲のガラス転移温度（Ｔｇ）を有する、固体の熱硬化性物質が得られる。さらに他の実施形態においては、この開示の樹脂を完全硬化させた場合、約１２５℃〜約４００℃の範囲のガラス転移温度（Ｔｇ）を有する、固体の熱硬化性物質が得られる。さらに他の実施形態においては、この開示の樹脂を完全硬化させた場合、約１７５℃〜約４００℃の範囲のガラス転移温度（Ｔｇ）を有する、固体の熱硬化性物質が得られる。
【０２２７】
重合させた、本開示の樹脂組成物の機械的特性を、架橋剤を組み入れることによって変性してもよい。そのような架橋剤としては、トリアリルシアヌレート、トリアリルイソシアヌレート、ポリブタジエンジメタクリレート、ポリブタジエンジアクリレート、ジビニルベンゼン、１，２−ビス（ビニルフェニル）エタン、ビニルベンジルエーテル化合物、ビニルエーテル化合物、アリルエーテル化合物、ビニルフェニルモノマー、ビニルモノマー、アリルモノマー、及び、１分子あたり２個以上の炭素−炭素結合生成性部位を含む類似の化合物が挙げられるが、これらに限定される訳ではない。
【０２２８】
本開示の樹脂組成物は、ある種の用途では、望むのなら、溶媒とブレンドした後で重合させてもよい。樹脂組成物において有用であることが当業熟練者に公知である、いかなる溶媒でも、使用することができる。特に好ましい溶媒としては、メチルエチルケトン（ＭＥＫ）、キシレン、トルエン、ＤＭＦ、及びそれらの混合物が挙げられる。いくつかの実施形態においては、その溶媒が、ＭＥＫ又はトルエンから選択される。使用する場合には、溶媒は、その組成物の約１重量％〜約９９重量％の範囲の間の量で、その樹脂組成物の中に存在させる。他の実施形態においては、溶媒を、その組成物の約１０重量％〜約６０重量％の範囲の間の量で、その樹脂組成物の中に存在させる。他の実施形態においては、溶媒を、その組成物の約１５重量％〜約３０重量％の範囲の間の量で、その樹脂組成物の中に存在させる。さらに他の実施形態においては、溶媒を、その組成物の約２０重量％〜約２５重量％の範囲の間の量で、その樹脂組成物の中に存在させる。そのように溶媒をブレンドした本開示の樹脂組成物は、プレプレグ−タイプの補強層を製造するには、最も有用である。
【０２２９】
本開示の熱硬化性樹脂組成物は、他の標準的な抗酸化剤、難燃剤、充填剤、希釈剤、安定剤、加工助剤、及びそのような用途で一般的に使用されているその他の添加剤を加えて配合してもよい。そのような添加剤としては、フェノール系抗酸化剤、誘電性充填剤、及び市販されている難燃剤が挙げられるが、これらに限定される訳ではない。市販されている難燃剤のほとんどは、本開示の樹脂で使用するのに適している。好適な難燃剤としてはさらに、ホスファゼン及びオレフィン−変性ホスファゼンが挙げられる。さらに、樹脂組成物から作成された樹脂積層物は、反応性のリン難燃剤たとえば（ビニル又はその他のラジカル−反応性ＦＲ）、さらには非反応性のリン難燃剤を使用したハロゲン化難燃剤を含まずに、Ｖ０とすることができる。
【０２３０】
本主題の開示の熱硬化性樹脂組成物はさらに、タックあり及びタックなしのプレプレグを得るためにも使用できる。それらの組成物は、超低誘電率及び超低誘電損を有する、高いＴｇの積層物の調製において特に有用である。これらの電気的な性質は、高速アナログ及びデジタル回路用途で遭遇する、シグナルスピード及びシグナルインテグリティの問題の解決に役立つ。本主題の開示の熱硬化性樹脂組成物は、溶媒あり及び溶媒なしの連続プロセスで、プレプレグを作成すのにも有用である。本発明の組成物の粘度は、加熱／溶融プレプレグに合わせることが可能であり、プレプレグ製造のコストを実質的に下げることができる。プレプレグは一般的に、補強材料を使用して製造されるが、補強材料の例を非限定的に挙げれば、たとえば織物状にしたガラス繊維、炭素繊維、ケブラー（Kevlar）繊維、スぺクトラ（spectra）繊維、アラミド繊維、又は石英繊維である。本開示の熱硬化性樹脂組成物はさらに、積層（build-up）ＰＣＢのための各種のポリマー性フィルムに直接コーティングすることもできる。本開示の熱硬化性樹脂組成物はさらに、スロットダイ又はその他の関連するコーティング技術を使用して、銅に直接コーティングして、レジンコーテッド銅（ＲＣＣ）とすることもできる。本開示の熱硬化性樹脂から作成したプレプレグをさらに加工して、積層物とすることもまた可能である。その積層プロセスは、典型的には、銅フォイルのような導電性フォイルの１枚又は複数枚のシートの間で、１層又は複数層のプレプレグ層を積み重ねる方法に従う。このプロセスは、多くの場合銅クラッド積層物（ＣＣＬ）とも呼ばれ、当業者には一般的によく知られている。プレプレグのスタックに圧力と熱をかけると、積層物が形成される。本開示から製造された積層物は、高いＴｇを示す。中程度のＴｇ（＞１５０℃）で、かなりの可撓性を有する積層物が得られるような、本開示の組成物を作成することもまた可能である。可撓性のある積層物は、各種の曲げることが可能な電子デバイスでは、極めて有用である。十分に低い粘度を有する本開示の熱硬化性樹脂はさらに、真空注入用途で使用することができるが、その場合、真空圧の作用により、先に定義したような補強材料に、本開示の樹脂配合物を含浸させる。十分に低い粘度を有する本開示の樹脂は、各種の用途で、無溶媒又は環境に優しい製造技術において使用することができる。本開示の樹脂はさらに、「連続液界面印刷（continuous liquid interface printing（ＣＬＩＰ））」及び「光造形法（stereolithography（ＳＬＡ））」用途も含めて、３Ｄプリント用途でも使用することができる。
【０２３１】
そのように組み合わせることによって、コーティング、接着剤、複合材料、及び積層物において、改良された表面接着性能を得ることが可能となる。
【０２３２】
式（ＩＡ）又は（ＩＢ）の樹脂はさらに、電子用途において使用される市販ポリマーのための添加剤、反応性希釈剤、又はコポリマーとして使用して、樹脂粘度及び誘電特性に改良を与えることができる。いくつかの実施形態においては、式（ＩＡ）又は（ＩＢ）の樹脂を、シアネートエステル、エポキシ樹脂、ビスマレイミド、又はポリオレフィンをベースとする樹脂と組み合わせて、改良された生産性、機械的性能、又は電気的性能を有する配合物を得ることができる。
【０２３３】
キット
本開示のまた別の態様は、本明細書に開示された、樹脂、ポリマー、配合物などのいずれかを含むキットである。いくつかの実施形態においては、その樹脂、ポリマー、配合物などが、適切な溶媒と混合される。いくつかの実施形態においては、そのキットには、複数の樹脂、ポリマー、配合物などが含まれるが、ここで樹脂、ポリマー、配合物などのそれぞれは、個別の容器に入れて供給される。いくつかの実施形態においては、そのキットには、樹脂と、その他の反応剤、薬剤、又は溶媒とが含まれる。いくつかの実施形態においては、そのキットにはさらに、使用説明書も含まれる。
【０２３４】
たとえば、キットには、式（ＩＡ）又は（ＩＢ）のいずれかの樹脂が含まれていてよく、そしてさらにはビス−マレイミドも含まれていて、それにより、その樹脂とそのビス−マレイミドとが反応して、反応生成物が形成されるようにしてもよい。本明細書において記載されている各種のものを含めて、各種のビス−マレイミドを含ませることができる。いくつかの実施形態においては、そのキットには、１，６’−ビスマレイミド−（２，２，４−トリメチル）ヘキサン、４，４’−ジフェニルメタンビスマレイミド、ポリフェニルメタンビスマレイミド、Ｎ，Ｎ’−（４−メチル−ｍ−フェニレン）−ビスマレイミド、Ｎ，Ｎ’−ｍ−フェニレンビスマレイミド、ビスフェノールＡジフェニルエーテルビスマレイミド、３，３’−ジメチル−５，５’−ジエチル−４，４’−ジフェニルメタンビスマレイミド、Ｎ，Ｎ’−［メチレンビス（２，６−ジエチル−４，１−フェニレン）］ビス（マレイミド）、Ｎ，Ｎ’−［メチレンビス（２−イソプロピル−６−メチル−４，１−フェニレン）］ビス（マレイミド）、１，２−ビス（マレイミド）エタン、１，４−ビス（マレイミド）ブタン、及び１，６−ビス（マレイミド）ヘキサンからなる群から選択されるビス−マレイミドが含まれる。
【０２３５】
いくつかの実施形態においては、キットには、式（ＩＡ）又は（ＩＢ）のいずれかの樹脂が含まれていてよく、そしてさらには架橋剤も含まれていてよいが、架橋剤はたとえば、トリアリルシアヌレート、トリアリルイソシアヌレート、ポリブタジエンジメタクリレート、ポリブタジエンジアクリレート、ジビニルベンゼン、１，２−ビス（ビニルフェニル）エタン、ビニルベンジルエーテル化合物、ビニルエーテル化合物、アリルエーテル化合物、ビニルフェニルモノマー、ビニルモノマー、及びアリルモノマーからなる群から選択される。
【０２３６】
用途
本明細書に記載された樹脂、反応生成物、配合物、ポリマー、組成物などは、各種適切な用途において使用することができる。たとえば、それらの樹脂、反応生成物、配合物、ポリマー、組成物などを、その上に他の物質を適用できるような基材として使用することができる。いくつかの実施形態においては、樹脂、反応生成物、配合物、ポリマー、組成物などを、他の基材の表面上にフィルムとして適用してもよいし、或いは、本明細書に開示された樹脂、反応生成物、配合物、ポリマー、組成物などから、積層物を製造することもできる。
【０２３７】
いくつかの実施形態においては、本明細書に開示されたそれらの樹脂、反応生成物、配合物、ポリマー、組成物などを、印刷回路基板の製作や、各種電子デバイスにおける一般的な用途で使用することができる。他の実施形態においては、本明細書に開示された樹脂、反応生成物、配合物、ポリマー、組成物などは、レードーム、アンテナ（たとえば、携帯電話用アンテナ、衛星電話用アンテナ、５Ｇ通信デバイスのためのアンテナなど）、又はレーダー構造体において使用することができる。さらに他の実施形態においては、本明細書に開示された樹脂、反応生成物、配合物、ポリマー、組成物などを、アンダーフィル接着剤組成物の一部として使用することができる。さらなる実施形態においては、本明細書に開示された樹脂、反応生成物、配合物、ポリマー、組成物などを、携帯電話基地局、無線通信基地局、モデム、及びルーターで使用することができる。さらに他の実施形態においては、本明細書に開示された樹脂、反応生成物、配合物、ポリマー、組成物などを、無線ＩＣタグ（radio frequency identification tags）や、その他センサーで使用することができる。さらに他の実施形態においては、本明細書に開示された樹脂、反応生成物、配合物、ポリマー、組成物などを、マイクロ波通信システムで使用することができる。さらに他の実施形態においては、本明細書に開示された樹脂、反応生成物、配合物、ポリマー、組成物などを、通信用サーバー及びネットワークサーバーで使用することができる。さらに他の実施形態においては、本明細書に開示された樹脂、反応生成物、配合物、ポリマー、組成物などを、バックプレーンで使用することができる。
【実施例】
【０２３８】
実施例
原料物質：水素化ナトリウム（鉱油中６０％分散体）は、Sigma-Aldrichから入手した。シクロペンタジエンは、ジシクロペンタジエン（Ultrene 97、Cymetech Corporation製）を１５０〜１８０℃の温度で熱クラックさせることによって単離した。塩化ビニルベンジルは、DOW Chemical Companyから入手し、入荷したままで使用した。塩化アリル、１，３−ジブロモプロパン、１，６−ジクロロヘキサン、ジビニルベンゼン、及びメタクリル酸グリシジルは、Sigma Aldrichから入手し、入荷したままで使用した。無水マレイン酸は、Huntsmanから入手し、入荷したままで使用した。塩化メチルトリブチルアンモニウムは、Sachem, Inc.から入手した。Trigonox 145-E85は、Akzo Nobelから入手した。HTL-300は、Lonzaから入手した。Novocure 200は、Novoset LLCから入手した。Ricon 153及びRicon100は、Total/Cray Valleyから入手した。Sartomer CN-301及びSartomer CN-303は、Arkemaから入手した。Noryl SA-9000は、Sabicから入手した。BMPI-300は、Cyalume Specialty Productsから入手した。BMI-3000及びBMI-689は、Designer Molecules, Inc.から入手した。BMI-TMH及びBMI-2300は、Daiwakasei Industry Co.から入手した。４，４’−ジフェニルメタンビスマレイミドは、Chem-Impex Internationalから入手した。Homide 250は、HOS-Technikから入手した。TAICROS、Compimide 353A、Compimide C796、Dynasylan MEMO、及びDynasylan VTEOは、Evonikから入手した。
【０２３９】
合成例１：
５００ｍＬの丸底フラスコの中で、ヘキサンを用いて１６．７ｇの水素化ナトリウム分散体（鉱油中６０％、１．１当量の活性水素化ナトリウム）を洗浄して、鉱油を除き、次いで、２５０ｍＬのテトラヒドロフラン（ＴＨＦ）の中に懸濁させた。反応容器に不活性雰囲気を充填し、冷却して０℃とした。激しく撹拌しながら、クラック直後のシクロペンタジエン（２６．０ｇ、１．０当量）を少しずつ添加すると、水素ガスが発生したので、排気した。全部のシクロペンタジエンを添加した後で、その反応液を加熱して、穏やかなリフラックス状態とし（６０℃）、塩化ビニルベンジル（５２．０ｇ、０．９当量）を少しずつ加え、その後、その反応液をさらに３０分間リフラックス状態に維持した後、水（５０ｇ）を加えて、未反応の水素化物をすべて消滅させた。ロータリーエバポレーターでＴＨＦ溶媒を除去し、有機物と水との混合物を得た。キシレンとヘキサンの混合物（５０容積％）を用いてその有機相を希釈し、ＨＣｌ（１０重量％）水溶液と水を用いて数回洗浄してから、有機相を単離した。硫酸ナトリウムの上でその有機相を乾燥させ、溶媒を真空蒸留によって除去し、１個又は複数のビニルベンジル置換基で置換されたシクロペンタジエンを主とする反応生成物の混合物を得た。
【０２４０】
合成例２：
実施例１の手順に倣って、ＮａＨ（２．２当量）を、クラック直後のシクロペンタジエン（１．０当量）及び塩化ビニルベンジル（２．０当量）と組み合わせると、平均して２個のビニルベンジル置換基で置換されたシクロペンタジエンを主とする反応生成物の混合物が得られた。
【０２４１】
合成例３：
実施例１の手順に倣って、ＮａＨ（２．２当量）を、クラック直後のシクロペンタジエン（２．０当量）及び１，３−ジブロモプロパン（１．０当量）と組み合わせると、プロピル炭化水素でつなぎ合わされた平均して２個のシクロペンタジエンを主とする反応生成物の混合物が得られた。
【０２４２】
合成例４：
実施例１の手順に倣って、ＮａＨ（２．２当量）を、クラック直後のシクロペンタジエン（２．０当量）及び１，６−ジクロロヘキサン（１．０当量）と組み合わせると、ヘキシル炭化水素でつなぎ合わされた平均して２個のシクロペンタジエンを主とする反応生成物の混合物が得られた。
【０２４３】
合成例５
変更した手順に従って、合成例４に記載したシクロペンタジエン化合物（１．０当量）を、ＴＨＦ中のＮａＨ（２．２当量）の懸濁液に、激しく撹拌しながら、少しずつ添加すると、水素が発生したので、排気した。全部のシクロペンタジエン化合物を添加した後で、その反応液を加熱して、穏やかなリフラックス状態とし（６０℃）、塩化ビニルベンジル（２．０当量）を少しずつ加え、その後、その反応液をさらに３０分間リフラックス状態に維持した後、水（５０ｇ）を加えて、未反応の水素化物をすべて消滅させた。合成例１に記載した仕上げ作業を行うと、その反応によって、ヘキシル炭化水素でつなぎ合わされた平均２個の（ビニルベンジル）で官能化されたシクロペンタジエンを主とする反応生成物の混合物が得られた。
【０２４４】
合成例６
変更した手順に従って、ＮａＨ（４．４当量）を、クラック直後のシクロペンタジエン（２．０当量）及び１，６−ジクロロヘキサン（１．０当量）と組み合わせてから、塩化ビニルベンジル（２．０当量）を添加し、その後で、その反応液を、さらに３０分間リフラックス状態に維持した後、水（５０ｇ）を加えて、未反応の水素化物をすべて消滅させた。合成例１に記載した仕上げ作業を行うと、その反応によって、ヘキシル炭化水素でつなぎ合わされた平均２個の（ビニルベンジル）で官能化されたシクロペンタジエンを主とする反応生成物の混合物が得られた。
【０２４５】
合成例７
変更した手順に従って、ＮａＨ（５．５当量）を、クラック直後のシクロペンタジエン（２．０当量）及び１，６−ジクロロヘキサン（１．５当量）と組み合わせてから、塩化ビニルベンジル（２．０当量）を添加した。添加をした後、その反応液を、さらに３０分間リフラックス状態に維持してから、水（５０ｇ）を加えて、未反応の水素化物をすべて消滅させた。合成例１に記載した仕上げ作業を行うと、その反応によって、ヘキシル炭化水素でつなぎ合わされた（ビニルベンジル）で官能化されたシクロペンタジエンのオリゴマーを主とする反応生成物の混合物が得られた。
【０２４６】
合成例８
変更した手順に従って、ＮａＨ（４．４当量）を、クラック直後のシクロペンタジエン（２．０当量）及び１，６−ジクロロヘキサン（１．０当量）と組み合わせてから、塩化ビニルベンジル（１．０当量）と塩化アリル（１．０当量）との混合物を添加した。添加をした後、その反応液を、さらに３０分間リフラックス状態に維持してから、水（５０ｇ）を加えて、未反応の水素化物をすべて消滅させた。合成例１に記載した仕上げ作業を行うと、その反応によって、ヘキシル炭化水素によってつなぎ合わされた、（ビニルベンジル）官能化されたシクロペンタジエンとアリル官能化されたシクロペンタジエンとの混合物を主とする反応生成物の混合物が得られた。
【０２４７】
合成例９：
実施例１の手順に倣って、ＮａＨ（２．２当量）を、クラック直後のシクロペンタジエン（１．０当量）及び塩化ビニルベンジル（１．０当量）と塩化アリル（１．０当量）との混合物と組み合わせると、平均して１個のビニルベンジル置換基と１個のアリル置換基で置換されたシクロペンタジエンを主とする反応生成物の混合物が得られた。
【０２４８】
合成例１０
変更した手順に従って、ＮａＨ（４．４当量）を、クラック直後のシクロペンタジエン（２．０当量）及び１，６−ジクロロヘキサン（１．０当量）と組み合わせてから、塩化アリル（２．０当量）を添加した。添加をした後、その反応液を、さらに３０分間リフラックス状態に維持してから、水（５０ｇ）を加えて、未反応の水素化物をすべて消滅させた。合成例１に記載した仕上げ作業を行うと、その反応によって、ヘキシル炭化水素でつなぎ合わされたアリル官能化されたシクロペンタジエンを主とする反応生成物の混合物が得られた。
【０２４９】
合成例１１
変更した手順に従って、ＮａＨ（５．５当量）を、クラック直後のシクロペンタジエン（２．０当量）及び１，６−ジクロロヘキサン（１．５当量）と組み合わせてから、塩化ビニルベンジル（１．０当量）と塩化アリル（１．０当量）との混合物を添加した。添加をした後、その反応液を、さらに３０分間リフラックス状態に維持してから、水（５０ｇ）を加えて、未反応の水素化物をすべて消滅させた。合成例１に記載した仕上げ作業を行うと、その反応によって、ヘキシル炭化水素によってつなぎ合わされた、（ビニルベンジル）官能化されたシクロペンタジエンとアリル官能化されたシクロペンタジエンとのオリゴマーを主とする反応生成物の混合物が得られた。
【０２５０】
合成例１２：
実施例１からの樹脂の１３．５ｇを、１０．０ｇのジクロロメタン溶媒の中に溶解させ、追加の１０．０ｇのジクロロメタン溶媒中の１．５ｇのBMPI-300（Cyalume Specialty Products）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２５１】
合成例１３：
実施例１からの樹脂の１１．２５ｇを、１０．０ｇのジクロロメタン溶媒の中に溶解させ、追加の１０．０ｇのジクロロメタン溶媒中の３．７５ｇのBMPI-300（Cyalume Specialty Products）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２５２】
合成例１４：
実施例１からの樹脂の７．５ｇを、１０．０ｇのジクロロメタン溶媒の中に溶解させ、追加の１０．０ｇのジクロロメタン溶媒中の７．５ｇのBMPI-300（Cyalume Specialty Products）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２５３】
合成例１５：
実施例１からの樹脂の１３．５ｇを、１０．０ｇのジクロロメタン溶媒の中に溶解させ、追加の１０．０ｇのジクロロメタン溶媒中の１．５ｇの無水マレイン酸の溶液と組み合わせた。そのように合わせた均質な溶液を、室温で１０分間静置して反応させてから、５０℃でロータリーエバポレーターによりジクロロメタンを除去すると、部分的にマレイン化された実施例１の樹脂を主とする反応生成物の混合物が得られた。
【０２５４】
合成例１６：
実施例１からの樹脂の１１．２５ｇを、１５．０ｇのジクロロメタン溶媒中の、３．７５ｇのBMI-3000（Designer Molecules Inc.）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２５５】
合成例１７：
実施例１からの樹脂の１１．２５ｇを、１５．０ｇのジクロロメタン溶媒中の、３．７５ｇのBMI-TMH（Daiwakasei Industry Co.）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２５６】
合成例１８：
実施例１からの樹脂の１１．２５ｇを、１５．０ｇのジクロロメタン溶媒中の、３．７５ｇのBMI-2300（Daiwakasei Industry Co.）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２５７】
合成例１９：
実施例１からの樹脂の１１．２５ｇを、１５．０ｇのジクロロメタン溶媒中の、３．７５ｇの４，４’−ジフェニルメタンビスマレイミド（Chem-Impex International）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２５８】
合成例２０：
実施例１からの樹脂の１１．２５ｇを、１５．０ｇのジクロロメタン溶媒中の、３．７５ｇのHomide 250ビスマレイミド樹脂（HOS-Technik）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２５９】
合成例２１：
実施例１からの樹脂の１１．２５ｇを、１５．０ｇのジクロロメタン溶媒中の、３．７５ｇのCompimide 353Aビスマレイミド樹脂（Evonik）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２６０】
合成例２２：
実施例１からの樹脂の１１．２５ｇを、１５．０ｇのジクロロメタン溶媒中の、３．７５ｇのCompimide C796ビスマレイミド樹脂（Evonik）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２６１】
合成例２３：
実施例８からの樹脂の１１．２５ｇを、１５．０ｇのジクロロメタン溶媒中の、３．７５ｇのBMPI-300（Cyalume Specialty Products）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２６２】
合成例２４：
実施例９からの樹脂の１１．２５ｇを、１５．０ｇのジクロロメタン溶媒中の、３．７５ｇのBMPI-300（Cyalume Specialty Products）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２６３】
合成例２５：
実施例１からの樹脂の１１．２５ｇを、１５．０ｇのジクロロメタン溶媒中の、３．７５ｇのBMI 689（Designer Molecules Inc.）の溶液と組み合わせた。そのように合わせた均質な溶液を、室温で１０分間静置して反応させてから、５０℃でロータリーエバポレーターによりジクロロメタンを除去すると、それら２種の樹脂の間での部分的反応を主とする反応生成物の混合物が得られた。
【０２６４】
合成例２６：
変更した手順において、クラック直後のシクロペンタジエン（１．０当量）を、塩化ビニルベンジル（１．０当量）、塩化メチルトリブチルアンモニウム（０．０５当量）、及び５０重量％ＫＯＨ水溶液と組み合わせた。その二相混合物を、激しく撹拌しながら室温で４時間反応させ、その後で、その有機層を、水性塩基から分離した。キシレンとヘキサンの混合物（５０容積％）を用いてその有機相を希釈し、ＨＣｌ（１０重量％）水溶液と水を用いて数回洗浄してから、有機相を単離した。硫酸ナトリウムの上でその有機相を乾燥させ、溶媒を真空蒸留によって除去すると、１個又は複数のビニルベンジル置換基で置換されたシクロペンタジエンを主とする反応生成物の混合物が得られた。
【０２６５】
重合例
重合例１：実施例１の熱重合
実施例１からの樹脂の１０．０ｇを、ガラスプレートと厚み１．６ｍｍのＰＴＦＥ製スペーサーとで構成された型の中に注入し、オーブン中、１℃／分の速度で１００〜１９０℃まで昇温させながら硬化させ、それに続けて１９０℃で１時間の後硬化をさせて、硬化された樹脂パネルを得た。誘電特性：Ｄｋ＝２．６３、Ｄｆ＝０．００１７
【０２６６】
重合例２：実施例１のラジカル重合
実施例１からの樹脂の１０．０ｇを、０．７５重量％のTrigonox 145-E85ペルオキシドと組み合わせて、重合例１と同様にして硬化させた。誘電特性：Ｄｋ＝２．６５、Ｄｆ＝０．００３６
【０２６７】
重合例３：実施例２の熱重合
実施例２からの樹脂の１０．０ｇを、重合例１と同様にして硬化させた。誘電特性：Ｄｋ＝２．６８、Ｄｆ＝０．００１９
【０２６８】
重合例４：実施例３の熱重合
実施例３からの樹脂の１０．０ｇを、重合例１と同様にして硬化させた。誘電特性：Ｄｋ＝２．３１、Ｄｆ＝０．００２４
【０２６９】
重合例５：実施例３のラジカル重合
実施例３からの樹脂の１０．０ｇを、１．５０重量％のTrigonox 145-E85ペルオキシドと組み合わせて、重合例１と同様にして硬化させた。誘電特性：Ｄｋ＝２．３６、Ｄｆ＝０．００２８
【０２７０】
重合例６：実施例２と実施例３との配合物の熱重合
実施例３からの樹脂５．０ｇと、実施例２からの樹脂５．０ｇとをブレンドすることにより、１０．０ｇの樹脂を形成させた。この配合物を、重合例１と同様にして硬化させた。誘電特性：Ｄｋ＝２．６１、Ｄｆ＝０．００１９
【０２７１】
重合例７：実施例４の熱重合
実施例４からの樹脂の１０．０ｇを、重合例１と同様にして硬化させた。誘電特性：Ｄｋ＝２．５１、Ｄｆ＝０．０１１
【０２７２】
重合例８：実施例４のラジカル重合
実施例４からの樹脂の１０．０ｇを、１．５０重量％のTrigonox 145-E85ペルオキシドと組み合わせて、重合例１と同様にして硬化させた。誘電特性：Ｄｋ＝２．５３、Ｄｆ＝０．０１１
【０２７３】
重合例９：実施例６の熱重合
実施例６からの樹脂の１０．０ｇを、重合例１と同様にして硬化させた。誘電特性：Ｄｋ＝２．６２、Ｄｆ＝０．００２１
【０２７４】
重合例１０：実施例７の熱重合
実施例７からの樹脂の１０．０ｇを、重合例１と同様にして硬化させた。
【０２７５】
重合例１１：実施例１と実施例６との配合物の熱重合
実施例１からの樹脂５．０ｇと、実施例６からの樹脂５．０ｇとをブレンドすることにより、１０．０ｇの樹脂を形成させた。この配合物を、重合例１と同様にして硬化させた。誘電特性：Ｄｋ＝２．６４、Ｄｆ＝０．００１８
【０２７６】
重合例１２：実施例８の熱重合
実施例８からの樹脂の１０．０ｇを、重合例１と同様にして硬化させた。誘電特性：Ｄｋ＝２．５３、Ｄｆ＝０．００１８
【０２７７】
重合例１３：実施例９の熱重合
実施例９からの樹脂の１０．０ｇを、重合例１と同様にして硬化させた。誘電特性：Ｄｋ＝２．６２、Ｄｆ＝０．００１５
【０２７８】
重合例１４：実施例１と実施例１０との配合物の熱重合
実施例１からの樹脂５．０ｇと、実施例１０からの樹脂５．０ｇとをブレンドすることにより、１０．０ｇの樹脂を形成させた。この配合物を、重合例１と同様にして硬化させた。誘電特性：Ｄｋ＝２．５２、Ｄｆ＝０．００２２
【０２７９】
重合例１５：実施例６と実施例１０との配合物の熱重合
実施例６からの樹脂５．０ｇと、実施例１０からの樹脂５．０ｇとをブレンドすることにより、１０．０ｇの樹脂を形成させた。この配合物を、重合例１と同様にして硬化させた。誘電特性：Ｄｋ＝２．４８、Ｄｆ＝０．００２６
【０２８０】
重合例１６：実施例１と、高ビニルシアネートエステル樹脂との配合物の熱重合
実施例１からの樹脂９．０ｇと、ビニル官能化シアネートエステル樹脂HTL-300 の１．０ｇとをブレンドすることにより、１０．０ｇの樹脂を形成させた。この配合物を、重合例１と同様にして硬化させた。誘電特性：Ｄｋ＝２．６５、Ｄｆ＝０．００２８
【０２８１】
重合例１７：実施例１と、触媒処理した高ビニルシアネートエステル樹脂との配合物の熱重合
実施例１からの樹脂９．０ｇと、Novocure 200を用いて触媒処理したビニル官能化シアネートエステル樹脂HTL-300の１．０ｇとをブレンドすることにより、１０．０ｇの樹脂を形成させた。この配合物を、ガラスプレートと厚み１．６ｍｍのＰＴＦＥ製スペーサーとで構成された型の中に注入し、オーブン中、１℃／分の速度で７５〜１９０℃まで昇温させながら硬化させてから、１９０℃で１時間の後硬化をさせ、１℃／分の速度で１９０℃から２３０℃への２回目の昇温をさせ、２３０℃で２時間の硬化をさせ、その後で、１℃／分の速度で２３０℃から２５０℃への昇温をさせてから、２５０℃で１時間かけて最終的な後硬化をさせて、硬化された樹脂パネルを得た。誘電特性：Ｄｋ＝２．６７、Ｄｆ＝０．００３４
【０２８２】
重合例１８：実施例１と、触媒処理した高ビニルシアネートエステル樹脂との配合物の熱重合
実施例１からの樹脂５．０ｇと、Novocure 200を用いて触媒処理したビニル官能化シアネートエステル樹脂HTL-300の５．０ｇとをブレンドすることにより、１０．０ｇの樹脂を形成させた。この配合物を、ガラスプレートと厚み１．６ｍｍのＰＴＦＥ製スペーサーとで構成された型の中に注入し、オーブン中、１℃／分の速度で７５〜１９０℃まで昇温させながら硬化させてから、１９０℃で１時間の後硬化をさせ、１℃／分の速度で１９０℃から２３０℃への２回目の昇温をさせ、２３０℃で２時間の硬化をさせ、その後で、１℃／分の速度で２３０〜２５０℃への昇温をさせてから、２５０℃で１時間かけて最終的な後硬化をさせて、硬化された樹脂パネルを得た。誘電特性：Ｄｋ＝２．８０、Ｄｆ＝０．００８５
【０２８３】
重合例１９：実施例１と、触媒処理した高ビニルシアネートエステル樹脂との配合物の熱重合
実施例１からの樹脂の０．５４ｇと、オレフィン性の基を含むシアネートエステル（HTL-300）の９．３３ｇと、Novocure 200の０．１３ｇとをブレンドすることにより、１０．０ｇの樹脂を形成させた。この配合物をオーブンに入れ、速度１℃／分で室温から１６０℃まで昇温させ、１６０℃で１時間保持し、その後、１℃／分の速度で１９０℃まで昇温させ、１９０℃で２時間保持した。誘電特性：Ｄｋ＝２．８２、Ｄｆ＝０．００５１
【０２８４】
重合例２０：実施例１と、触媒処理した高ビニルシアネートエステル樹脂との配合物の熱重合
実施例１からの樹脂の２．００ｇと、オレフィン性の基を含むシアネートエステル（HTL-300）の７．８６ｇと、Novocure 200の０．１４ｇとをブレンドすることにより、１０．０ｇの樹脂を形成させた。この配合物をオーブンに入れ、速度１℃／分で室温から１６０℃まで昇温させ、１６０℃で１時間保持し、その後、１℃／分の速度で１９０℃まで昇温させ、１９０℃で２時間保持した。誘電特性：Ｄｋ＝２．８１、Ｄｆ＝０．００５４
【０２８５】
重合例２１：実施例１と、触媒処理した高ビニルシアネートエステル樹脂との配合物の熱重合
実施例１からの樹脂の２．９９ｇと、オレフィン性の基を含むシアネートエステル（HTL-300）の６．８８ｇと、Novocure 200の０．１３ｇとをブレンドすることにより、１０．０ｇの樹脂を形成させた。この配合物をオーブンに入れ、速度１℃／分で室温から１６０℃まで昇温させ、１６０℃で１時間保持し、その後、１℃／分の速度で１９０℃まで昇温させ、１９０℃で２時間保持した。誘電特性：Ｄｋ＝２．７９、Ｄｆ＝０．００５７
【０２８６】
重合例２２：実施例１と、高ビニルブタジエン樹脂との配合物の熱重合
実施例１からの樹脂９．０ｇと、ビニル官能化ポリブタジエン樹脂Ricon 153の１．０ｇとをブレンドすることにより、１０．０ｇの樹脂を形成させた。この配合物を、重合例１と同様にして硬化させた。誘電特性：Ｄｋ＝２．５３、Ｄｆ＝０．００１４
【０２８７】
重合例２３：実施例１と、高ビニルブタジエン樹脂との配合物の熱重合
実施例１からの樹脂７．５ｇと、ビニル官能化ポリブタジエン樹脂Ricon 153の２．５ｇとをブレンドすることにより、１０．０ｇの樹脂を形成させた。この配合物を、重合例１と同様にして硬化させた。誘電特性：Ｄｋ＝２．４８、Ｄｆ＝０．００１８
【０２８８】
重合例２４：実施例１と、ブタジエン−スチレンコポリマー樹脂との配合物の熱重合
実施例１からの樹脂９．０ｇと、ビニル官能化ブタジエン−スチレンコポリマー樹脂Ricon 100の１．０ｇとをブレンドすることにより、１０．０ｇの樹脂を形成させた。この配合物を、重合例１と同様にして硬化させた。誘電特性：Ｄｋ＝２．６０、Ｄｆ＝０．００１４
【０２８９】
重合例２５：実施例１とヘキサンジオールジアクリレートとの配合物の熱重合
実施例１からの樹脂９．０ｇと、ヘキサンジオールジアクリレートのSartomer CN-301の１．０ｇとをブレンドすることにより、１０．０ｇの樹脂を形成させた。この配合物を、重合例１と同様にして硬化させた。誘電特性：Ｄｋ＝２．６４、Ｄｆ＝０．００３７
【０２９０】
重合例２６：実施例１とポリブタジエンジメタクリレートとの配合物の熱重合
実施例１からの樹脂９．０ｇと、ポリブタジエンジメタクリレートのSartomer CN-303の１．０ｇとをブレンドすることにより、１０．０ｇの樹脂を形成させた。この配合物を、重合例１と同様にして硬化させた。誘電特性：Ｄｋ＝２．６４、Ｄｆ＝０．００２８
【０２９１】
重合例２７：実施例１とホスファゼンとの配合物の熱重合
実施例１からの樹脂７．５ｇと、オレフィン含有ホスファゼン（SPV-100）の２．５ｇとをブレンドすることにより、１０．０ｇの樹脂を形成させた。この配合物をオーブンに入れ、速度１℃／分で室温から１６０℃まで昇温させ、１６０℃で１時間保持し、その後、１℃／分の速度で１９０℃まで昇温させ、１９０℃で２時間保持した。誘電特性：Ｄｋ＝２．９５、Ｄｆ＝０．００３２
【０２９２】
重合例２８：実施例１とホスファゼンとの配合物の熱重合
実施例１からの樹脂５．０ｇと、オレフィン含有ホスファゼン（SPV-100）の５．０ｇとをブレンドすることにより、１０．０ｇの樹脂を形成させた。この配合物をオーブンに入れ、速度１℃／分で室温から１６０℃まで昇温させ、１６０℃で１時間保持し、その後、１℃／分の速度で１９０℃まで昇温させ、１９０℃で２時間保持した。誘電特性：Ｄｋ＝２．９２、Ｄｆ＝０．００５８
【０２９３】
重合例２９：実施例１とヒドロキシル化ポリブタジエンアクリルエステルとの配合物の熱重合
実施例１からの樹脂５．０２ｇと、ヒドロキシル化ポリブタジエンアクリルエステル（HBAE）の４．９８ｇとをブレンドすることにより、１０．０ｇの樹脂を形成させた。この配合物をオーブンに入れ、速度１℃／分で室温から１６０℃まで昇温させ、１６０℃で１時間保持し、その後、１℃／分の速度で１９０℃まで昇温させ、１９０℃で２時間保持した。誘電特性：Ｄｋ＝２．６０、Ｄｆ＝０．００４０
【０２９４】
重合例３０：実施例１とメタクリル−ＰＰＥとの配合物の熱重合
実施例１からの樹脂５．１５ｇと、メタクリレート化ポリフェニルエーテル樹脂（SA-9000）（５ｍＬのＤＣＭ中）の４．８５ｇとをブレンドすることにより、１０．０ｇの樹脂を形成させた。ドローナイフを用いてガラスシートの上に、この配合物の薄層を形成させ、溶媒を揮発させた。ガラスシートの間にこの薄層を挟み込み、オーブンの中に入れ、１℃／分の速度で室温から１６０℃まで昇温させ、１６０℃で１時間保持し、その後で、１℃／分の速度で１９０℃にまで昇温させ、１９０℃で２時間保持した。誘電特性：Ｄｋ＝１．７１、Ｄｆ＝０．００３６
【０２９５】
重合例３１：実施例１とエポキシ樹脂との配合物の熱重合
実施例１からの樹脂３．６２ｇを、１．９７ｇのメタクリル酸グリシジル及び４．４２ｇのジシクロペンタジエン−フェノールエポキシとブレンドすることにより、１０．０ｇの樹脂を形成させた。この配合物をオーブンに入れ、速度１℃／分で室温から１６０℃まで昇温させ、１６０℃で１時間保持し、その後、１℃／分の速度で１９０℃まで昇温させ、１９０℃で２時間保持した。誘電特性：Ｄｋ＝３．０、Ｄｆ＝０．０５１
【０２９６】
重合例３２：実施例１とビスマレイミドとの配合物の熱重合
実施例１からの樹脂５．３４ｇと、ビスマレイミド樹脂（BMPI-300）（５ｍＬのＤＣＭ中）の４．６６ｇとをブレンドすることにより、１０．０ｇの樹脂を形成させた。ドローナイフを用いてガラスシートの上に、この配合物の薄層を形成させ、溶媒を揮発させた。ガラスシートの間にこの薄層を挟み込み、オーブンの中に入れ、１℃／分の速度で室温から１６０℃まで昇温させ、１６０℃で１時間保持し、その後で、１℃／分の速度で１９０℃にまで昇温させ、１９０℃で２時間保持した。誘電特性：Ｄｋ＝２．５３、Ｄｆ＝０．００２３
【０２９７】
重合例３３：実施例１２の熱重合
実施例１２からの樹脂の１０．０ｇを、重合例１と同様にして硬化させた。誘電特性：Ｄｋ＝２．６８、Ｄｆ＝０．００１２
【０２９８】
重合例３４：実施例１３の熱重合
実施例１３からの樹脂の１０．０ｇを、重合例１と同様にして硬化させた。誘電特性：Ｄｋ＝２．７０、Ｄｆ＝０．００１７
【０２９９】
重合例３５：実施例１５の熱重合
実施例１５からの樹脂の１０．０ｇを、重合例１と同様にして硬化させた。誘電特性：Ｄｋ＝２．７９、Ｄｆ＝０．００５５
【０３００】
重合例３６：実施例１とジビニルベンゼンとの配合物の熱重合
実施例１からの樹脂９．５ｇと、０．５ｇのジビニルベンゼン（ＤＶＢ）とをブレンドすることにより、１０．０ｇの樹脂を形成させた。この配合物を、重合例１と同様にして硬化させた。誘電特性：Ｄｋ＝２．６４、Ｄｆ＝０．００１６
【０３０１】
重合例３７：実施例１とトリアリルイソシアヌレートとの配合物の熱重合
実施例１からの樹脂９．５ｇと、トリアリルイソシアヌレート（Evonik TAICROS）の０．５ｇとをブレンドすることにより、１０．０ｇの樹脂を形成させた。この配合物を、重合例１と同様にして硬化させた。誘電特性：Ｄｋ＝２．６７、Ｄｆ＝０．００１６
【０３０２】
重合例３８：実施例１とトリアリルイソシアヌレートとの配合物の熱重合
実施例１からの樹脂８．８ｇと、トリアリルイソシアヌレート（Evonik TAICROS）の１．２ｇとをブレンドすることにより、１０．０ｇの樹脂を形成させた。この配合物を、重合例１と同様にして硬化させた。誘電特性：Ｄｋ＝２．６５、Ｄｆ＝０．００１４
【０３０３】
重合例３９：実施例１とトリアリルイソシアヌレートとの配合物の熱重合
実施例１からの樹脂７．５ｇと、トリアリルイソシアヌレート（Evonik TAICROS）の２．５ｇとをブレンドすることにより、１０．０ｇの樹脂を形成させた。この配合物を、重合例１と同様にして硬化させた。誘電特性：Ｄｋ＝２．６９、Ｄｆ＝０．００１４
【０３０４】
重合例４０：実施例１とビニルシランとの配合物の熱重合
実施例１からの樹脂９．０ｇと、トリエトキシビニルシラン（Evonik Dynasylan VTEO）の１．０ｇとをブレンドすることにより、１０．０ｇの樹脂を形成させた。この配合物を、重合例１と同様にして硬化させた。誘電特性：Ｄｋ＝２．６８、Ｄｆ＝０．００５５
【０３０５】
重合例４１：実施例１とメタクリルシランとの配合物の熱重合
実施例１からの樹脂９．０ｇと、３−トリメトキシシリルプロピルメタクリレート（Evonik Dynasylan MEMO）の１．０ｇとをブレンドすることにより、１０．０ｇの樹脂を形成させた。この配合物を、重合例１と同様にして硬化させた。誘電特性：Ｄｋ＝２．７４、Ｄｆ＝０．００５８
【０３０６】
重合例４２：実施例１６の熱重合
実施例１６からの樹脂の１０．０ｇを、重合例１と同様にして硬化させた。誘電特性：Ｄｋ＝２．６４、Ｄｆ＝０．００１２
【０３０７】
重合例４３：実施例１７の熱重合
実施例１７からの樹脂の１０．０ｇを、重合例１と同様にして硬化させた。誘電特性：Ｄｋ＝２．７３、Ｄｆ＝０．００２８
【０３０８】
重合例４４：実施例１８の熱重合
実施例１８からの樹脂の１０．０ｇを、重合例１と同様にして硬化させた。誘電特性：Ｄｋ＝２．２５、Ｄｆ＝０．００２５
【０３０９】
重合例４５：実施例１９の熱重合
実施例１９からの樹脂の１０．０ｇを、重合例１と同様にして硬化させた。誘電特性：Ｄｋ＝２．３３、Ｄｆ＝０．００２８
【０３１０】
重合例４６：実施例２１の熱重合
実施例２１からの樹脂の１０．０ｇを、重合例１と同様にして硬化させた。誘電特性：Ｄｋ＝２．８１、Ｄｆ＝０．００３１
【０３１１】
重合例４７：実施例２２の熱重合
実施例２２からの樹脂の１０．０ｇを、重合例１と同様にして硬化させた。誘電特性：Ｄｋ＝２．６２、Ｄｆ＝０．００４０
【０３１２】
重合例４８：実施例１とビスマレイミドとの配合物の熱重合
実施例１からの樹脂１１．２５ｇと、４，４’−ジフェニルメタンビスマレイミド（Chem-Impex International）の３．７５ｇとをブレンドすることにより、１５．０ｇの樹脂を形成させた。この配合物を、重合例１と同様にして硬化させた。誘電特性：Ｄｋ＝２．７６、Ｄｆ＝０．００１６
【０３１３】
重合例４９：実施例２４の熱重合
実施例２４からの樹脂の１０．０ｇを、重合例１と同様にして硬化させた。誘電特性：Ｄｋ＝２．６８、Ｄｆ＝０．００２１
【０３１４】
重合例５０：実施例２５の熱重合
実施例２３からの樹脂の１０．０ｇを、重合例１と同様にして硬化させた。誘電特性：Ｄｋ＝２．６４、Ｄｆ＝０．００１４
【０３１５】
重合例５１：実施例８とビスマレイミドとの配合物の熱重合
実施例８からの樹脂７．５０ｇと、BMPI-300（Cyalume Specialty Products）の２．５０ｇとをブレンドすることにより、１０．０ｇの樹脂を形成させた。この配合物を、重合例１と同様にして硬化させた。誘電特性：Ｄｋ＝２．４２、Ｄｆ＝０．００１６
【０３１６】
重合例５２：実施例１０とビスマレイミドとの配合物の熱重合
実施例１０からの樹脂７．５０ｇと、BMPI-300（Cyalume Specialty Products）の２．５０ｇとをブレンドすることにより、１０．０ｇの樹脂を形成させた。この配合物を、重合例１と同様にして硬化させた。誘電特性：Ｄｋ＝２．０４、Ｄｆ＝０．００２４
【０３１７】
本明細書で参照するか、及び／又は出願データシートに記載した、米国特許、米国特許出願公開、米国特許出願、外国特許、及び特許ではない公刊物のすべては、それらのすべてを参考として引用し、本明細書に組み入れたものとする。各種の特許、出願、及び公刊物の概念を採用する必要があった場合には、それらの実施形態の態様を修正して、なおさらなる実施形態を得ることが可能である。
【０３１８】
本開示を、特定の実施形態を参照しながら述べてきたが、それらの実施形態は、本開示の原理と応用を説明するためだけのものであることを理解されたい。したがって、説明してきた実施形態には、各種の修正を施すことが可能であり、そして添付の請求項で規定される本開示の精神と範囲から逸脱することなく、他の展開法も工夫できるということを理解されたい。
【国際調査報告】
2020506976.tif 000140
2020506976.tif 000141
2020506976.tif 000142
2020506976.tif 000143